(57)【特許請求の範囲】
【請求項１】
式（Ｉ）または（ＩＩ）
【化１】
0006530410.tif 000124
［式中、
Ｘは、
【化２】
0006530410.tif 000125
であり；
Ａは、Ｏ、ＳもしくはＮＲ５であり；
Ｒ１は、Ｃ１〜Ｃ２０−アルキルであり；
Ｒ１ａは、Ｃ１〜Ｃ２０−アルキルもしくはＣ６〜Ｃ２０−アリールであり；
Ｒ２は、Ｃ１〜Ｃ２０−アルキルであり、前記Ｃ１〜Ｃ２０−アルキルは、非置換であるか、もしくはハロゲン、ＳＲ４、ＮＲ５Ｒ６、（ＣＯ）ＯＲ３もしくはＣ３〜Ｃ８−シクロアルキルによって置換されているか、または
Ｒ２は、Ｃ６〜Ｃ２０−アリールであり、前記Ｃ６〜Ｃ２０−アリールは、非置換であるか、もしくはＣ１〜Ｃ２０−アルキルによって置換されており；
Ｒ３は、Ｃ１〜Ｃ２０−アルキルであるか、またはＲ３は、Ｒ２の炭素原子の１つと一緒になって、５員もしくは６員の飽和環を形成し；
Ｒ４は、Ｃ６〜Ｃ２０−アリールであり；
Ｒ５およびＲ６は、互いに独立して、Ｏ（ＣＯ）Ｒ１ａ、（ＣＯ）Ｒ１ａもしくはＣ１〜Ｃ２０−アルキルであり；
Ｒ７、Ｒ８、Ｒ９、Ｒ１０およびＲ１１は、互いに独立して、水素、Ｃ１〜Ｃ２０−アルキル、ハロゲン、ＮＯ２、ＯＲ３、（ＣＯ）Ｒ１ａもしくはＣ６〜Ｃ２０−アリールであるか、または
Ｒ８およびＲ９は、
【化３】
0006530410.tif 000126
であり；
Ｒ１２、Ｒ１３、Ｒ１４およびＲ１５は、水素もしくはＣ１〜Ｃ４−アルキルであり；
Ｒ１６およびＲ１７は、水素であるか、または
Ｒ１６およびＲ１７は、それらが結合される炭素原子と一緒になって、５員もしくは６員の飽和環を形成し；
Ａｒ１は、Ｃ６〜Ｃ２０−アリールもしくは
【化４】
0006530410.tif 000127
であり；
Ａｒ２は、
【化５】
0006530410.tif 000128
であり；
Ｍは、Ｓによって中断されたＣ２〜Ｃ２０−アルキレンであり；
Ｙは、直接結合であり；
Ｚ１は、Ｏ、ＳもしくはＣＲ１６（Ｒ１７）であり；かつ
Ｚ２は、ＯもしくはＳである］の化合物。
【請求項２】
光重合性組成物であって、
（ａ）少なくとも１種のエチレン性不飽和の光重合性化合物と、
（ｂ）光開始剤として、請求項１に定義される式（Ｉ）もしくは（ＩＩ）の少なくとも１種の化合物と、
を含む光重合性組成物。
【請求項３】
請求項２に記載の光重合性組成物であって、成分（ａ）が、飽和もしくは不飽和の多塩基性酸無水物と、エポキシ樹脂および不飽和モノカルボン酸の反応の生成物との反応によって得られる樹脂である光重合性組成物。
【請求項４】
請求項２に記載の光重合性組成物であって、前記光開始剤（ｂ）に加えて、更なる光開始剤（ｃ）および他の添加剤（ｄ）から選択される少なくとも１種の成分を含む光重合性組成物。
【請求項５】
請求項４に記載の光重合性組成物であって、他の添加剤（ｄ）として、顔料もしくは顔料の混合物、または染料もしくは染料の混合物、または１種以上の顔料と１種以上の染料との混合物を含む光重合性組成物。
【請求項６】
請求項５に記載の光重合性組成物であって、他の添加剤（ｄ）として、分散剤または分散剤の混合物を含む光重合性組成物。
【請求項７】
請求項２から６までのいずれか１項に記載の光重合性組成物であって、該組成物に対して０．０５質量％〜２５質量％の光開始剤（ｂ）または光開始剤（ｂ）および（ｃ）を含む光重合性組成物。
【請求項８】
請求項２から６までのいずれか１項に記載の光重合性組成物であって、他の添加剤（ｄ）として、ベンゾフェノン、ベンゾフェノン誘導体、チオキサントン、チオキサントン誘導体、アントラキノン、アントラキノン誘導体、クマリンおよびクマリン誘導体からなる群から選択される光増感剤を含む光重合性組成物。
【請求項９】
請求項２から６までのいずれか１項に記載の光重合性組成物であって、更に、バインダーポリマー（ｅ）を含む光重合性組成物。
【請求項１０】
前記バインダーポリマー（ｅ）がメタクリレートおよびメタクリル酸のコポリマーである、請求項９に記載の光重合性組成物。
【請求項１１】
請求項１に定義される式（Ｉ）または（ＩＩ）の化合物の製造方法であって、式（ＩＡ）または（ＩＩＡ）
【化６】
0006530410.tif 000129
［式中、Ｘ、Ａｒ１、ＭおよびＲ２は、請求項１に定義される通りである］の相応のオキシム化合物と、式（ＩＩＩ）のアシルハロゲン化物または式（ＩＶ）の無水物
【化７】
0006530410.tif 000130
［式中、Ｈａｌは、ハロゲンであり、かつＲ１は請求項１に定義される通りである］とを、塩基または塩基の混合物の存在下で反応させることによって行われる、前記製造方法。
【請求項１２】
エチレン性不飽和二重結合を含む化合物の光重合方法であって、請求項２から１０までのいずれか１項に記載の組成物に、１５０ｎｍ〜６００ｎｍの範囲の電磁線または電子線もしくはＸ線を照射することを含む光重合方法。
【請求項１３】
顔料着色されたおよび顔料着色されていないペイントおよびワニス、粉末コーティング、印刷インキ、印刷版、接着剤、歯科用組成物、ゲルコート、エレクトロニクス用フォトレジストの製造のための、電機部品および電子部品の封入のための、磁気記録材料、マイクロメカニカル部品、導波路、光スイッチ、めっきマスク、エッチングマスク、色校正システム、ガラス繊維ケーブル用コーティング、スクリーン印刷用ステンシルの製造のための、３次元物品、画像記録材料、マイクロエレクトロニクス回路、脱色材料、有機発光ダイオード（ＯＬＥＤ）用のバンク／ピクセル画定層、液晶ディスプレイ（ＬＣＤ）および有機発光ダイオード（ＯＬＥＤ）用のシーラント、液晶ディスプレイ（ＬＣＤ）および有機発光ダイオード（ＯＬＥＤ）用の絶縁／パッシベーション層の製造のための、タッチパネル用の金属ワイヤ／透明導電性フィルム用の絶縁のための、タッチパネル用のコーティング、タッチパネル用の装飾インキ、タッチパネル用の保護被膜、またはタッチパネル用のエッチングレジストの製造のための、請求項１２に記載の方法。
【請求項１４】
少なくとも１つの表面上が請求項２に記載の組成物によりコーティングされているコーティングされた基材。
【請求項１５】
レリーフ像の写真的生成方法であって、請求項１４に記載のコーティングされた基材を像様露光に付し、次いで、非露光部分を現像剤で除去する写真的生成方法。
【請求項１６】
全てが感光性の樹脂および顔料を有する、赤色、緑色および青色の画素と、任意に黒色マトリックスを透明基材上に準備することと、前記基材の表面上かカラーフィルター層の表面上のいずれかに透明電極を準備することと、によって製造されたカラーフィルターであって、前記の感光性の樹脂は、多官能性のアクリレートモノマー、有機ポリマーバインダーおよび請求項１に定義される式（Ｉ）もしくは（ＩＩ）の光重合開始剤を含むカラーフィルター。
【請求項１７】
請求項１に定義される式（Ｉ）または（ＩＩ）の化合物の、少なくとも１種のエチレン性不飽和光重合性化合物を含む組成物の光重合のための使用。
【請求項１８】
式（ＩＡ）または（ＩＩＡ）
【化８】
0006530410.tif 000131
［式中、Ｘ、Ｍ、Ａｒ１およびＲ２は、請求項１に定義される通りである］の化合物。
【発明の詳細な説明】
【技術分野】
【０００１】
本発明は、特定のベンゾ（不飽和５員環）カルボニル基を有する新規オキシムエステル化合物および前記化合物の光重合性組成物における、特にディスプレイ用途のための、例えば液晶ディスプレイ（ＬＣＤ）、有機発光ダイオード（ＯＬＥＤ）およびタッチパネルのためのフォトレジスト配合物における光開始剤としての使用に関する。
【０００２】
ヘテロアリール部を有するオキシムエステル化合物は、当該技術分野において知られている。例えば、ＣＮ１０３０４４５８１Ａにおいて、巨大分子光開始剤、その製造方法および光硬化性組成物における該開始剤の利用が提供されている。ＫＲ１２２５６９５Ｂ１は、光重合開始剤としてのα−ケトキシムエステル化合物を開示している。ＫＲ２０１３００３３０５Ａにおいては、フラン−２−イル基、３−メチルチオフェン−２−イル基または２−メチルフェニル基を含むオキシイミノジチオカーボネート化合物が光開始剤として記載されている。ＣＮ１０２４９２０６０Ｂは、Ｏ含有またはＳ含有の複素環式基で置換されたアリールまたはＯまたはＳを含む少なくとも１つの置換基を有するアリールを含むジフェニルスルフィドオキシムエステル型の光開始剤を開示している。
【０００３】
特定のイミノナフト［２，３−ｂ］フラン誘導体の該誘導体のそれぞれのカルボニル前駆体からの位置特異的な方式での、および立体特異的な方式での合成は、Ｂｉｏｏｒｇａｎｉｃ＆Ｍｅｄｉｃｉｎａｌ  Ｃｈｅｍｉｓｔｒｙ，第１８巻，第１４号，第５１７２頁〜第５１８２頁に記載されている。ＫＲ２０１３０１０６２１Ａは、９Ｈ−カルバゾールを基礎とする化合物とジシクロヘキシルカルボジイミドとを脱水縮合反応によって反応させることによるオキシムエステル化合物の製造を開示している。
【０００４】
更なるオキシムエステル化合物は、例えばＷＯ２０１０／０６０７０２およびＷＯ０８１３８７２４において提供されている。ＷＯ２００４０５０６５３Ａ２は、複素芳香族基を有するオキシムエステル光開始剤を開示している。
【０００５】
ＬＣＤ用および白色ＯＬＥＤ用の、ガラス基材上に黒色マトリックスと赤色、緑色および青色のカラーピクセルとを含むカラーフィルタ（ＣＦ）は、放射線光重合性レジストを使用してフォトリソグラフィーによって製造される。
【０００６】
ＬＣＤ用のオーバーコート層を用いて、カラーフィルタの表面が平坦化され、液晶の配向が高められ、そしてカラーフィルタ（ＣＦ）から液晶へのイオン溶出が防がれる。該オーバーコートは、カラーフィルタ上でアクリレート樹脂および／またはエポキシ樹脂を基礎とする熱硬化性樹脂を使用して、例えば２２０℃で３０分間にわたる加熱によって、またはポストベークプロセス前にフォトリソグラフィーと組み合わせて製造される。熱的安定性、耐光性、接着性、硬度および透明性が必要とされる。
【０００７】
ＬＣＤパネル中の液晶層のセルギャップを制御するＬＣＤ用スペーサーは、感光性組成物を使用したフォトリソグラフィーによって高い位置精度をもって形成される。フォトスペーサーは、放射線重合性のレジストをオーバーコートまたはカラーフィルタ上で使用してフォトリソグラフィーによって製造される。フォトリソグラフィーの後に、熱安定性、機械的強度、接着性、セルギャップ制御可能性および高い変形復元性を獲得するために、フォトスペーサーは、例えば２２０℃で６０分間にわたりベークされる。
【０００８】
透明なカラムスペーサーは、ＬＣＤ技術で広く知られているが、透明なスペーサーは偏光を妨害することで、コントラスト比を減らす。考えられる解決策の一つは、偏光を散乱させずに吸収するために黒色の着色剤と混ぜることであり、すなわちはブラックカラムスペーサーとすることである。ブラックカラムスペーサーもＬＣＤ技術で使用されている。
【０００９】
ＬＣＤおよびＯＬＥＤ用のバックプレーンにおけるパッシベーション層もフォトリソグラフィーによって製造できるだけでなく、ＯＬＥＤ用のバンク層／ピクセル画定層もフォトリソグラフィーによって製造できる。更に、タッチパネル用の透明な導電性層もフォトリソグラフィーによって製造できる。
【００１０】
従って、市場では、エネルギー消費を削減するため、より高い生産性のためにより短いタクトタイムを達成するために、および／またはディスプレイ用途のための材料の選択をより自由にするために、より感光性の高い光開始剤が強く求められている。感光性樹脂中で使用されるべき光開始剤は、従って反応性が高く、製造が容易で、取扱いが簡単である必要がある。例えば、カラーフィルタ用レジストの用途では、高度に顔料着色されたレジストが高い色品質特性のために必要とされる。顔料含分の増加に伴い、カラーレジストの硬化は、より困難となる。従って、高感度を有する光開始剤が必要とされている。更に、そのような新規の光開始剤は、例えば取り扱いが容易であること、高い可溶性、耐熱性および貯蔵安定性等の特性に関する産業上の高い要求も満たさねばならない。更に、ディスプレイ用途での開始剤は、パターンの表面平滑性、基材への付着性等に資するべきである。更に、該化合物の製造のための相応の中間体が簡単に入手できるべきである。このように、上述の要求の申し分の無い均衡をもたらす光開始剤化合物が依然として必要とされている。例えば、その均衡とは、製造法および製造プロセスの観点での入手性と、例えば感度、可溶性等のような化合物の特性との間の許容可能な均衡である。
【００１１】
ここで、式（Ｉ）または（ＩＩ）
【化１】
0006530410.tif 000002
［式中、
Ｘは、
【化２】
0006530410.tif 000003
であり；
Ａは、Ｏ、Ｓ、ＮＲ５またはＣＲ１６Ｒ１７であり；
Ｒ１は、水素、Ｃ１〜Ｃ２０−アルキルであり、前記Ｃ１〜Ｃ２０−アルキルは、非置換であるか、もしくはハロゲン、ＯＲ３、ＳＲ４、ＮＲ５Ｒ６、ＣＮ、（ＣＯ）ＯＲ３、（ＣＯ）ＮＲ５Ｒ６、Ｃ３〜Ｃ８−シクロアルキル、１つ以上のＯ、Ｓ、ＣＯもしくはＮＲ５によって中断されているＣ３〜Ｃ８−シクロアルキル、Ｃ６〜Ｃ２０−アリール、Ｃ３〜Ｃ２０−ヘテロアリール、Ｃ６〜Ｃ２０−アロイルおよびＣ３〜Ｃ２０−ヘテロアリールカルボニル（該Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、フェニル、Ｃ１〜Ｃ２０−アルキルフェニル、Ｃ１〜Ｃ８−アルコキシフェニル、Ｃ１〜Ｃ４−ハロアルキル、ＣＮ、ＮＯ２、ＯＲ３、ＳＲ４もしくはＮＲ５Ｒ６によって置換されている）からなる群から選択される１つ以上の置換基によって置換されているか、または
Ｒ１は、１つ以上のＯ、Ｓ、ＮＲ５、ＣＯ、ＳＯもしくはＳＯ２によって中断されたＣ２〜Ｃ２０−アルキルであり、前記中断されたＣ２〜Ｃ２０−アルキルは、非置換であるか、もしくは１つ以上のＣ３〜Ｃ８−シクロアルキル、ＯＨ、ＳＨ、Ｏ（ＣＯ）Ｒ１ａ、（ＣＯ）ＯＲ３、（ＣＯ）ＮＲ５Ｒ６、Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルによって置換されており、ここでＣ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、Ｃ１〜Ｃ８−アルキル、ＯＲ３、ＳＲ４もしくはＮＲ５Ｒ６によって置換されているか、または
Ｒ１は、Ｃ２〜Ｃ１２−アルケニルもしくはＣ３〜Ｃ２０−シクロアルキルであり、そのそれぞれは、中断されていないか、もしくは１つ以上のＯ、Ｓ、ＣＯ、ＮＲ５もしくはＣＯＯＲ３によって中断されているか、または
Ｒ１は、Ｃ６〜Ｃ２０−アリールもしくはＣ３〜Ｃ２０−ヘテロアリールであり、そのそれぞれは、非置換であるか、もしくは１つ以上のハロゲン、Ｃ１〜Ｃ２０−アルキル、Ｃ１〜Ｃ４−ハロアルキル、フェニル、Ｃ１〜Ｃ２０−アルキルフェニル、Ｃ１〜Ｃ８−アルコキシフェニル、ＣＮ、ＮＯ２、ＯＲ３、ＳＲ４、ＮＲ５Ｒ６、ＣＯＯＲ３、（ＣＯ）Ｒ１ａもしくはＳＯ２−Ｒ１ａによって置換されているか、または
Ｒ１は、Ｃ１〜Ｃ２０−アルコキシであり、前記Ｃ１〜Ｃ２０−アルコキシは、非置換であるか、もしくは１つ以上のＣ１〜Ｃ１０−アルキル、Ｃ１〜Ｃ４−ハロアルキル、ハロゲン、フェニル、Ｃ１〜Ｃ２０−アルキルフェニルもしくはＣ１〜Ｃ８−アルコキシフェニルによって置換されているか、または
Ｒ１は、Ｃ２〜Ｃ２０−アルコキシであり、前記Ｃ２〜Ｃ２０−アルコキシは、１つ以上のＯ、Ｓ、ＮＲ５、ＣＯ、ＳＯもしくはＳＯ２によって中断されているか、または
Ｒ１は、Ｃ６〜Ｃ２０−アリールオキシもしくはＣ３〜Ｃ２０−ヘテロアリールオキシであり、前記Ｃ６〜Ｃ２０−アリールオキシもしくはＣ３〜Ｃ２０−ヘテロアリールオキシは、非置換であるか、もしくは１つ以上のハロゲン、Ｃ１〜Ｃ２０−アルキル、Ｃ１〜Ｃ４−ハロアルキル、フェニル、Ｃ１〜Ｃ２０−アルキルフェニル、Ｃ１〜Ｃ８−アルコキシフェニル、ＣＮ、ＮＯ２、ＯＲ３、ＳＲ４、ＮＲ５Ｒ６、ＣＯＯＲ３、（ＣＯ）Ｒ１ａもしくはＳＯ２Ｒ１ａによって置換されており；
Ｒ１ａは、水素、Ｃ１〜Ｃ２０−アルキルであり、前記Ｃ１〜Ｃ２０−アルキルは、非置換であるか、もしくはハロゲン、ＯＲ３ａ、ＳＲ４ａ、ＮＲ５ａＲ６ａ、ＣＮ、（ＣＯ）ＯＲ３ａ、（ＣＯ）ＮＲ５ａＲ６ａ、Ｃ３〜Ｃ８−シクロアルキル（該Ｃ３〜Ｃ８−シクロアルキルは、中断されていないか、もしくは１つ以上のＯ、Ｓ、ＣＯもしくはＮＲ５ａによって中断されている）、Ｃ６〜Ｃ２０−アリール、Ｃ３〜Ｃ２０−ヘテロアリール、Ｃ６〜Ｃ２０−アロイルおよびＣ３〜Ｃ２０−ヘテロアリールカルボニル（該Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、フェニル、Ｃ１〜Ｃ２０−アルキルフェニル、Ｃ１〜Ｃ８−アルコキシフェニル、Ｃ１〜Ｃ４−ハロアルキル、ＣＮ、ＮＯ２、ＯＲ３ａ、ＳＲ４ａもしくはＮＲ５ａＲ６ａによって置換されている）からなる群から選択される１つ以上の置換基によって置換されているか、または
Ｒ１ａは、１つ以上のＯ、Ｓ、ＮＲ５ａ、ＣＯ、ＳＯもしくはＳＯ２によって中断されたＣ２〜Ｃ２０−アルキルであり、前記中断されたＣ２〜Ｃ２０−アルキルは、非置換であるか、もしくは１つ以上のＣ３〜Ｃ８−シクロアルキル、ＯＨ、ＳＨ、Ｏ（ＣＯ）−（Ｃ１〜Ｃ８−アルキル）、（ＣＯ）ＯＲ３ａ、（ＣＯ）ＮＲ５ａＲ６ａ、Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルによって置換されており、ここでＣ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、Ｃ１〜Ｃ８−アルキル、ＯＲ３ａ、ＳＲ４ａもしくはＮＲ５ａＲ６ａによって置換されているか、または
Ｒ１ａは、Ｃ２〜Ｃ１２−アルケニルもしくはＣ３〜Ｃ２０−シクロアルキルであり、そのそれぞれは、中断されていないか、もしくは１つ以上のＯ、Ｓ、ＣＯ、ＮＲ５ａもしくはＣＯＯＲ３ａによって中断されているか、または
Ｒ１ａは、Ｃ６〜Ｃ２０−アリールもしくはＣ３〜Ｃ２０−ヘテロアリールであり、前記Ｃ６〜Ｃ２０−アリールもしくはＣ３〜Ｃ２０−ヘテロアリールは、非置換であるか、もしくは１つ以上のハロゲン、Ｃ１〜Ｃ２０−アルキル、Ｃ１〜Ｃ４−ハロアルキル、フェニル、Ｃ１〜Ｃ２０−アルキルフェニル、Ｃ１〜Ｃ８−アルコキシフェニル、ＣＮ、ＮＯ２、ＯＲ３ａ、ＳＲ４ａ、ＮＲ５ａＲ６ａ、ＣＯＯＲ３ａ、（ＣＯ）−（Ｃ１〜Ｃ８−アルキル）、ベンゾイルもしくはＳＯ２−（Ｃ１〜Ｃ４−ハロアルキル）によって置換されているか、または
Ｒ１ａは、Ｃ１〜Ｃ２０−アルコキシであり、前記Ｃ１〜Ｃ２０−アルコキシは、非置換であるか、もしくは１つ以上のＣ１〜Ｃ１０−アルキル、Ｃ１〜Ｃ４−ハロアルキル、ハロゲン、フェニル、Ｃ１〜Ｃ２０−アルキルフェニルもしくはＣ１〜Ｃ８−アルコキシフェニルによって置換されているか、または
Ｒ１ａは、Ｃ２〜Ｃ２０−アルコキシであり、前記Ｃ２〜Ｃ２０−アルコキシは、１つ以上のＯ、Ｓ、ＮＲ５ａ、ＣＯ、ＳＯもしくはＳＯ２によって中断されているか、または
Ｒ１ａは、Ｃ６〜Ｃ２０−アリールオキシもしくはＣ３〜Ｃ２０−ヘテロアリールオキシであり、前記Ｃ６〜Ｃ２０−アリールオキシもしくはＣ３〜Ｃ２０−ヘテロアリールオキシは、非置換であるか、もしくは１つ以上のハロゲン、Ｃ１〜Ｃ２０−アルキル、Ｃ１〜Ｃ４−ハロアルキル、フェニル、Ｃ１〜Ｃ２０−アルキルフェニル、Ｃ１〜Ｃ８−アルコキシフェニル、ＣＮ、ＮＯ２、ＯＲ３ａ、ＳＲ４ａ、ＮＲ５ａＲ６ａ、ＣＯＯＲ３ａ、（ＣＯ）（Ｃ１〜Ｃ８−アルキル）、ＳＯ２−（Ｃ１〜Ｃ４−ハロアルキル）、ベンゾイルもしくは
【化３】
0006530410.tif 000004
によって置換されており、前記ベンゾイルもしくは
【化４】
0006530410.tif 000005
は、非置換であるか、もしくは
【化５】
0006530410.tif 000006
によって置換されており；
Ｒ２は、水素、ＣＮ、（ＣＯ）Ｒ１ａ、（ＣＯ）ＯＲ３、ＣＯＮＲ５Ｒ６、ＮＯ２、ＰＯ（ＯＲ１ａ）２もしくはＳ（Ｏ）ｍＲ１ａであるか、または
Ｒ２は、Ｃ１〜Ｃ２０−アルキルであり、前記Ｃ１〜Ｃ２０−アルキルは、非置換であるか、もしくはハロゲン、ＯＲ３、ＳＲ４、ＮＲ５Ｒ６、ＣＮ、（ＣＯ）ＯＲ３、（ＣＯ）ＮＲ５Ｒ６、ＰＯ（ＯＲ１ａ）２、Ｓ（Ｏ）ｍＲ１ａ、
【化６】
0006530410.tif 000007
、Ｃ３〜Ｃ８−シクロアルキル（該Ｃ３〜Ｃ８−シクロアルキルは、中断されていないか、もしくは１つ以上のＯ、Ｓ、ＣＯもしくはＮＲ５によって中断されている）、Ｃ６〜Ｃ２０−アリール、Ｃ３〜Ｃ２０−ヘテロアリール、Ｃ６〜Ｃ２０−アロイルおよびＣ３〜Ｃ２０−ヘテロアリールカルボニル（該Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、フェニル、Ｃ１〜Ｃ２０−アルキルフェニル、Ｃ１〜Ｃ８−アルコキシフェニル、Ｃ１〜Ｃ４−ハロアルキル、ＣＮ、ＮＯ２、ＯＲ３、ＳＲ４、ＮＲ５Ｒ６、ＰＯ（ＯＲ１ａ）２もしくはＳ（Ｏ）ｍＲ１ａによって置換されている）からなる群から選択される１つ以上の置換基によって置換されているか、または
Ｒ２は、１つ以上のＯ、Ｓ、ＮＲ５、ＣＯ、ＳＯもしくはＳＯ２によって中断されたＣ２〜Ｃ２０−アルキルであり、前記中断されたＣ２〜Ｃ２０−アルキルは、非置換であるか、もしくは１つ以上のＣ３〜Ｃ８−シクロアルキル、ＯＨ、ＳＨ、Ｏ（ＣＯ）Ｒ１ａ、（ＣＯ）ＯＲ３、（ＣＯ）ＮＲ５Ｒ６、Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルによって置換されており、ここでＣ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、Ｃ１〜Ｃ８−アルキル、ＯＲ３、ＳＲ４もしくはＮＲ５Ｒ６によって置換されているか、または
Ｒ２は、Ｃ２〜Ｃ１２−アルケニルもしくはＣ３〜Ｃ２０−シクロアルキルであり、前記Ｃ２〜Ｃ１２−アルケニルもしくはＣ３〜Ｃ２０−シクロアルキルは、中断されていないか、もしくは１つ以上のＯ、Ｓ、ＣＯ、ＮＲ５もしくはＣＯＯＲ３によって中断されているか、または
Ｒ２は、Ｃ６〜Ｃ２０−アリールもしくはＣ３〜Ｃ２０−ヘテロアリールであり、前記Ｃ６〜Ｃ２０−アリールもしくはＣ３〜Ｃ２０−ヘテロアリールは、非置換であるか、もしくはハロゲン、ＣＮ、ＮＯ２、ＯＲ３、ＳＲ４、ＮＲ５Ｒ６、ＣＯＯＲ３、（ＣＯ）−Ｒ１ａ、（ＣＯ）ＮＲ５Ｒ６、ＰＯ（ＯＲ１ａ）２、Ｓ（Ｏ）ｍＲ１ａ、
【化７】
0006530410.tif 000008
、Ｃ１〜Ｃ２０−アルキル（該Ｃ１〜Ｃ２０−アルキルは、非置換であるか、もしくは１つ以上のハロゲン、ＣＯＯＲ３ａ、ＣＯＮＲ５Ｒ６、フェニル、Ｃ３〜Ｃ８−シクロアルキル、Ｃ３〜Ｃ２０−ヘテロアリール、ＯＲ３、ＳＲ４もしくはＮＲ５Ｒ６によって置換されている）、Ｃ２〜Ｃ２０−アルキル（該Ｃ２〜Ｃ２０−アルキルは、１つ以上のＯ、ＳもしくはＮＲ５によって中断されている）、フェニル、ナフチル、ベンゾイルおよびナフトイル（前記フェニル、ナフチル、ベンゾイルもしくはナフトイルは、非置換であるか、もしくは１つ以上のＯＲ３、ＳＲ４もしくはＮＲ５Ｒ６によって置換されている）からなる群から選択される１つ以上の置換基によって置換されており；
Ｒ２ａは、水素、ＣＮ、（ＣＯ）Ｒ１ａ、（ＣＯ）ＯＲ３ａ、ＣＯＮＲ５ａＲ６ａ、ＮＯ２、ＰＯ（ＯＲ１ａ）２もしくはＳ（Ｏ）ｍＲ１ａであるか、または
Ｒ２ａは、Ｃ１〜Ｃ２０−アルキルであり、前記Ｃ１〜Ｃ２０−アルキルは、非置換であるか、もしくはハロゲン、ＯＲ３ａ、ＳＲ４ａ、ＮＲ５ａＲ６ａ、ＣＮ、（ＣＯ）ＯＲ３ａ、（ＣＯ）ＮＲ５ａＲ６ａ、ＰＯ（ＯＲ１ａ）２、Ｓ（Ｏ）ｍＲ１ａ、Ｃ３〜Ｃ８−シクロアルキル（該Ｃ３〜Ｃ８−シクロアルキルは、中断されていないか、もしくは１つ以上のＯ、Ｓ、ＣＯもしくはＮＲ５ａによって中断されている）、Ｃ６〜Ｃ２０−アリール、Ｃ３〜Ｃ２０−ヘテロアリール、Ｃ６〜Ｃ２０−アロイルおよびＣ３〜Ｃ２０−ヘテロアリールカルボニル（該Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、フェニル、Ｃ１〜Ｃ２０−アルキルフェニル、Ｃ１〜Ｃ８−アルコキシフェニル、Ｃ１〜Ｃ４−ハロアルキル、ＣＮ、ＮＯ２、ＯＲ３ａ、ＳＲ４ａ、ＮＲ５ａＲ６ａ、ＰＯ（ＯＲ１ａ）２もしくはＳ（Ｏ）ｍＲ１ａによって置換されている）からなる群から選択される１つ以上の置換基によって置換されているか、または
Ｒ２ａは、１つ以上のＯ、Ｓ、ＮＲ５ａ、ＣＯ、ＳＯもしくはＳＯ２によって中断されたＣ２〜Ｃ２０−アルキルであり、前記中断されたＣ２〜Ｃ２０−アルキルは、非置換であるか、もしくは１つ以上のＣ３〜Ｃ８−シクロアルキル、ＯＨ、ＳＨ、Ｏ（ＣＯ）Ｒ１ａ、（ＣＯ）ＯＲ３ａ、（ＣＯ）ＮＲ５ａＲ６ａ、Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルによって置換されており、ここでＣ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、Ｃ１〜Ｃ８−アルキル、ＯＲ３ａ、ＳＲ４ａもしくはＮＲ５ａＲ６ａによって置換されているか、または
Ｒ２ａは、Ｃ２〜Ｃ１２−アルケニルもしくはＣ３〜Ｃ２０−シクロアルキルであり、前記Ｃ２〜Ｃ１２−アルケニルもしくはＣ３〜Ｃ２０−シクロアルキルは、中断されていないか、もしくは１つ以上のＯ、Ｓ、ＣＯ、ＮＲ５ａもしくはＣＯＯＲ３ａによって中断されているか、または
Ｒ２ａは、Ｃ６〜Ｃ２０−アリールもしくはＣ３〜Ｃ２０−ヘテロアリールであり、前記Ｃ６〜Ｃ２０−アリールもしくはＣ３〜Ｃ２０−ヘテロアリールは、非置換であるか、もしくはハロゲン、ＣＮ、ＮＯ２、ＯＲ３ａ、ＳＲ４ａ、ＮＲ５ａＲ６ａ、ＣＯＯＲ３ａ、（ＣＯ）Ｒ１ａ、（ＣＯ）ＮＲ５ａＲ６ａ、ＰＯ（ＯＲ１ａ）２、Ｓ（Ｏ）ｍＲ１ａ、Ｃ１〜Ｃ２０−アルキル（該Ｃ１〜Ｃ２０−アルキルは、非置換であるか、もしくは１つ以上のハロゲン、ＣＯＯＲ３ａ、ＣＯＮＲ５ａＲ６ａ、フェニル、Ｃ３〜Ｃ８−シクロアルキル、Ｃ３〜Ｃ２０−ヘテロアリール、ＯＲ３ａ、ＳＲ４ａもしくはＮＲ５ａＲ６ａによって置換されている）、Ｃ２〜Ｃ２０−アルキル（該Ｃ２〜Ｃ２０−アルキルは、１つ以上のＯ、ＳもしくはＮＲ５ａによって中断されている）、フェニル、ナフチル、ベンゾイルおよびナフトイル（前記フェニル、ナフチル、ベンゾイルもしくはナフトイルのそれぞれは、非置換であるか、もしくは１つ以上のＯＲ３ａ、ＳＲ４ａもしくはＮＲ５ａＲ６ａによって置換されている）からなる群から選択される１つ以上の置換基によって置換されており；
Ｒ３は、水素、（ＣＯ）Ｒ１ａ、（ＣＯ）ＯＲ３ａ、ＣＯＮＲ５Ｒ６、Ｃ１〜Ｃ２０−アルキルであり、前記Ｃ１〜Ｃ２０−アルキルは、非置換であるか、もしくはハロゲン、ＯＲ３ａ、ＳＲ４ａ、ＮＲ５ａＲ６ａ、ＣＮ、（ＣＯ）ＯＲ３ａ、（ＣＯ）ＮＲ５ａＲ６ａ、ＰＯ（ＯＲ１ａ）２、Ｓ（Ｏ）ｍＲ１ａ、Ｃ３〜Ｃ８−シクロアルキル（該Ｃ３〜Ｃ８−シクロアルキルは、中断されていないか、もしくは１つ以上のＯ、Ｓ、ＣＯもしくはＮＲ５ａによって中断されている）、Ｃ６〜Ｃ２０−アリール、Ｃ３〜Ｃ２０−ヘテロアリール、Ｃ６〜Ｃ２０−アロイルおよびＣ３〜Ｃ２０−ヘテロアリールカルボニル（該Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、フェニル、Ｃ１〜Ｃ２０−アルキルフェニル、Ｃ１〜Ｃ８−アルコキシフェニル、Ｃ１〜Ｃ４−ハロアルキル、ＣＮ、ＮＯ２、ＯＲ３ａ、ＳＲ４ａ、ＮＲ５ａＲ６ａ、ＰＯ（ＯＲ１ａ）２もしくはＳ（Ｏ）ｍＲ１ａによって置換されている）からなる群から選択される１つ以上の置換基によって置換されているか、または
Ｒ３は、１つ以上のＯ、Ｓ、ＮＲ５ａ、ＣＯ、ＳＯもしくはＳＯ２によって中断されたＣ２〜Ｃ２０−アルキルであり、前記中断されたＣ２〜Ｃ２０−アルキルは、非置換であるか、もしくは１つ以上のＣ３〜Ｃ８−シクロアルキル、ＯＨ、ＳＨ、Ｏ（ＣＯ）Ｒ１ａ、（ＣＯ）ＯＲ３ａ、（ＣＯ）ＮＲ５ａＲ６ａ、Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルによって置換されており、ここでＣ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、Ｃ１〜Ｃ８−アルキル、ＯＲ３ａ、ＳＲ４ａもしくはＮＲ５ａＲ６ａによって置換されているか、または
Ｒ３は、Ｃ２〜Ｃ１２−アルケニルもしくはＣ３〜Ｃ２０−シクロアルキルであり、前記Ｃ２〜Ｃ１２−アルケニルもしくはＣ３〜Ｃ２０−シクロアルキルは、中断されていないか、もしくは１つ以上のＯ、Ｓ、ＣＯ、ＮＲ５ａもしくはＣＯＯＲ３ａによって中断されているか、または
Ｒ３は、Ｃ６〜Ｃ２０−アリールもしくはＣ３〜Ｃ２０−ヘテロアリールであり、前記Ｃ６〜Ｃ２０−アリールもしくはＣ３〜Ｃ２０−ヘテロアリールは、非置換であるか、もしくはハロゲン、ＣＮ、ＮＯ２、ＯＲ３ａ、ＳＲ４ａ、ＮＲ５ａＲ６ａ、ＣＯＯＲ３ａ、（ＣＯ）Ｒ１ａ、（ＣＯ）ＮＲ５ａＲ６ａ、ＰＯ（ＯＲ１ａ）２、Ｓ（Ｏ）ｍＲ１ａ、
【化８】
0006530410.tif 000009
、Ｃ１〜Ｃ２０−アルキル（該Ｃ１〜Ｃ２０−アルキルは、非置換であるか、もしくは１つ以上のハロゲン、ＣＯＯＲ３ａ、ＣＯＮＲ５ａＲ６ａ、フェニル、Ｃ３〜Ｃ８−シクロアルキル、Ｃ３〜Ｃ２０−ヘテロアリール、ＯＲ３ａ、ＳＲ４ａもしくはＮＲ５ａＲ６ａによって置換されている）、Ｃ２〜Ｃ２０−アルキル（該Ｃ２〜Ｃ２０−アルキルは、１つ以上のＯ、ＳもしくはＮＲ５ａによって中断されている）、フェニル、ナフチル、ベンゾイルおよびナフトイル（前記フェニル、ナフチル、ベンゾイルもしくはナフトイルは、非置換であるか、もしくは１つ以上のＯＲ３ａ、ＳＲ４ａもしくはＮＲ５ａＲ６ａによって置換されている）からなる群から選択される１つ以上の置換基によって置換されているか、または
Ｒ３は、Ｒ２もしくはＭの炭素原子の１つと一緒になって、５員もしくは６員の飽和もしくは不飽和の環を形成し、前記環は、中断されていないか、もしくはＯ、ＳもしくはＮＲ５ａによって中断されており、かつ前記５員もしくは６員の飽和もしくは不飽和の環は、非置換であるか、もしくは１つ以上のＣ１〜Ｃ２０−アルキル、ＯＲ３ａ、ＳＲ４ａ、ＮＲ５ａＲ６ａ、（ＣＯ）Ｒ１ａ、ＮＯ２、ハロゲン、Ｃ１〜Ｃ４−ハロアルキル、ＣＮ、フェニル、Ｃ１〜Ｃ２０−アルキルフェニル、Ｃ１〜Ｃ８−アルコキシフェニル、
【化９】
0006530410.tif 000010
もしくはＣ３〜Ｃ２０−シクロアルキルによって置換されており、前記Ｃ３〜Ｃ２０−シクロアルキルは、中断されていないか、もしくは１つ以上のＯ、Ｓ、ＣＯもしくはＮＲ５ａによって中断されており；
Ｒ３ａは、水素、（ＣＯ）Ｏ（Ｃ１〜Ｃ８−アルキル）もしくはＣＯＮ（Ｃ１〜Ｃ８−アルキル）２であるか、または、
Ｒ３ａは、Ｃ１〜Ｃ２０−アルキルであり、前記Ｃ１〜Ｃ２０−アルキルは、非置換であるか、もしくはハロゲン、ＯＨ、ＳＨ、ＣＮ、Ｃ３〜Ｃ８−アルケンオキシ、ＯＣＨ２ＣＨ２ＣＮ、ＯＣＨ２ＣＨ２（ＣＯ）Ｏ（Ｃ１〜Ｃ８−アルキル）、Ｏ（ＣＯ）（Ｃ１〜Ｃ８−アルキル）、Ｏ（ＣＯ）Ｃ２〜Ｃ４−アルケニル、Ｏ（ＣＯ）フェニル、（ＣＯ）ＯＨ、（ＣＯ）Ｏ（Ｃ１〜Ｃ８−アルキル）、Ｃ３〜Ｃ８−シクロアルキル、ＳＯ２（Ｃ１〜Ｃ４−ハロアルキル）、Ｏ（Ｃ１〜Ｃ４−ハロアルキル）、フェニル、Ｃ１〜Ｃ８−アルキルフェニル、Ｃ１〜Ｃ８−アルコキシフェニルおよび１つ以上のＯによって中断されたＣ３〜Ｃ８−シクロアルキルからなる群から選択される１つ以上の置換基によって置換されているか、または
Ｒ３ａは、１つ以上のＯ、Ｓ、Ｎ（Ｃ１〜Ｃ８−アルキル）、ＣＯ、ＳＯもしくはＳＯ２によって中断されたＣ２〜Ｃ２０−アルキルであり、前記中断されたＣ２〜Ｃ２０−アルキルは、非置換であるか、もしくは１つ以上のＣ３〜Ｃ８−シクロアルキル、ＯＨ、ＳＨ、Ｏ（ＣＯ）（Ｃ１〜Ｃ８−アルキル）、（ＣＯ）Ｏ（Ｃ１〜Ｃ８−アルキル）、（ＣＯ）Ｎ（Ｃ１〜Ｃ８−アルキル）２、Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルによって置換されており、ここでＣ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、Ｃ１〜Ｃ８−アルキル、Ｃ１〜Ｃ８−アルコキシ、Ｃ１〜Ｃ８−アルキルスルファニルもしくはＮ（Ｃ１〜Ｃ８−アルキル）２によって置換されているか、または
Ｒ３ａは、Ｃ２〜Ｃ１２−アルケニルもしくはＣ３〜Ｃ８−シクロアルキルであり、前記Ｃ２〜Ｃ１２−アルケニルもしくはＣ３〜Ｃ８−シクロアルキルは、中断されていないか、もしくは１つ以上のＯ、Ｓ、ＣＯ、Ｎ（Ｃ１〜Ｃ８−アルキル）もしくはＣＯＯ（Ｃ１〜Ｃ８−アルキル）によって中断されているか、または
Ｒ３ａは、Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルであり、前記Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、ＣＮ、ＮＯ２、ＯＨ、Ｃ１〜Ｃ８−アルキル、Ｃ１〜Ｃ４−ハロアルキル、Ｃ１〜Ｃ８−アルコキシ、フェニル−Ｃ１〜Ｃ３−アルキルオキシ、フェノキシ、Ｃ１〜Ｃ８−アルキルスルファニル、フェニルスルファニル、Ｎ（Ｃ１〜Ｃ８−アルキル）２、ジフェニルアミノ、（ＣＯ）Ｏ（Ｃ１〜Ｃ８−アルキル）、（ＣＯ）Ｃ１〜Ｃ８−アルキルもしくは（ＣＯ）Ｎ（Ｃ１〜Ｃ８−アルキル）２、フェニルもしくはベンゾイルによって置換されているか、または
Ｒ３ａは、Ｃ１〜Ｃ２０−アルカノイルもしくはＣ３〜Ｃ１２−アルケノイルであり、前記Ｃ１〜Ｃ２０−アルカノイルもしくはＣ３〜Ｃ１２−アルケノイルは、非置換であるか、もしくは１つ以上のハロゲン、フェニル、Ｃ１〜Ｃ８−アルキルフェニル、Ｃ１〜Ｃ８−アルコキシフェニル、ＯＨ、Ｃ１〜Ｃ８−アルコキシ、フェノキシ、Ｃ１〜Ｃ８−アルキルスルファニル、フェニルスルファニル、Ｎ（Ｃ１〜Ｃ８−アルキル）２もしくはジフェニルアミノによって置換されており；
Ｒ４は、水素、Ｃ１〜Ｃ２０−アルキルであり、前記Ｃ１〜Ｃ２０−アルキルは、非置換であるか、もしくはハロゲン、ＯＲ３ａ、ＳＲ４ａ、ＮＲ５ａＲ６ａ、ＣＮ、（ＣＯ）ＯＲ３ａ、（ＣＯ）ＮＲ５ａＲ６ａ、ＰＯ（ＯＲ１ａ）２、Ｓ（Ｏ）ｍＲ１ａ、Ｃ３〜Ｃ８−シクロアルキル（該Ｃ３〜Ｃ８−シクロアルキルは、中断されていないか、もしくは１つ以上のＯ、Ｓ、ＣＯもしくはＮＲ５ａによって中断されている）、Ｃ６〜Ｃ２０−アリール、Ｃ３〜Ｃ２０−ヘテロアリール、Ｃ６〜Ｃ２０−アロイルおよびＣ３〜Ｃ２０−ヘテロアリールカルボニル（該Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、フェニル、Ｃ１〜Ｃ２０−アルキルフェニル、Ｃ１〜Ｃ８−アルコキシフェニル、Ｃ１〜Ｃ４−ハロアルキル、ＣＮ、ＮＯ２、ＯＲ３ａ、ＳＲ４ａ、ＮＲ５ａＲ６ａ、ＰＯ（ＯＲ１ａ）２もしくはＳ（Ｏ）ｍＲ１ａによって置換されている）からなる群から選択される１つ以上の置換基によって置換されているか、または
Ｒ４は、１つ以上のＯ、Ｓ、ＮＲ５ａ、ＣＯ、ＳＯもしくはＳＯ２によって中断されたＣ２〜Ｃ２０−アルキルであり、前記中断されたＣ２〜Ｃ２０−アルキルは、非置換であるか、もしくは１つ以上のＣ３〜Ｃ８−シクロアルキル、ＯＨ、ＳＨ、Ｏ（ＣＯ）Ｒ１ａ、（ＣＯ）ＯＲ３ａ、（ＣＯ）ＮＲ５ａＲ６ａ、Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルによって置換されており、ここでＣ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、Ｃ１〜Ｃ８−アルキル、ＯＲ３ａ、ＳＲ４ａもしくはＮＲ５ａＲ６ａによって置換されているか、または
Ｒ４は、Ｃ２〜Ｃ１２−アルケニルもしくはＣ３〜Ｃ２０−シクロアルキルであり、前記Ｃ２〜Ｃ１２−アルケニルもしくはＣ３〜Ｃ２０−シクロアルキルは、中断されていないか、もしくは１つ以上のＯ、Ｓ、ＣＯ、ＮＲ５ａもしくはＣＯＯＲ３ａによって中断されているか、または
Ｒ４は、Ｃ６〜Ｃ２０−アリールもしくはＣ３〜Ｃ２０−ヘテロアリールであり、前記Ｃ６〜Ｃ２０−アリールもしくはＣ３〜Ｃ２０−ヘテロアリールは、非置換であるか、もしくはハロゲン、ＣＮ、ＮＯ２、ＯＲ３ａ、ＳＲ４ａ、ＮＲ５ａＲ６ａ、ＣＯＯＲ３ａ、（ＣＯ）Ｒ１ａ、（ＣＯ）ＮＲ５ａＲ６ａ、ＰＯ（ＯＲ１ａ）２、Ｓ（Ｏ）ｍＲ１ａ、
【化１０】
0006530410.tif 000011
、Ｃ１〜Ｃ２０−アルキル（該Ｃ１〜Ｃ２０−アルキルは、非置換であるか、もしくは１つ以上のハロゲン、ＣＯＯＲ３ａ、ＣＯＮＲ５ａＲ６ａ、フェニル、Ｃ３〜Ｃ８−シクロアルキル、Ｃ３〜Ｃ２０−ヘテロアリール、ＯＲ３ａ、ＳＲ４ａもしくはＮＲ５ａＲ６ａによって置換されている）、Ｃ２〜Ｃ２０−アルキル（該Ｃ２〜Ｃ２０−アルキルは、１つ以上のＯ、ＳもしくはＮＲ５ａによって中断されている）、フェニル、ナフチル、ベンゾイルおよびナフトイル（前記フェニル、ナフチル、ベンゾイルもしくはナフトイルは、非置換であるか、もしくはＯＲ３ａ、ＳＲ４ａもしくはＮＲ５ａＲ６ａによって置換されている）からなる群から選択される１つ以上の置換基によって置換されているか、または
Ｒ４は、Ｒ２もしくはＭの炭素原子の１つと一緒になって、５員もしくは６員の飽和もしくは不飽和の環を形成し、前記環は、中断されていないか、もしくはＯ、ＳもしくはＮＲ５ａによって中断されており、かつ前記５員もしくは６員の飽和もしくは不飽和の環は、非置換であるか、もしくは１つ以上のＣ１〜Ｃ２０−アルキル、ＯＲ３ａ、ＳＲ４ａ、ＮＲ５ａＲ６ａ、（ＣＯ）Ｒ１ａ、ＮＯ２、ハロゲン、Ｃ１〜Ｃ４−ハロアルキル、ＣＮ、フェニル、Ｃ１〜Ｃ２０−アルキルフェニル、Ｃ１〜Ｃ８−アルコキシフェニル、
【化１１】
0006530410.tif 000012
もしくはＣ３〜Ｃ２０−シクロアルキルによって置換されており、前記Ｃ３〜Ｃ２０−シクロアルキルは、中断されていないか、もしくは１つ以上のＯ、Ｓ、ＣＯもしくはＮＲ５ａによって中断されており；
Ｒ４ａは、水素、Ｃ１〜Ｃ２０−アルキルであり、前記Ｃ１〜Ｃ２０−アルキルは、非置換であるか、もしくはハロゲン、ＯＨ、ＳＨ、ＣＮ、Ｃ３〜Ｃ８−アルケンオキシ、ＯＣＨ２ＣＨ２ＣＮ、ＯＣＨ２ＣＨ２（ＣＯ）Ｏ（Ｃ１〜Ｃ８−アルキル）、Ｏ（ＣＯ）（Ｃ１〜Ｃ８−アルキル）、Ｏ（ＣＯ）Ｃ２〜Ｃ４−アルケニル、Ｏ（ＣＯ）フェニル、（ＣＯ）ＯＨ、（ＣＯ）Ｏ（Ｃ１〜Ｃ８−アルキル）、Ｃ３〜Ｃ８−シクロアルキル、ＳＯ２（Ｃ１〜Ｃ４−ハロアルキル）、Ｏ（Ｃ１〜Ｃ４−ハロアルキル）、フェニル、Ｃ１〜Ｃ８−アルキルフェニル、Ｃ１〜Ｃ８−アルコキシフェニルおよび１つ以上のＯによって中断されたＣ３〜Ｃ８−シクロアルキルからなる群から選択される１つ以上の置換基によって置換されているか、または
Ｒ４ａは、１つ以上のＯ、Ｓ、Ｎ（Ｃ１〜Ｃ８−アルキル）、ＣＯ、ＳＯもしくはＳＯ２によって中断されたＣ２〜Ｃ２０−アルキルであり、前記中断されたＣ２〜Ｃ２０−アルキルは、非置換であるか、もしくは１つ以上のＣ３〜Ｃ８−シクロアルキル、ＯＨ、ＳＨ、Ｏ（ＣＯ）（Ｃ１〜Ｃ８−アルキル）、（ＣＯ）Ｏ（Ｃ１〜Ｃ８−アルキル）、（ＣＯ）Ｎ（Ｃ１〜Ｃ８−アルキル）２、Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルによって置換されており、ここでＣ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、Ｃ１〜Ｃ８−アルキル、Ｃ１〜Ｃ８−アルコキシ、Ｃ１〜Ｃ８−アルキルスルファニルもしくはＮ（Ｃ１〜Ｃ８−アルキル）２によって置換されているか、または
Ｒ４ａは、Ｃ２〜Ｃ１２−アルケニルもしくはＣ３〜Ｃ８−シクロアルキルであり、前記Ｃ２〜Ｃ１２−アルケニルもしくはＣ３〜Ｃ８−シクロアルキルは、中断されていないか、もしくは１つ以上のＯ、Ｓ、ＣＯ、Ｎ（Ｃ１〜Ｃ８−アルキル）もしくはＣＯＯ（Ｃ１〜Ｃ８−アルキル）によって中断されているか、または
Ｒ４ａは、Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルであり、前記Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、ＣＮ、ＮＯ２、ＯＨ、Ｃ１〜Ｃ８−アルキル、Ｃ１〜Ｃ４−ハロアルキル、Ｃ１〜Ｃ８−アルコキシ、フェニル−Ｃ１〜Ｃ３−アルキルオキシ、フェノキシ、Ｃ１〜Ｃ８−アルキルスルファニル、フェニルスルファニル、Ｎ（Ｃ１〜Ｃ８−アルキル）２、ジフェニルアミノ、（ＣＯ）Ｏ（Ｃ１〜Ｃ８−アルキル）、（ＣＯ）Ｃ１〜Ｃ８−アルキル、（ＣＯ）Ｎ（Ｃ１〜Ｃ８−アルキル）２、フェニルもしくはベンゾイルによって置換されているか、または
Ｒ４ａは、Ｃ１〜Ｃ２０−アルカノイルもしくはＣ３〜Ｃ１２−アルケノイルであり、前記Ｃ１〜Ｃ２０−アルカノイルもしくはＣ３〜Ｃ１２−アルケノイルは、非置換であるか、もしくは１つ以上のハロゲン、フェニル、Ｃ１〜Ｃ８−アルキルフェニル、Ｃ１〜Ｃ８−アルコキシフェニル、ＯＨ、Ｃ１〜Ｃ８−アルコキシ、フェノキシ、Ｃ１〜Ｃ８−アルキルスルファニル、フェニルスルファニル、Ｎ（Ｃ１〜Ｃ８−アルキル）２もしくはジフェニルアミノによって置換されており；
Ｒ５およびＲ６は、互いに独立して、水素、Ｓ（Ｏ）ｍＲ１ａ、Ｏ（ＣＯ）Ｒ１ａ、（ＣＯ）Ｒ１ａもしくはＣＯＮＲ５ａＲ６ａであるか、または
Ｒ５およびＲ６は、互いに独立して、Ｃ１〜Ｃ２０−アルキルであり、前記Ｃ１〜Ｃ２０−アルキルは、非置換であるか、もしくはハロゲン、ＯＲ３ａ、ＳＲ４ａ、ＮＲ５ａＲ６ａ、ＣＮ、（ＣＯ）ＯＲ３ａ、（ＣＯ）ＮＲ５ａＲ６ａ、ＰＯ（ＯＲ１ａ）２、Ｓ（Ｏ）ｍＲ１ａ、Ｃ３〜Ｃ８−シクロアルキル（該Ｃ３〜Ｃ８−シクロアルキルは、中断されていないか、もしくは１つ以上のＯ、Ｓ、ＣＯもしくはＮＲ５ａによって中断されている）、Ｃ６〜Ｃ２０−アリール、Ｃ３〜Ｃ２０−ヘテロアリール、Ｃ６〜Ｃ２０−アロイルおよびＣ３〜Ｃ２０−ヘテロアリールカルボニル（該Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、フェニル、Ｃ１〜Ｃ２０−アルキルフェニル、Ｃ１〜Ｃ８−アルコキシフェニル、Ｃ１〜Ｃ４−ハロアルキル、ＣＮ、ＮＯ２、ＯＲ３ａ、ＳＲ４ａ、ＮＲ５ａＲ６ａ、ＰＯ（ＯＲ１ａ）２もしくはＳ（Ｏ）ｍＲ１ａによって置換されている）からなる群から選択される１つ以上の置換基によって置換されているか、または
Ｒ５およびＲ６は、互いに独立して、１つ以上のＯ、Ｓ、ＮＲ５ａ、ＣＯ、ＳＯもしくはＳＯ２によって中断されたＣ２〜Ｃ２０−アルキルであり、前記中断されたＣ２〜Ｃ２０−アルキルは、非置換であるか、もしくは１つ以上のＣ３〜Ｃ８−シクロアルキル、ＯＨ、ＳＨ、Ｏ（ＣＯ）Ｒ１ａ、（ＣＯ）ＯＲ３ａ、（ＣＯ）ＮＲ５ａＲ６ａ、Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルによって置換されており、ここでＣ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、Ｃ１〜Ｃ８−アルキル、ＯＲ３ａ、ＳＲ４ａもしくはＮＲ５ａＲ６ａによって置換されているか、または
Ｒ５およびＲ６は、互いに独立して、Ｃ２〜Ｃ１２−アルケニルもしくはＣ３〜Ｃ２０−シクロアルキルであり、前記Ｃ２〜Ｃ１２−アルケニルもしくはＣ３〜Ｃ２０−シクロアルキルは、中断されていないか、もしくは１つ以上のＯ、Ｓ、ＣＯ、ＮＲ５ａもしくはＣＯＯＲ３ａによって中断されているか、または
Ｒ５およびＲ６は、互いに独立して、Ｃ６〜Ｃ２０−アリールもしくはＣ３〜Ｃ２０−ヘテロアリールであり、前記Ｃ６〜Ｃ２０−アリールもしくはＣ３〜Ｃ２０−ヘテロアリールは、非置換であるか、もしくはハロゲン、ＣＮ、ＮＯ２、ＯＲ３ａ、ＳＲ４ａ、ＮＲ５ａＲ６ａ、ＣＯＯＲ３ａ、（ＣＯ）Ｒ１ａ、（ＣＯ）ＮＲ５ａＲ６ａ、ＰＯ（ＯＲ１ａ）２、Ｓ（Ｏ）ｍＲ１ａ、
【化１２】
0006530410.tif 000013
、Ｃ１〜Ｃ２０−アルキル（該Ｃ１〜Ｃ２０−アルキルは、非置換であるか、もしくは１つ以上のハロゲン、ＣＯＯＲ３ａ、ＣＯＮＲ５ａＲ６ａ、フェニル、Ｃ３〜Ｃ８−シクロアルキル、Ｃ３〜Ｃ２０−ヘテロアリール、ＯＲ３ａ、ＳＲ４ａもしくはＮＲ５ａＲ６ａによって置換されている）、Ｃ２〜Ｃ２０−アルキル（該Ｃ２〜Ｃ２０−アルキルは、１つ以上のＯ、ＳもしくはＮＲ５ａによって中断されている）、フェニル、ナフチル、ベンゾイルおよびナフトイル（前記フェニル、ナフチル、ベンゾイルもしくはナフトイルは、非置換であるか、もしくはＯＲ３ａ、ＳＲ４ａもしくはＮＲ５ａＲ６ａによって置換されている）からなる群から選択される１つ以上の置換基によって置換されているか、または
Ｒ５およびＲ６は、互いに独立して、Ｃ１〜Ｃ２０−アルコキシであり、前記Ｃ１〜Ｃ２０−アルコキシは、非置換であるか、もしくは１つ以上のハロゲン、フェニル、Ｃ１〜Ｃ８−アルキルフェニルもしくはＣ１〜Ｃ８−アルコキシフェニルによって置換されているか、または
Ｒ５およびＲ６は、互いに独立して、Ｃ２〜Ｃ２０−アルコキシであり、前記Ｃ２〜Ｃ２０−アルコキシは、１つ以上のＯ、Ｓ、ＮＲ５ａ、ＣＯ、ＳＯもしくはＳＯ２によって中断されているか、または
Ｒ５およびＲ６は、互いに独立して、Ｃ６〜Ｃ２０−アリールオキシもしくはＣ３〜Ｃ２０−ヘテロアリールオキシであり、前記Ｃ６〜Ｃ２０−アリールオキシもしくはＣ３〜Ｃ２０−ヘテロアリールオキシは、非置換であるか、もしくは１つ以上のハロゲン、Ｃ１〜Ｃ８−アルキル、Ｃ１〜Ｃ４−ハロアルキル、フェニル、Ｃ１〜Ｃ８−アルキルフェニル、Ｃ１〜Ｃ８−アルコキシフェニル、ＣＮ、ＮＯ２、ＯＲ３ａ、ＳＲ４ａ、ＮＲ５ａＲ６ａ、ＣＯＯＲ３ａ、（ＣＯ）Ｒ１ａもしくはＳＯ２Ｒ１ａによって置換されているか、または
Ｒ５は、Ｒ２もしくはＭの炭素原子の１つと一緒になって、５員もしくは６員の飽和もしくは不飽和の環を形成し、前記環は、中断されていないか、もしくはＯ、ＳもしくはＮＲ５ａによって中断されており、かつ前記５員もしくは６員の飽和もしくは不飽和の環は、非置換であるか、もしくは１つ以上のＣ１〜Ｃ２０−アルキル、ＯＲ３ａ、ＳＲ４ａ、ＮＲ５ａＲ６ａ、（ＣＯ）Ｒ１ａ、ＮＯ２、ハロゲン、Ｃ１〜Ｃ４−ハロアルキル、ＣＮ、フェニル、Ｃ１〜Ｃ２０−アルキルフェニル、Ｃ１〜Ｃ８−アルコキシフェニル、
【化１３】
0006530410.tif 000014
もしくはＣ３〜Ｃ２０−シクロアルキルによって置換されており、前記Ｃ３〜Ｃ２０−シクロアルキルは、中断されていないか、もしくは１つ以上のＯ、Ｓ、ＣＯもしくはＮＲ５ａによって中断されているか、または
Ｒ５およびＲ６は、それらが結合されるＮ原子と一緒になって、５員もしくは６員の飽和もしくは不飽和の環を形成し、前記環は、中断されていないか、もしくはＯ、ＳもしくはＮＲ５ａによって中断されており、かつ前記５員もしくは６員の飽和もしくは不飽和の環は、非置換であるか、もしくは１つ以上のＣ１〜Ｃ２０−アルキル、ＯＲ３ａ、ＳＲ４ａ、ＮＲ５ａＲ６ａ、（ＣＯ）Ｒ１ａ、ＮＯ２、ハロゲン、Ｃ１〜Ｃ４−ハロアルキル、ＣＮ、フェニル、
【化１４】
0006530410.tif 000015
もしくはＣ３〜Ｃ２０−シクロアルキルによって置換されており、前記Ｃ３〜Ｃ２０−シクロアルキルは、中断されていないか、もしくは１つ以上のＯ、Ｓ、ＣＯもしくはＮＲ５ａによって中断されており；
Ｒ５ａおよびＲ６ａは、互いに独立して、水素、Ｃ１〜Ｃ２０−アルキル、Ｓ（Ｏ）ｍ（Ｃ１〜Ｃ８−アルキル）、Ｏ（ＣＯ）（Ｃ１〜Ｃ８−アルキル）、（ＣＯ）（Ｃ１〜Ｃ８−アルキル）、（ＣＯ）Ｏ（Ｃ１〜Ｃ８−アルキル）もしくはＣＯＮ（Ｃ１〜Ｃ８−アルキル）２であるか、または、
Ｒ５ａおよびＲ６ａは、互いに独立して、Ｃ１〜Ｃ２０−アルキルであり、前記Ｃ１〜Ｃ２０−アルキルは、１つ以上のハロゲン、ＯＨ、ＳＨ、ＣＮ、Ｃ３〜Ｃ８−アルケンオキシ、ＯＣＨ２ＣＨ２ＣＮ、ＯＣＨ２ＣＨ２（ＣＯ）Ｏ（Ｃ１〜Ｃ８−アルキル）、Ｏ（ＣＯ）（Ｃ１〜Ｃ８−アルキル）、Ｏ（ＣＯ）Ｃ２〜Ｃ４−アルケニル、Ｏ（ＣＯ）フェニル、（ＣＯ）ＯＨ、（ＣＯ）Ｏ（Ｃ１〜Ｃ８−アルキル）、Ｃ３〜Ｃ８−シクロアルキル、ＳＯ２（Ｃ１〜Ｃ４−ハロアルキル）、Ｏ（Ｃ１〜Ｃ４−ハロアルキル）、フェニル、Ｃ１〜Ｃ８−アルキルフェニル、Ｃ１〜Ｃ８−アルコキシフェニル、Ｃ３〜Ｃ８−シクロアルキルもしくは１つ以上のＯによって中断されたＣ３〜Ｃ８−シクロアルキルによって置換されているか、または
Ｒ５ａおよびＲ６ａは、互いに独立して、１つ以上のＯ、Ｓ、Ｎ（Ｃ１〜Ｃ８−アルキル）、ＣＯ、ＳＯもしくはＳＯ２によって中断されたＣ２〜Ｃ２０−アルキルであり、前記中断されたＣ２〜Ｃ２０−アルキルは、非置換であるか、もしくはＣ３〜Ｃ８−シクロアルキル、ＯＨ、ＳＨ、Ｏ（ＣＯ）（Ｃ１〜Ｃ８−アルキル）、（ＣＯ）Ｏ（Ｃ１〜Ｃ８−アルキル）、（ＣＯ）Ｎ（Ｃ１〜Ｃ８−アルキル）２、Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルによって置換されており、ここでＣ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、Ｃ１〜Ｃ８−アルキル、Ｃ１〜Ｃ８−アルコキシ、Ｃ１〜Ｃ８−アルキルスルファニルもしくはＮ（Ｃ１〜Ｃ８−アルキル）２によって置換されているか、または
Ｒ５ａおよびＲ６ａは、互いに独立して、Ｃ２〜Ｃ１２−アルケニルもしくはＣ３〜Ｃ８−シクロアルキルであり、前記Ｃ２〜Ｃ１２−アルケニルもしくはＣ３〜Ｃ８−シクロアルキルは、中断されていないか、もしくは１つ以上のＯ、Ｓ、ＣＯ、Ｎ（Ｃ１〜Ｃ８−アルキル）もしくはＣＯＯ（Ｃ１〜Ｃ８−アルキル）によって中断されているか、または
Ｒ５ａおよびＲ６ａは、互いに独立して、Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルであり、前記Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、ＣＮ、ＮＯ２、ＯＨ、Ｃ１〜Ｃ８−アルキル、Ｃ１〜Ｃ４−ハロアルキル、Ｃ１〜Ｃ８−アルコキシ、フェニル−Ｃ１〜Ｃ３−アルキルオキシ、フェノキシ、Ｃ１〜Ｃ８−アルキルスルファニル、フェニルスルファニル、Ｎ（Ｃ１〜Ｃ８−アルキル）２、ジフェニルアミノ、（ＣＯ）Ｏ（Ｃ１〜Ｃ８−アルキル）、（ＣＯ）Ｃ１〜Ｃ８−アルキル、（ＣＯ）Ｎ（Ｃ１〜Ｃ８−アルキル）２、フェニルもしくはベンゾイルによって置換されているか、または
Ｒ５ａおよびＲ６ａは、互いに独立して、Ｃ１〜Ｃ２０−アルカノイルもしくはＣ３〜Ｃ１２−アルケノイルであり、前記Ｃ１〜Ｃ２０−アルカノイルもしくはＣ３〜Ｃ１２−アルケノイルは、非置換であるか、もしくは１つ以上のハロゲン、フェニル、Ｃ１〜Ｃ８−アルキルフェニル、Ｃ１〜Ｃ８−アルコキシフェニル、ＯＨ、Ｃ１〜Ｃ８−アルコキシ、フェノキシ、Ｃ１〜Ｃ８−アルキルスルファニル、フェニルスルファニル、Ｎ（Ｃ１〜Ｃ８−アルキル）２もしくはジフェニルアミノによって置換されているか、または
Ｒ５ａおよびＲ６ａは、互いに独立して、Ｃ１〜Ｃ２０−アルコキシであり、前記Ｃ１〜Ｃ２０−アルコキシは、非置換であるか、もしくは１つ以上のハロゲン、フェニル、Ｃ１〜Ｃ８−アルキルフェニルもしくはＣ１〜Ｃ８−アルコキシフェニルによって置換されているか、または
Ｒ５ａおよびＲ６ａは、互いに独立して、Ｃ２〜Ｃ２０−アルコキシであり、前記Ｃ２〜Ｃ２０−アルコキシは、１つ以上のＯ、Ｓ、Ｎ（Ｃ１〜Ｃ８−アルキル）、ＣＯ、ＳＯもしくはＳＯ２によって中断されているか、または
Ｒ５ａおよびＲ６ａは、互いに独立して、Ｃ６〜Ｃ２０−アリールオキシもしくはＣ３〜Ｃ２０−ヘテロアリールオキシであり、前記Ｃ６〜Ｃ２０−アリールオキシもしくはＣ３〜Ｃ２０−ヘテロアリールオキシは、非置換であるか、もしくは１つ以上のハロゲン、Ｃ１〜Ｃ８−アルキル、Ｃ１〜Ｃ４−ハロアルキル、フェニル、Ｃ１〜Ｃ８−アルキルフェニル、Ｃ１〜Ｃ８−アルコキシフェニル、ＣＮ、ＮＯ２、Ｃ１〜Ｃ８−アルコキシ、Ｃ１〜Ｃ８−アルキルスルファニル、Ｎ（Ｃ１〜Ｃ８−アルキル）２、ＣＯ（ＯＣ１〜Ｃ８−アルキル）、（ＣＯ）（Ｃ１〜Ｃ８−アルキル）もしくはＳＯ２−（Ｃ１〜Ｃ８−アルキル）によって置換されているか、または
Ｒ５ａおよびＲ６ａは、それらが結合されるＮ原子と一緒になって、５員もしくは６員の飽和もしくは不飽和の環を形成し、前記環は、中断されていないか、もしくはＯ、ＳもしくはＮ（Ｃ１〜Ｃ８−アルキル）によって中断されており、かつ前記５員もしくは６員の飽和もしくは不飽和の環は、非置換であるか、もしくは１つ以上のＣ１〜Ｃ８−アルキル、Ｃ１〜Ｃ８−アルコキシ、Ｃ１〜Ｃ８−アルキルスルファニル、Ｎ（Ｃ１〜Ｃ８−アルキル）２、ＮＯ２、ハロゲン、Ｃ１〜Ｃ４−ハロアルキル、ＣＮ、フェニルもしくはＣ３〜Ｃ２０−シクロアルキルによって置換されており、前記Ｃ３〜Ｃ２０−シクロアルキルは、中断されていないか、もしくは１つ以上のＯ、Ｓ、ＣＯもしくはＮ（Ｃ１〜Ｃ８−アルキル）によって中断されており；
Ｒ７、Ｒ８、Ｒ９、Ｒ１０およびＲ１１は、互いに独立して、水素、Ｃ１〜Ｃ２０−アルキル、ハロゲン、ＣＮ、ＮＯ２、ＯＲ３、ＳＲ４、ＮＲ５Ｒ６、ＣＯＯＲ３、（ＣＯ）Ｒ１ａ、（ＣＯ）ＮＲ５Ｒ６、ＰＯ（ＯＲ１ａ）２、Ｓ（Ｏ）ｍＲ１ａ、
【化１５】
0006530410.tif 000016
であり、ここで置換基ＯＲ３、ＳＲ４もしくはＮＲ５Ｒ６は、場合により、５員もしくは６員の環を、基Ｒ３、Ｒ４、Ｒ５もしくはＲ６を介して基Ｘ上にある更なる置換基と一緒に形成するか、または
Ｒ７、Ｒ８、Ｒ９、Ｒ１０およびＲ１１は、互いに独立して、Ｃ１〜Ｃ２０−アルキルであり、前記Ｃ１〜Ｃ２０−アルキルは、ハロゲン、ＯＲ３、ＳＲ４、ＮＲ５Ｒ６、ＣＮ、（ＣＯ）ＯＲ３、（ＣＯ）ＮＲ５Ｒ６、ＰＯ（ＯＲ１ａ）２、Ｓ（Ｏ）ｍＲ１ａ、Ｃ３〜Ｃ８−シクロアルキル（該Ｃ３〜Ｃ８−シクロアルキルは、中断されていないか、もしくは１つ以上のＯ、Ｓ、ＣＯもしくはＮＲ５によって中断されている）、Ｃ６〜Ｃ２０−アリール、Ｃ３〜Ｃ２０−ヘテロアリール、Ｃ６〜Ｃ２０−アロイルおよびＣ３〜Ｃ２０−ヘテロアリールカルボニル（該Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、フェニル、Ｃ１〜Ｃ２０−アルキルフェニル、Ｃ１〜Ｃ８−アルコキシフェニル、Ｃ１〜Ｃ４−ハロアルキル、ＣＮ、ＮＯ２、ＯＲ３、ＳＲ４、ＮＲ５Ｒ６、ＰＯ（ＯＲ１ａ）２もしくはＳ（Ｏ）ｍＲ１ａによって置換されている）からなる群から選択される１つ以上の置換基によって置換されているか、または
Ｒ７、Ｒ８、Ｒ９、Ｒ１０およびＲ１１は、互いに独立して、１つ以上のＯ、Ｓ、ＮＲ５、ＣＯ、ＳＯもしくはＳＯ２によって中断されたＣ２〜Ｃ２０−アルキルであり、前記中断されたＣ２〜Ｃ２０−アルキルは、非置換であるか、もしくはＣ３〜Ｃ８−シクロアルキル、ＯＨ、ＳＨ、Ｏ（ＣＯ）Ｒ１ａ、（ＣＯ）ＯＲ３、（ＣＯ）ＮＲ５Ｒ６、Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルによって置換されており、ここでＣ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、Ｃ１〜Ｃ８−アルキル、ＯＲ３、ＳＲ４もしくはＮＲ５Ｒ６によって置換されているか、または
Ｒ７、Ｒ８、Ｒ９、Ｒ１０およびＲ１１は、互いに独立して、Ｃ２〜Ｃ１２−アルケニルもしくはＣ３〜Ｃ２０−シクロアルキルであり、前記Ｃ２〜Ｃ１２−アルケニルもしくはＣ３〜Ｃ２０−シクロアルキルは、中断されていないか、もしくは１つ以上のＯ、Ｓ、ＣＯ、ＮＲ５もしくはＣＯＯＲ３によって中断されているか、または
Ｒ７、Ｒ８、Ｒ９、Ｒ１０およびＲ１１は、互いに独立して、Ｃ６〜Ｃ２０−アリールもしくはＣ３〜Ｃ２０−ヘテロアリールであり、前記Ｃ６〜Ｃ２０−アリールもしくはＣ３〜Ｃ２０−ヘテロアリールは、非置換であるか、もしくはハロゲン、ＣＮ、ＮＯ２、ＯＲ３、ＳＲ４、ＮＲ５Ｒ６、ＣＯＯＲ３、（ＣＯ）Ｒ１ａ、（ＣＯ）ＮＲ５Ｒ６、ＰＯ（ＯＲ１ａ）２、Ｓ（Ｏ）ｍＲ１ａ、
【化１６】
0006530410.tif 000017
、Ｃ１〜Ｃ２０−アルキル（該Ｃ１〜Ｃ２０−アルキルは、非置換であるか、もしくは１つ以上のハロゲン、ＣＯＯＲ３ａ、ＣＯＮＲ５Ｒ６、フェニル、Ｃ３〜Ｃ８−シクロアルキル、Ｃ３〜Ｃ２０−ヘテロアリール、ＯＲ３、ＳＲ４もしくはＮＲ５Ｒ６によって置換されている）、Ｃ２〜Ｃ２０−アルキル（該Ｃ２〜Ｃ２０−アルキルは、１つ以上のＯ、ＳもしくはＮＲ５によって中断されている）、フェニル、ナフチル、ベンゾイルおよびナフトイル（前記フェニル、ナフチル、ベンゾイルもしくはナフトイルは、非置換であるか、もしくはＯＲ３、ＳＲ４もしくはＮＲ５Ｒ６によって置換されている）からなる群から選択される１つ以上の置換基によって置換されているか、または
Ｒ８およびＲ９、Ｒ９およびＲ１０、またはＲ１０およびＲ１１は、
【化１７】
0006530410.tif 000018
であり；
Ｒ１２、Ｒ１３、Ｒ１４、およびＲ１５は、互いに独立して、水素、Ｃ１〜Ｃ２０−アルキル、ハロゲン、ＣＮ、ＮＯ２、ＯＲ３、ＳＲ４、ＮＲ５Ｒ６、ＣＯＯＲ３、（ＣＯ）Ｒ１ａ、（ＣＯ）ＮＲ５Ｒ６、ＰＯ（ＯＲ１ａ）２、Ｓ（Ｏ）ｍＲ１ａ、
【化１８】
0006530410.tif 000019
であり、ここで置換基ＯＲ３、ＳＲ４もしくはＮＲ５Ｒ６は、場合により、５員もしくは６員の環を、基Ｒ３、Ｒ４、Ｒ５もしくはＲ６を介して基Ｘ上にある更なる置換基と一緒に形成するか、または
Ｒ１２、Ｒ１３、Ｒ１４、およびＲ１５は、互いに独立して、Ｃ１〜Ｃ２０−アルキルであり、前記Ｃ１〜Ｃ２０−アルキルは、ハロゲン、ＯＲ３、ＳＲ４、ＮＲ５Ｒ６、ＣＮ、（ＣＯ）ＯＲ３、（ＣＯ）ＮＲ５Ｒ６、ＰＯ（ＯＲ１ａ）２、Ｓ（Ｏ）ｍＲ１ａ、Ｃ３〜Ｃ８−シクロアルキル（該Ｃ３〜Ｃ８−シクロアルキルは、中断されていないか、もしくは１つ以上のＯ、Ｓ、ＣＯもしくはＮＲ５によって中断されている）、Ｃ６〜Ｃ２０−アリール、Ｃ３〜Ｃ２０−ヘテロアリール、Ｃ６〜Ｃ２０−アロイルおよびＣ３〜Ｃ２０−ヘテロアリールカルボニル（該Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、フェニル、Ｃ１〜Ｃ２０−アルキルフェニル、Ｃ１〜Ｃ８−アルコキシフェニル、Ｃ１〜Ｃ４−ハロアルキル、ＣＮ、ＮＯ２、ＯＲ３、ＳＲ４、ＮＲ５Ｒ６、ＰＯ（ＯＲ１ａ）２もしくはＳ（Ｏ）ｍＲ１ａによって置換されている）からなる群から選択される１つ以上の置換基によって置換されているか、または
Ｒ１２、Ｒ１３、Ｒ１４、およびＲ１５は、互いに独立して、１つ以上のＯ、Ｓ、ＮＲ５、ＣＯ、ＳＯもしくはＳＯ２によって中断されたＣ２〜Ｃ２０−アルキルであり、前記中断されたＣ２〜Ｃ２０−アルキルは、非置換であるか、もしくはＣ３〜Ｃ８−シクロアルキル、ＯＨ、ＳＨ、Ｏ（ＣＯ）Ｒ１ａ、（ＣＯ）ＯＲ３、（ＣＯ）ＮＲ５Ｒ６、Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルによって置換されており、ここでＣ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、Ｃ１〜Ｃ８−アルキル、ＯＲ３、ＳＲ４もしくはＮＲ５Ｒ６によって置換されているか、または
Ｒ１２、Ｒ１３、Ｒ１４、およびＲ１５は、互いに独立して、Ｃ２〜Ｃ１２−アルケニルもしくはＣ３〜Ｃ２０−シクロアルキルであり、前記Ｃ２〜Ｃ１２−アルケニルもしくはＣ３〜Ｃ２０−シクロアルキルは、中断されていないか、もしくは１つ以上のＯ、Ｓ、ＣＯ、ＮＲ５もしくはＣＯＯＲ３によって中断されているか、または
Ｒ１２、Ｒ１３、Ｒ１４、およびＲ１５は、互いに独立して、Ｃ６〜Ｃ２０−アリールもしくはＣ３〜Ｃ２０−ヘテロアリールであり、前記Ｃ６〜Ｃ２０−アリールもしくはＣ３〜Ｃ２０−ヘテロアリールは、非置換であるか、もしくはハロゲン、ＣＮ、ＮＯ２、ＯＲ３、ＳＲ４、ＮＲ５Ｒ６、ＣＯＯＲ３、（ＣＯ）Ｒ１ａ、（ＣＯ）ＮＲ５Ｒ６、ＰＯ（ＯＲ１ａ）２、Ｓ（Ｏ）ｍ−Ｒ１ａ、
【化１９】
0006530410.tif 000020
、Ｃ１〜Ｃ２０−アルキル（該Ｃ１〜Ｃ２０−アルキルは、非置換であるか、もしくは１つ以上のハロゲン、ＣＯＯＲ３ａ、ＣＯＮＲ５Ｒ６、フェニル、Ｃ３〜Ｃ８−シクロアルキル、Ｃ３〜Ｃ２０−ヘテロアリール、ＯＲ３、ＳＲ４もしくはＮＲ５Ｒ６によって置換されている）、Ｃ２〜Ｃ２０−アルキル（該Ｃ２〜Ｃ２０−アルキルは、１つ以上のＯ、ＳもしくはＮＲ５によって中断されている）、フェニル、ナフチル、ベンゾイルおよびナフトイル（前記フェニル、ナフチル、ベンゾイルもしくはナフトイルは、非置換であるか、もしくはＯＲ３、ＳＲ４もしくはＮＲ５Ｒ６によって置換されている）からなる群から選択される１つ以上の置換基によって置換されており；
Ｒ１６およびＲ１７は、互いに独立して、水素、Ｃ１〜Ｃ２０−アルキルであり、前記Ｃ１〜Ｃ２０−アルキルは、非置換であるか、もしくはハロゲン、ＯＲ３、ＳＲ４、ＮＲ５Ｒ６、ＣＮ、（ＣＯ）ＯＲ３、（ＣＯ）ＮＲ５Ｒ６、Ｃ３〜Ｃ８−シクロアルキル（該Ｃ３〜Ｃ８−シクロアルキルは、中断されていないか、もしくは１つ以上のＯ、Ｓ、ＣＯもしくはＮＲ５によって中断されている）、Ｃ６〜Ｃ２０−アリール、Ｃ３〜Ｃ２０−ヘテロアリール、Ｃ６〜Ｃ２０−アロイルおよびＣ３〜Ｃ２０−ヘテロアリールカルボニル（該Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、フェニル、Ｃ１〜Ｃ２０−アルキルフェニル、Ｃ１〜Ｃ８−アルコキシフェニル、Ｃ１〜Ｃ４−ハロアルキル、ＣＮ、ＮＯ２、ＯＲ３、ＳＲ４もしくはＮＲ５Ｒ６によって置換されている）からなる群から選択される１つ以上の置換基によって置換されているか、または
Ｒ１６およびＲ１７は、互いに独立して、１つ以上のＯ、Ｓ、ＮＲ５、ＣＯ、ＳＯもしくはＳＯ２によって中断されたＣ２〜Ｃ２０−アルキルであり、前記中断されたＣ２〜Ｃ２０−アルキルは、非置換であるか、もしくはＣ３〜Ｃ８−シクロアルキル、ＯＨ、ＳＨ、Ｏ（ＣＯ）Ｒ１ａ、（ＣＯ）ＯＲ３、（ＣＯ）ＮＲ５Ｒ６、Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルによって置換されており、ここでＣ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、Ｃ１〜Ｃ８−アルキル、ＯＲ３、ＳＲ４もしくはＮＲ５Ｒ６によって置換されているか、または
Ｒ１６およびＲ１７は、互いに独立して、Ｃ２〜Ｃ１２−アルケニルもしくはＣ３〜Ｃ２０−シクロアルキルであり、前記Ｃ２〜Ｃ１２−アルケニルもしくはＣ３〜Ｃ２０−シクロアルキルは、中断されていないか、もしくは１つ以上のＯ、Ｓ、ＣＯ、ＮＲ５もしくはＣＯＯＲ３によって中断されているか、または
Ｒ１６およびＲ１７は、互いに独立して、Ｃ６〜Ｃ２０−アリールもしくはＣ３〜Ｃ２０−ヘテロアリールであり、前記Ｃ６〜Ｃ２０−アリールもしくはＣ３〜Ｃ２０−ヘテロアリールは、非置換であるか、もしくは１つ以上のハロゲン、Ｃ１〜Ｃ２０−アルキル、Ｃ１〜Ｃ４−ハロアルキル、フェニル、Ｃ１〜Ｃ２０−アルキルフェニル、Ｃ１〜Ｃ８−アルコキシフェニル、ＣＮ、ＮＯ２、ＯＲ３、ＳＲ４、ＮＲ５Ｒ６、ＣＯＯＲ３、（ＣＯ）Ｒ１ａもしくはＳＯ２Ｒ１ａによって置換されているか、または
Ｒ１６およびＲ１７は、それらが結合される炭素原子と一緒になって、５員もしくは６員の飽和もしくは不飽和の環を形成し、前記環は、中断されていないか、もしくはＯ、ＳもしくはＮＲ５ａによって中断されており、かつ前記５員もしくは６員の飽和もしくは不飽和の環は、非置換であるか、もしくは１つ以上のＣ１〜Ｃ２０−アルキル、ＯＲ３ａ、ＳＲ４ａ、ＮＲ５ａＲ６ａ、（ＣＯ）Ｒ１ａ、ＮＯ２、ハロゲン、Ｃ１〜Ｃ４−ハロアルキル、ＣＮ、フェニルもしくはＣ３〜Ｃ２０−シクロアルキルによって置換されており、前記Ｃ３〜Ｃ２０−シクロアルキルは、中断されていないか、もしくは１つ以上のＯ、Ｓ、ＣＯもしくはＮＲ５ａによって中断されており；
Ａｒ１は、Ｃ６〜Ｃ２０−アリール、Ｃ３〜Ｃ２０−ヘテロアリール、Ｃ６〜Ｃ２０−アロイル、Ｃ３〜Ｃ２０−ヘテロアリールカルボニルもしくは
【化２０】
0006530410.tif 000021
であり、前記Ｃ６〜Ｃ２０−アリール、Ｃ３〜Ｃ２０−ヘテロアリール、Ｃ６〜Ｃ２０−アロイル、Ｃ３〜Ｃ２０−ヘテロアリールカルボニルもしくは
【化２１】
0006530410.tif 000022
は、非置換であるか、もしくはハロゲン、ＣＮ、ＮＯ２、ＣＯＯＲ３、（ＣＯ）Ｒ１ａ、（ＣＯ）ＮＲ５Ｒ６、ＰＯ（ＯＲ１ａ）２、Ｓ（Ｏ）ｍＲ１ａ、
【化２２】
0006530410.tif 000023
、ＯＲ３、ＳＲ４、ＮＲ５Ｒ６（該置換基ＯＲ３、ＳＲ４もしくはＮＲ５Ｒ６は、場合により５員もしくは６員の環を、基Ｒ３、Ｒ４、Ｒ５もしくはＲ６を介してフェニル環上にある更なる置換基と一緒に形成する）、Ｃ１〜Ｃ２０−アルキル（該Ｃ１〜Ｃ２０−アルキルは、非置換であるか、もしくは１つ以上のハロゲン、ＣＯＯＲ３、ＣＯＮＲ５Ｒ６、フェニル、Ｃ３〜Ｃ８−シクロアルキル、Ｃ３〜Ｃ２０−ヘテロアリール、ＯＲ３、ＳＲ４もしくはＮＲ５Ｒ６によって置換されている）、Ｃ２〜Ｃ２０−アルキル（該Ｃ２〜Ｃ２０−アルキルは、１つ以上のＯ、ＳもしくはＮＲ５によって中断されている）、Ｃ２〜Ｃ１２−アルケニルもしくはＣ３〜Ｃ２０−シクロアルキル（該Ｃ２〜Ｃ１２−アルケニルもしくはＣ３〜Ｃ２０−シクロアルキルは、中断されていないか、もしくは１つ以上のＯ、Ｓ、ＣＯ、ＮＲ５もしくはＣＯＯＲ３によって中断されている）、フェニル、ナフチル、ベンゾイルおよびナフトイル（該フェニル、ナフチル、ベンゾイルもしくはナフトイルは、非置換であるか、もしくはＯＲ３、ＳＲ４もしくはＮＲ５Ｒ６によって置換されている）からなる群から選択される１つ以上の置換基によって置換されているか、または
Ａｒ１は、
【化２３】
0006530410.tif 000024
であり；
Ａｒ２は、フェニレン、ナフチレン、フェニレンカルボニル、ナフチレンカルボニル、
【化２４】
0006530410.tif 000025
であり、前記フェニレン、ナフチレン、フェニレンカルボニル、ナフチレンカルボニル、
【化２５】
0006530410.tif 000026
は、非置換であるか、もしくはハロゲン、ＣＮ、ＮＯ２、ＣＯＯＲ３、（ＣＯ）Ｒ１ａ、（ＣＯ）ＮＲ５Ｒ６、ＰＯ（ＯＲ１ａ）２、Ｓ（Ｏ）ｍＲ１ａ、
【化２６】
0006530410.tif 000027
、ＯＲ３、ＳＲ４、ＮＲ５Ｒ６、Ｃ１〜Ｃ２０−アルキル（該Ｃ１〜Ｃ２０−アルキルは、非置換であるか、もしくは１つ以上のハロゲン、ＣＯＯＲ３、ＣＯＮＲ５Ｒ６、フェニル、Ｃ３〜Ｃ８−シクロアルキル、Ｃ３〜Ｃ２０−ヘテロアリール、ＯＲ３、ＳＲ４もしくはＮＲ５Ｒ６によって置換されている）、Ｃ２〜Ｃ１２−アルケニルもしくはＣ３〜Ｃ２０−シクロアルキル（該Ｃ２〜Ｃ１２−アルケニルもしくはＣ３〜Ｃ２０−シクロアルキルは、中断されていないか、もしくは１つ以上のＯ、Ｓ、ＣＯ、ＮＲ５もしくはＣＯＯＲ３によって中断されている）、Ｃ２〜Ｃ２０−アルキル（該Ｃ２〜Ｃ２０−アルキルは、１つ以上のＯ、ＳもしくはＮＲ５によって中断されている）、フェニル、ナフチル、ベンゾイルおよびナフトイル（該フェニル、ナフチル、ベンゾイルもしくはナフトイルは、非置換であるか、もしくはＯＲ３、ＳＲ４もしくはＮＲ５Ｒ６によって置換されている）からなる群から選択される１つ以上の置換基によって置換されており；
Ｍは、Ｃ１〜Ｃ２０−アルキレンであり、前記Ｃ１〜Ｃ２０−アルキレンは、非置換であるか、もしくはハロゲン、ＯＲ３、ＳＲ４、ＮＲ５Ｒ６、ＣＮ、（ＣＯ）ＯＲ３、（ＣＯ）ＮＲ５Ｒ６、Ｃ３〜Ｃ８−シクロアルキル（該Ｃ３〜Ｃ８−シクロアルキルは、中断されていないか、もしくは１つ以上のＯ、Ｓ、ＣＯもしくはＮＲ５によって中断されている）、Ｃ６〜Ｃ２０−アリール、Ｃ３〜Ｃ２０−ヘテロアリール、Ｃ６〜Ｃ２０−アロイルおよびＣ３〜Ｃ２０−ヘテロアリールカルボニル（該Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、フェニル、Ｃ１〜Ｃ２０−アルキルフェニル、Ｃ１〜Ｃ８−アルコキシフェニル、Ｃ１〜Ｃ４−ハロアルキル、ＣＮ、ＮＯ２、ＯＲ３、ＳＲ４もしくはＮＲ５Ｒ６によって置換されている）からなる群から選択される１つ以上の置換基によって置換されているか、または
Ｍは、１つ以上のＯ、Ｓ、ＮＲ５、ＣＯ、ＳＯもしくはＳＯ２によって中断されたＣ２〜Ｃ２０−アルキレンであり、前記Ｃ１〜Ｃ２０−アルキレンもしくはＣ２〜Ｃ２０−アルキレンは、非置換であるか、もしくはＣ３〜Ｃ８−シクロアルキル、ＯＨ、ＳＨ、Ｏ（ＣＯ）Ｒ１ａ、（ＣＯ）ＯＲ３、（ＣＯ）ＮＲ５Ｒ６、Ｃ６〜Ｃ２０−アリール、Ｃ３〜Ｃ２０−ヘテロアリール、Ｃ６〜Ｃ２０−アロイルおよびＣ３〜Ｃ２０−ヘテロアリールカルボニルからなる群から選択される１つ以上の置換基によって置換されており、ここでＣ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、Ｃ１〜Ｃ８−アルキル、ＯＲ３、ＳＲ４もしくはＮＲ５Ｒ６によって置換されているか、または
Ｍは、Ｃ２〜Ｃ１２−アルケニレンもしくはＣ３〜Ｃ２０−シクロアルキレンであり、前記Ｃ２〜Ｃ１２−アルケニレンもしくはＣ３〜Ｃ２０−シクロアルキレンは、中断されていないか、もしくは１つ以上のＯ、Ｓ、ＣＯ、ＮＲ５もしくはＣＯＯＲ３によって中断されているか、または
Ｍは、Ｃ６〜Ｃ２０−アリーレンもしくはＣ３〜Ｃ２０−ヘテロアリーレンであり、前記Ｃ６〜Ｃ２０−アリーレンもしくはＣ３〜Ｃ２０−ヘテロアリーレンは、非置換であるか、もしくは１つ以上のハロゲン、Ｃ１〜Ｃ２０−アルキル、Ｃ１〜Ｃ４−ハロアルキル、フェニル、Ｃ１〜Ｃ２０−アルキルフェニル、Ｃ１〜Ｃ８−アルコキシフェニル、ＣＮ、ＮＯ２、ＯＲ３、ＳＲ４、ＮＲ５Ｒ６、ＣＯＯＲ３、（ＣＯ）Ｒ１ａもしくはＳＯ２Ｒ１ａによって置換されており；
Ｙは、直接結合、Ｏ、Ｓ、ＮＲ５もしくはＣＯであり；
Ｚ１は、Ｏ、Ｓ、ＣＯもしくはＣＲ１６（Ｒ１７）であり；
Ｚ２は、直接結合、Ｏ、ＳまたはＮＲ５であり；
ｍは、１もしくは２であり；かつ
Ｑは、ＣＯもしくは直接結合である］の化合物が前記要求を満たすことが判明した。
【００１２】
前記化合物は、
【化２７】
0006530410.tif 000028
基［式中、Ａ、Ｒ７、Ｒ８、Ｒ９、Ｒ１０およびＲ１１は、前記定義される通りである］を含むα−ケトキシムエステル光重合開始剤である。
【００１３】
Ｃ１〜Ｃ２０−アルキルは、直鎖状または分枝鎖状であり、例えばＣ１〜Ｃ１８−アルキル、Ｃ１〜Ｃ１４−アルキル、Ｃ１〜Ｃ１２−アルキル、Ｃ１〜Ｃ８−アルキル、Ｃ１〜Ｃ６−アルキルまたはＣ１〜Ｃ４−アルキルである。例は、メチル、エチル、プロピル、イソプロピル、ｎ−ブチル、ｓ−ブチル、イソブチル、ｔ−ブチル、ペンチル、ヘキシル、ヘプチル、２，４，４−トリメチルペンチル、２−エチルヘキシル、オクチル、ノニル、デシル、ドデシル、テトラデシル、ペンタデシル、ヘキサデシル、オクタデシルおよびイコシルである。
【００１４】
Ｃ１〜Ｃ４−ハロアルキルは、全てのＨ原子がハロゲンによって交換されるまで、ハロゲンによって一置換または多置換されているＣ１〜Ｃ４−アルキルである。例は、クロロメチル、トリクロロメチル、トリフルオロメチルまたは２−ブロモプロピル、特にトリフルオロメチルまたはトリクロロメチルである。
【００１５】
１つ以上のＯ、Ｓ、ＮＲ５、ＣＯ、ＳＯもしくはＳＯ２によって中断されたＣ２〜Ｃ２０−アルキルは、例えば前記定義の基によって、１〜９箇所、１〜７箇所または１箇所もしくは２箇所中断されている。前記基が１つより多くのＯによって中断される場合に、前記Ｏ原子は、互いに少なくとも１つのメチレン基によって隔離される、すなわち前記Ｏ原子は連続していない。前記中断されたアルキル中のアルキル基は、直鎖状または分枝鎖状である。例は、以下の構造単位−ＣＨ２−Ｏ−ＣＨ３、−ＣＨ２ＣＨ２−Ｏ−ＣＨ２ＣＨ３、−［ＣＨ２ＣＨ２Ｏ］ｙ−ＣＨ３（式中、ｙは１〜９である）、−（ＣＨ２ＣＨ２Ｏ）７−ＣＨ２ＣＨ３、−ＣＨ２−ＣＨ（ＣＨ３）−Ｏ−ＣＨ２−ＣＨ２ＣＨ３もしくは−ＣＨ２−ＣＨ（ＣＨ３）−Ｏ−ＣＨ２ＣＨ３等である。
【００１６】
Ｃ３〜Ｃ２０−シクロアルキルまたはＣ３〜Ｃ８−シクロアルキルは、単環式または多環式の脂肪族環、例えば単環式、二環式または三環式の脂肪族環、例えばＣ３〜Ｃ１８−、Ｃ３〜Ｃ１２−、Ｃ３〜Ｃ１０−シクロアルキルである。単環式の環の例は、シクロプロピル、シクロブチル、シクロペンチル、シクロヘキシルまたはシクロヘプチル、特にシクロペンチルおよびシクロヘキシルである。多環式の環の例は、ペルヒドロアントラシル、ペルヒドロフェナントリル、ペルヒドロナフチル、ペルヒドロフルオレニル、ペルヒドロクリセニル、ペルヒドロピセニル、アダマンチル、ビシクロ［１．１．１］ペンチル、ビシクロ［４．２．２］デシル、ビシクロ［２．２．２］オクチル、ビシクロ［３．３．２］デシル、ビシクロ［４．３．２］ウンデシル、ビシクロ［４．３．３］ドデシル、ビシクロ［３．３．３］ウンデシル、ビシクロ［４．３．１］デシル、ビシクロ［４．２．１］ノニル、ビシクロ［３．３．１］ノニル、ビシクロ［３．２．１］オクチル、
【化２８】
0006530410.tif 000029
等である。
【００１７】
また、「スピロ」シクロアルキル化合物、例えばスピロ［５．２］オクチル、スピロ［５．４］デシル、スピロ［５．５］ウンデシルも、本発明の文脈におけるＣ３〜Ｃ２０−シクロアルキルという定義によって包含される。本発明の化合物におけるそれぞれの定義の対象である多環式のシクロアルキル基の更なる例は、ＥＰ８７８７３８の第１１頁および第１２頁に列挙されており、式（１）〜（４６）へと結合を付加して「イル」とする必要がある。当業者は、このことを認識している。
【００１８】
１つ以上のＯ、Ｓ、ＣＯもしくはＮＲ５によって中断されているＣ３〜Ｃ８−シクロアルキルは、前記定義のＣ３〜Ｃ８−シクロアルキルであって、少なくとも１つのＣ原子がＯ、Ｓ、ＣＯもしくはＮＲ５によって置き換えられている前記Ｃ３〜Ｃ８−シクロアルキルを指す。
【００１９】
Ｃ２〜Ｃ１２−アルケニル基は、一価不飽和もしくは多価不飽和であり、直鎖状もしくは分枝鎖状であり、例えばＣ２〜Ｃ８−アルケニル、Ｃ２〜Ｃ６−アルケニルまたはＣ２〜Ｃ４−アルケニルである。例は、アリル、メタリル、ビニル、１，１−ジメチルアリル、１−ブテニル、３−ブテニル、２−ブテニル、１，３−ペンタジエニル、５−ヘキセニルまたは７−オクテニル、特にアリルまたはビニルである。
【００２０】
Ｃ１〜Ｃ２０−アルコキシは、直鎖状または分枝鎖状であり、例えばＣ１〜Ｃ１８−アルコキシ、Ｃ１〜Ｃ１６−アルコキシ、Ｃ１〜Ｃ１２−アルコキシ、Ｃ１〜Ｃ８−アルコキシ、Ｃ１〜Ｃ６−アルコキシまたはＣ１〜Ｃ４−アルコキシである。例は、メトキシ、エトキシ、プロポキシ、イソプロポキシ、ｎ−ブチルオキシ、ｓ−ブチルオキシ、イソブチルオキシ、ｔ−ブチルオキシ、ペンチルオキシ、ヘキシルオキシ、ヘプチルオキシ、２，４，４−トリメチルペンチルオキシ、２−エチルヘキシルオキシ、オクチルオキシ、ノニルオキシ、デシルオキシ、ドデシルオキシ、ヘキサデシルオキシ、オクタデシルオキシまたはイコシルオキシ、特にメトキシ、エトキシ、プロポキシ、イソプロポキシ、ｎ−ブチルオキシ、ｓ−ブチルオキシ、イソブチルオキシ、ｔ−ブチルオキシ、特にメトキシである。
【００２１】
１つ以上のＯ、Ｓ、ＮＲ５、ＣＯ、ＳＯもしくはＳＯ２によって中断されたＣ２〜Ｃ２０−アルコキシは、例えば前記定義の基によって、１〜９箇所、１〜７箇所、１〜４箇所または１箇所もしくは２箇所中断されている。前記基が１つより多くのＯによって中断される場合に、前記Ｏ原子は、互いに少なくとも１つのメチレン基によって隔離される、すなわち前記Ｏ原子は連続していない。例は、以下の構造単位−Ｏ−ＣＨ２−Ｏ−ＣＨ３、−Ｏ−ＣＨ２ＣＨ２−Ｏ−ＣＨ２ＣＨ３、−Ｏ−［ＣＨ２ＣＨ２Ｏ］ｖＣＨ３（式中、ｖは１〜４である）、−Ｏ−（ＣＨ２Ｃ２ＨＯ）４ＣＨ２ＣＨ３、−Ｏ−ＣＨ２−ＣＨ（ＣＨ３）−Ｏ−ＣＨ２−ＣＨ２ＣＨ３または−Ｏ−ＣＨ２−ＣＨ（ＣＨ３）−Ｏ−ＣＨ２ＣＨ３等である。
【００２２】
Ｃ１〜Ｃ８−アルキルスルファニル（＝Ｃ１〜Ｃ８−アルキルチオ）は、Ｃ１〜Ｃ８−アルキル（前記定義される通り）であって、「イル」部に１つのＳ原子を有する前記Ｃ１〜Ｃ８−アルキルである。Ｃ１〜Ｃ８−アルキルスルファニルは、直鎖状または分枝鎖状であり、例えばメチルスルファニル、エチルスルファニル、プロピルスルファニル、イソプロピルスルファニル、ｎ−ブチルスルファニル、ｓ−ブチルスルファニル、イソブチルスルファニル、ｔ−ブチルスルファニル等である。
【００２３】
Ｃ１〜Ｃ２０−アルカノイル（＝Ｃ１〜Ｃ２０−アルキルカルボニル）は、直鎖状もしくは分枝鎖状であり、例えばＣ１〜Ｃ１８−、Ｃ１〜Ｃ１４−、Ｃ１〜Ｃ１２−、Ｃ１〜Ｃ８−、Ｃ１〜Ｃ６−もしくはＣ１〜Ｃ４−アルカノイルまたはＣ４〜Ｃ１２−もしくはＣ４〜Ｃ８−アルカノイルである。例は、ホルミル、アセチル、プロピオニル、ブタノイル、イソブタノイル、ペンタノイル、ヘキサノイル、ヘプタノイル、オクタノイル、ノナノイル、デカノイル、ドデカノイル、テトラデカノイル、ペンタデカノイル、ヘキサデカノイル、オクタデカノイル、イコサノイル、好ましくはアセチルである。
【００２４】
Ｃ３〜Ｃ１２−アルケノイルは、一価不飽和または多価不飽和である。例は、プロペノイル、２−メチルプロペノイル、ブテノイル、ペンテノイル、１，３−ペンタジエノイル、５−ヘキセノイル等である。
【００２５】
ハロゲンは、フッ素、塩素、臭素およびヨウ素、特にフッ素、塩素および臭素、好ましくはフッ素および塩素である。
【００２６】
Ｃ１〜Ｃ２０−アルキルフェニルは、フェニル環においてアルキルによって１箇所以上置換されているフェニルに相当し、例えばＣ１〜Ｃ１２−アルキルフェニル、Ｃ１〜Ｃ８−アルキルフェニルまたはＣ１〜Ｃ４−アルキルフェニルであり、その際、アルキルの数は、フェニル環にある全てのアルキル置換基中の全てのＣ原子の総数に相当する。例は、トリル、キシリル、メシチル、エチルフェニル、ジエチルフェニル、特にトリルおよびメシチルである。
【００２７】
Ｃ１〜Ｃ８−アルコキシフェニルは、フェニル環においてアルコキシによって１箇所以上置換されているフェニルに相当し、例えばＣ１〜Ｃ４−アルコキシフェニルであり、その際、アルコキシの数は、フェニル環にある全てのアルコキシ置換基中の全てのＣ原子の総数に相当する。例は、メトキシフェニル、ジメトキシフェニル、トリメトキシフェニル、エトキシフェニル、ジエトキシフェニル等である。
【００２８】
Ｃ６〜Ｃ２０−アリールは、例えばフェニル、ナフチル、アントリルもしくはフェナントリル、特にフェニルまたはナフチル、好ましくはフェニルである。
【００２９】
ナフチルは、１−ナフチルおよび２−ナフチルに相当する。
【００３０】
Ｃ６〜Ｃ２０−アロイルは、Ｃ６〜Ｃ２０−アリール−ＣＯ−に相当し、その際、Ｃ６〜Ｃ２０−アリールは、前記定義される通りである。例は、ベンゾイル、ナフトイル等である。
【００３１】
Ｃ６〜Ｃ２０−アリールオキシは、Ｃ６〜Ｃ２０−アリール−Ｏ−に相当し、その際、Ｃ６〜Ｃ２０−アリールは、前記定義される通りである。例は、フェノキシ、ナフチルオキシ等である。
【００３２】
フェニル−Ｃ１〜Ｃ３−アルキルオキシは、フェニルによって置換されているＣ１〜Ｃ３−アルキルオキシ（＝Ｃ１〜Ｃ３−アルコキシ）に相当する。
【００３３】
Ｃ３〜Ｃ２０−ヘテロアリールは、単環または多環系、例えば縮合環系のいずれかを含むことを意味する。例は、チエニル、ベンゾ［ｂ］チエニル、ナフト［２，３−ｂ］チエニル、チアントレニル、フリル、ジベンゾフリル、ベンゾフリル、クロメニル、キサンテニル、チオキサンチル、フェノキサチイニル、ピロリル、イミダゾリル、ピラゾリル、ピラジニル、ピリミジニル、ピリダジニル、インドリジニル、イソインドリル、インドリル、インダゾリル、プリニル、キノリジニル、イソキノリル、キノリル、フタラジニル、ナフチリジニル、キノキサリニル、キナゾリニル、シンノリニル、プテリジニル、カルバゾリル、β−カルボリニル、フェナントリジニル、アクリジニル、ペリミジニル、フェナントロリニル、フェナジニル、イソチアゾリル、フェノチアジニル、イソオキサゾリル、フラザニル、フェノキサジニル、７−フェナントリル、アントラキノン−２−イル（＝９，１０−ジオキソ−９，１０−ジヒドロアントラセン−２−イル）、３−ベンゾ［ｂ］チエニル、５−ベンゾ［ｂ］チエニル、２−ベンゾ［ｂ］チエニル、４−ジベンゾフリル、４，７−ジベンゾフリル、４−メチル−７−ジベンゾフリル、２−キサンテニル、８−メチル−２−キサンテニル、３−キサンテニル、２−フェノキサチイニル、２，７−フェノキサチイニル、２−ピロリル、３−ピロリル、５−メチル−３−ピロリル、２−イミダゾリル、４−イミダゾリル、５−イミダゾリル、２−メチル−４−イミダゾリル、２−エチル−４−イミダゾリル、２−エチル−５−イミダゾリル、１Ｈ−テトラゾール−５−イル、３−ピラゾリル、１−メチル−３−ピラゾリル、１−プロピル−４−ピラゾリル、２−ピラジニル、５，６−ジメチル−２−ピラジニル、２−インドリジニル、２−メチル−３−イソインドリル、２−メチル−１−イソインドリル、１−メチル−２−インドリル、１−メチル−３−インドリル、１，５−ジメチル−２−インドリル、１−メチル−３−インダゾリル、２，７−ジメチル−８−プリニル、２−メトキシ−７−メチル−８−プリニル、２−キノリジニル、３−イソキノリル、６−イソキノリル、７−イソキノリル、３−メトキシ−６−イソキノリル、２−キノリル、６−キノリル、７−キノリル、２−メトキシ−３−キノリル、２−メトキシ−６−キノリル、６−フタラジニル、７−フタラジニル、１−メトキシ−６−フタラジニル、１，４−ジメトキシ−６−フタラジニル、１，８−ナフチリジン−２−イル、２−キノキサリニル、６−キノキサリニル、２，３−ジメチル−６−キノキサリニル、２，３−ジメトキシ−６−キノキサリニル、２−キナゾリニル、７−キナゾリニル、２−ジメチルアミノ−６−キナゾリニル、３−シンノリニル、６−シンノリニル、７−シンノリニル、３−メトキシ−７−シンノリニル、２−プテリジニル、６−プテリジニル、７−プテリジニル、６，７−ジメトキシ−２−プテリジニル、２−カルバゾリル、３−カルバゾリル、９−メチル−２−カルバゾリル、９−メチル−３−カルバゾリル、β−カルボリン−３−イル、１−メチル−β−カルボリン−３−イル、１−メチル−β−カルボリン−６−イル、３−フェナントリジニル、２−アクリジニル、３−アクリジニル、２−ペ���ミジニル、１−メチル−５−ペリミジニル、５−フェナントロリニル、６−フェナントロリニル、１−フェナジニル、２−フェナジニル、３−イソチアゾリル、４−イソチアゾリル、５−イソチアゾリル、２−フェノチアジニル、３−フェノチアジニル、１０−メチル−３−フェノチアジニル、３−イソオキサゾリル、４−イソオキサゾリル、５−イソオキサゾリル、４−メチル−３−フラザニル、２−フェノキサジニル、１０−メチル−２−フェノキサジニル等である。
【００３４】
Ｃ３〜Ｃ２０−ヘテロアリールは、特にチエニル、ベンゾ［ｂ］チエニル、フリル、ベンゾフリル、チアントレニル、チオキサンチル、１−メチル−２−インドリルまたは１−メチル−３−インドリルである。
【００３５】
Ｃ３〜Ｃ２０−ヘテロアリールカルボニルは、Ｃ３〜Ｃ２０−ヘテロアリール−ＣＯ−に相当し、その際、Ｃ３〜Ｃ２０−ヘテロアリールは、前記定義される通りである。
【００３６】
Ｃ３〜Ｃ２０−ヘテロアリールオキシは、Ｃ３〜Ｃ２０−ヘテロアリール−Ｏ−に相当し、その際、Ｃ３〜Ｃ２０−ヘテロアリールは、前記定義される通りである。
【００３７】
Ｃ１〜Ｃ２０−アルキレンは、直鎖状または分枝鎖状であり、例えばＣ１〜Ｃ１８−アルキレン、Ｃ１〜Ｃ１４−アルキレン、Ｃ１〜Ｃ１２−アルキレン、Ｃ１〜Ｃ８−アルキレン、Ｃ１〜Ｃ６−アルキレンまたはＣ１〜Ｃ４−アルキレンである。例は、メチレン、エチレン、プロピレン、１−メチルエチレン、１，１−ジメチルエチレン、ブチレン、１−メチルプロピレン、２−メチルプロピレン、ペンチレン、ヘキシレン、ヘプチレン、オクチレン、ノニレン、デシレン、ドデシレン、テトラデシレン、ヘキサデシレンまたはオクタデシレンである。
【００３８】
１つ以上のＯ、Ｓ、ＮＲ５、ＣＯ、ＳＯまたはＳＯ２によって中断されているＣ２〜Ｃ２０−アルキレンは、例えば前記定義の置換基によって、１〜９箇所、例えば１〜７箇所、または１箇所もしくは２箇所中断されており、前記Ｃ２〜Ｃ２０−アルキレンは直鎖状または分枝鎖状である。これは、例えば−ＣＨ２−Ｏ−ＣＨ２−、−ＣＨ２−Ｓ−ＣＨ２−、−ＣＨ２−Ｎ（ＣＨ３）−ＣＨ２−、−ＣＨ２ＣＨ２−Ｏ−ＣＨ２ＣＨ２−、−［ＣＨ２ＣＨ２Ｏ］ｙ−、−［ＣＨ２ＣＨ２Ｏ］ｙ−ＣＨ２−（式中、ｙは、１〜９である）、−（ＣＨ２ＣＨ２Ｏ）７ＣＨ２ＣＨ２−、−ＣＨ２−ＣＨ（ＣＨ３）−Ｏ−ＣＨ２−ＣＨ（ＣＨ３）−または−ＣＨ２−ＣＨ（ＣＨ３）−Ｏ−ＣＨ２−ＣＨ２ＣＨ２−等の構造単位を生ずる。前記中断しているＯ原子は連続していない。
【００３９】
Ｃ２〜Ｃ１２−アルケニレンは、一価不飽和または多価不飽和であり、直鎖状または分枝鎖状であり、例えばＣ１〜Ｃ８−アルケニレン、Ｃ１〜Ｃ６−アルケニレンまたはＣ１〜Ｃ４−アルケニレンである。例は、エテニレン、１−プロペニレン、１−ブテニレン、３−ブテニレン、２−ブテニレン、１，３−ペンタジエニレン、５−ヘキセニレン、７−オクテニレン等である。
【００４０】
Ｃ３〜Ｃ２０−シクロアルキレンは、２価の単環式または多環式の脂肪族環、例えば単環式、二環式または三環式の脂肪族環、例えばＣ３〜Ｃ１８−、Ｃ３〜Ｃ１２−、Ｃ３〜Ｃ１０−シクロアルキレンからなる。例は、シクロプロピレン、シクロペンチレン、シクロヘキシレン、シクロオクチレン、シクロドデシレン、
【化２９】
0006530410.tif 000030
、特にシクロペンチレンおよびシクロヘキシレン、好ましくはシクロヘキシレンである。
【００４１】
Ｃ６〜Ｃ２０−アリーレンは、例えばフェニレン、ビフェニレン、ｏ−、ｍ−およびｐ−テルフェニレン、トリフェニルフェニレン、ナフチレン、ビナフチレン、アントラセニレン、フェナントリレンまたはピレニレン、特にフェニレンまたはナフチレン、殊にフェニレンである。
【００４２】
Ｃ３〜Ｃ２０−ヘテロアリーレンは、前記定義のＣ３〜Ｃ２０−ヘテロアリールを指すが、１価のＣ３〜Ｃ２０−ヘテロアリーレン基ではなく２価の基であるものを指す。
【００４３】
Ｒ５およびＲ６が、それらが結合されるＮ原子と一緒になって、５員もしくは６員の飽和もしくは不飽和の環であって、中断されていないか、もしくはＯ、ＳもしくはＮＲ５ａによって中断されている環を形成する場合に、飽和もしくは不飽和の環、例えばアジリジン、ピロール、チアゾール、ピロリジン、オキサゾール、ピリジン、１，３−ジアジン、１，２−ジアジン、ピペリジンまたはモルホリンが形成される。好ましくは、Ｒ５およびＲ６が、それらが結合されるＮ原子と一緒になって、５員もしくは６員の飽和もしくは不飽和の環であって、任意にＯ、ＳもしくはＮＲ５ａによって中断されている環を形成する場合に、５員もしくは６員の飽和環であって、中断されていないかまたはＯもしくはＮＲ５ａによって、特にＯによって中断されている環が形成される。
【００４４】
Ｒ５ａおよびＲ６ａが、それらが結合されるＮ原子と一緒になって、５員もしくは６員の飽和もしくは不飽和の環であって、中断されていないか、もしくはＯ、ＳもしくはＮ（Ｃ１〜Ｃ８−アルキル）によって中断されている環を形成する場合に、飽和もしくは不飽和の環が、Ｒ５およびＲ６について前記の通りに形成され、Ｎ原子を有する環が形成される。
【００４５】
Ｒ１６およびＲ１７が、それらが結合される炭素原子と一緒になって、５員もしくは６員の飽和もしくは不飽和の環であって、中断されていないか、もしくはＯ、ＳもしくはＮＲ５ａによって中断されている環を形成する場合に、飽和もしくは不飽和の環、例えばピロール、チアゾール、ピロリジン、オキサゾール、ピリジン、ピペリジンまたはモルホリンが形成される。好ましくは、Ｒ１６およびＲ１７が、それらが結合される炭素原子と一緒になって、５員もしくは６員の飽和もしくは不飽和の環であって、任意にＯ、ＳもしくはＮＲ５ａによって中断されている環を形成する場合に、５員もしくは６員の飽和環であって、中断されていないかまたはＯもしくはＮＲ５ａによって、特にＯによって中断されている環が形成される。
【００４６】
Ａｒ１がＣ６〜Ｃ２０−アリール、Ｃ３〜Ｃ２０−ヘテロアリール、Ｃ６〜Ｃ２０−アロイル、Ｃ３〜Ｃ２０−ヘテロアリールカルボニルまたは
【化３０】
0006530410.tif 000031
であり、それがＯＲ３、ＳＲ４、ＮＲ５Ｒ６からなる群から選択される１つ以上の置換基によって置換されているとともに、前記置換基ＯＲ３、ＳＲ４またはＮＲ５Ｒ６が５員または６員の環を基Ｒ３、Ｒ４、Ｒ５またはＲ６を介してフェニル環上にある更なる置換基と一緒に形成する場合に、例えば
【化３１】
0006530410.tif 000032
等の構造が形成され、ここで、Ｅは、Ｏ、ＳまたはＮＲ５である（とともに、Ｒ１、Ｘ、Ｍ、ＹおよびＺ１は、前記定義される通りである）。
【００４７】
置換されたアリール基であるフェニル、ナフチル、Ｃ６〜Ｃ２０−アリール、Ｃ５〜Ｃ２０−ヘテロアリール、Ｃ６〜Ｃ２０−アリーレンまたはＣ３〜Ｃ２０−ヘテロアリーレン等は、それぞれ１〜７箇所、１〜６箇所または１〜４箇所置換されており、特に１箇所、２箇所または３箇所置換されている。定義されたアリールまたはヘテロアリール基は、定義された環の空いた「ＣＨ」もしくは「ＮＨ」位置より多くの置換基を有することができないことは明らかである。フェニル環での置換基は、フェニル環上で、好ましくは４位に、または３，４配置で、３，４，５配置で、２，６配置で、２，４配置でまたは２，４，６配置である。
【００４８】
１箇所もしくはそれより多くの箇所で中断された中断された基は、例えば１〜１９箇所で、１〜１５箇所で、１〜１２箇所で、１〜９箇所で、１〜７箇所で、１〜５箇所で、１〜４箇所で、１〜３箇所で、または１箇所もしくは２箇所で中断されている（中断原子数は中断すべき炭素原子の数に依存することは明らかである）。
【００４９】
１回もしくはそれより多くの回数置換された置換された基は、例えば１〜７つ、１〜５つ、１〜４つ、１〜３つまたは１つもしくは２つの同一もしくは異なる置換基を有する。
【００５０】
１もしくはそれより多くの定義された置換基によって置換された基は、示された同一もしくは異なる定義の１つの置換基またはそれより多くの置換基のいずれかを有することを意味する。
【００５１】
本願の文脈における用語「および／または」または「または／および」は、定義された選択肢（置換基）の１つだけが存在しうるのみならず、定義された選択肢（置換基）の幾つかも一緒に、つまり種々の選択肢（置換基）の混合物も存在しうることを意味する。
【００５２】
用語「少なくとも」は、１もしくは１より多く、例えば１もしくは２もしくは３、好ましくは１もしくは２を定義することを意味する。
【００５３】
用語「場合により置換された」は、それが示している基が非置換もしくは置換されていることを意味する。
【００５４】
本願明細書および以下の特許請求の範囲にわたり、文脈から他のことが要求されない限りは、用語「含む（ｃｏｍｐｒｉｓｅ）」または「含む（ｃｏｍｐｒｉｓｅｓ）」もしくは「含んでいる（ｃｏｍｐｒｉｓｉｎｇ）」という別形は、示される整数もしくはステップまたは整数もしくはステップのグループを含むことを意味するが、任意の他の整数もしくはステップまたは整数もしくはステップのグループを除外することを意味しないと理解されるものである。
【００５５】
本願の範囲内での用語「（メタ）アクリレート」は、アクリレートならびに相応のメタクリレートを指すものと意図される。
【００５６】
本発明の内容において本発明による化合物について上述の好ましいことは、組成物、使用、方法等の請求項である特許請求の範囲の全てのカテゴリーに当てはまることが意図される。
【００５７】
本発明は、本願に開示される化合物、構成、方法工程、基質および材料は幾らか変動してよいので、そのような化合物、構成、方法工程、基質および材料に制限されないと理解されるべきである。また、本願で使用される専門用語は、特定の実施形態を説明する目的のためだけに使用されると理解されるべきであり、本発明の範囲は付属の特許請求の範囲およびその等価物によってのみ制限されるので制限することを意図するものではない。
【００５８】
本願明細書および付属の特許請求の範囲で使用される場合に、単数形「ａ」、「ａｎ」および「ｔｈｅ」は、文脈が明示的に示さない限り複数の指示対象を含むことに留意せねばならない。
【００５９】
何ら定義されていない場合に、本願で使用される任意の用語および科学用語は、本発明の属する技術分野における当業者によって通常の理解がなされる意味を有するものと意図される。
【００６０】
式ＩおよびＩＩのオキシムエステルは、文献に記載の方法によって、例えば相応のオキシムと、アシルハロゲン化物、特に塩化物とまたは無水物とを、不活性溶剤、例えばｔ−ブチルメチルエーテル、テトラヒドロフラン（ＴＨＦ）、ジメトキシエタン、ジメチルアセトアミド（ＤＭＡ）またはジメチルホルムアミド中で塩基または塩基の混合物、例えばトリエチルアミンまたはピリジンの存在下でまたは塩基性溶剤、例えばピリジン中で反応させることによって製造される。以下に例として、式Ｉの化合物の製造を記載する。
【００６１】
【化３２】
0006530410.tif 000033
【００６２】
式ＩＩの化合物は、出発材料として適切なオキシム
【化３３】
0006530410.tif 000034
［式中、Ｘ、Ａｒ１、Ｍ、Ｒ１およびＲ２は前記の意味を有する］を使用することによって同様にして得ることができる。Ｈａｌは、ハロゲン原子、特にＣｌを意味する。Ｒ１は、好ましくはメチルである。
【００６３】
そのような反応は、当業者によく知られており、かつ一般に−１５℃〜＋５０℃、好ましくは０℃〜２５℃の温度で行われる。
【００６４】
どのオキシムエステル基も２つの配置（Ｚ）または（Ｅ）で存在しうる。そして本発明は、Ｅ配置とＺ配置の両方を包含している。慣用の方法によって異性体を分離できるが、光開始する化学種等の異性体混合物を使用することも可能である。従って、本発明は、式ＩおよびＩＩの化合物の配置異性体の混合物にも関する。
【００６５】
出発材料として必要とされるオキシムは、標準的な教科書（例えばＪ．Ｍａｒｃｈ，Ａｄｖａｎｃｅｄ  Ｏｒｇａｎｉｃ  Ｃｈｅｍｉｓｔｒｙ，第４版，Ｗｉｌｅｙ  Ｉｎｔｅｒｓｃｉｅｎｃｅ，１９９２）にまたは特定の論文、例えばＳ．Ｒ．Ｓａｎｄｉｅｒ＆Ｗ．Ｋａｒｏ，Ｏｒｇａｎｉｃ  ｆｕｎｃｔｉｏｎａｌ  ｇｒｏｕｐ  ｐｒｅｐａｒａｔｉｏｎｓ，第３巻，Ａｃａｄｅｍｉｃ  Ｐｒｅｓｓに記載される様々な方法によって得ることができる。
【００６６】
最も慣用の方法の一つは、例えばアルデヒドまたはケトンと、ヒドロキシルアミンもしくはその塩とを、極性溶剤、例えばＤＭＡ、水性ＤＭＡ、エタノールまたは水性エタノール等の極性溶剤中で反応させることである。その場合には、酢酸ナトリウムまたはピリジン等の塩基は、反応混合物のｐＨの制御のために添加される。反応の速度は、ｐＨ依存性であり、かつ塩基は、開始時にまたは反応の間に連続的に添加できることはよく知られている。ピリジン等の塩基性溶剤は、塩基および／または溶剤もしくは助溶剤として使用することもできる。該反応温度は、一般に、室温から混合物の還流温度までであり、通常は約２０℃〜１２０℃である。
【００６７】
相応のケトン中間体は、例えば文献に記載の方法、例えば標準的な教科書（例えばＪ．Ｍａｒｃｈ，Ａｄｖａｎｃｅｄ  Ｏｒｇａｎｉｃ  Ｃｈｅｍｉｓｔｒｙ，第４版，Ｗｉｌｅｙ  Ｉｎｔｅｒｓｃｉｅｎｃｅ，１９９２）に記載の方法によって製造される。更に、連続的なフリーデル・クラフツ反応は、該中間体の合成のために効果的である。そのような反応は、当業者によく知られている。
【００６８】
もう一つのオキシムの慣用の合成は、「活性」メチレン基の亜硝酸による、もしくは亜硝酸アルキルによるニトロソ化である。例えばＯｒｇａｎｉｃ  Ｓｙｎｔｈｅｓｅｓ  ｃｏｌｌ．ｖｏｌ．ＶＩ（Ｊ．Ｗｉｌｅｙ＆Ｓｏｎｓ，Ｎｅｗ  Ｙｏｒｋ，１９８８），第１９９頁および第８４０頁に記載されるアルカリ性条件と、例えばＯｒｇａｎｉｃ  Ｓｙｎｔｈｅｓｉｓ  ｃｏｌｌ．ｖｏｌ．Ｖ，第３２頁〜第３７３頁、ｃｏｌｌ．ｖｏｌ．ＩＩＩ，第１９１頁および第５１３頁、ｃｏｌｌ．ｖｏｌ．ＩＩ，第２０２頁、第２０４頁および第３６３頁に記載される酸性条件の両方は、本発明で出発材料として使用されるオキシムの製造に適している。亜硝酸は、通常は亜硝酸ナトリウムから生成される。亜硝酸アルキルは、例えば亜硝酸メチル、亜硝酸エチル、亜硝酸イソプロピル、亜硝酸ブチルまたは亜硝酸イソアミルであってよい。
【００６９】
相応のケトン中間体中のＸのベンゼン環部は、標準的な文献に記載される様々な方法によって製造することができる。最も適切な方法の一つは、例えばＳｃｉｅｎｃｅ  ｏｆ  Ｓｙｎｔｈｅｓｉｓ，１０（２０００）の第２５頁に記載され、それは、ハロアセチルアリール化合物とｏ−ヒドロキシベンゾイル化合物（Ａ＝Ｏ）とを塩基性条件下で極性溶剤、例えばアセトン、ジメチルホルムアミド、アセトニトリルまたはジオキサン中で縮合反応させることである。
【００７０】
【化３４】
0006530410.tif 000035
【００７１】
また、本発明の主題は、前記定義の式ＩまたはＩＩの化合物の製造方法であって、式（ＩＡ）または（ＩＩＡ）
【化３５】
0006530410.tif 000036
［式中、Ｘ、Ａｒ１、ＭおよびＲ２は、前記定義される通りである］の相応のオキシム化合物と、式ＩＩＩのアシルハロゲン化物または式ＩＶの無水物
【化３６】
0006530410.tif 000037
［式中、Ｈａｌは、ハロゲン、特にＣｌであり、かつＲ１４は前記定義される通りである］とを、塩基または塩基の混合物の存在下で反応させることによって行われる前記製造方法、ならびに式ＩＡおよびＩＩＡ
【化３７】
0006530410.tif 000038
［式中、Ｘ、Ｍ、Ａｒ１およびＲ２は前記定義される通りである］の化合物である。
【００７２】
前記の式（Ｉ）または（ＩＩ）の化合物であって、式中、
Ｘは、
【化３８】
0006530410.tif 000039
であり、
Ａは、Ｏ、Ｓ、ＮＲ５またはＣＲ１６Ｒ１７であり、
Ｒ１は、Ｃ１〜Ｃ２０−アルキルであり、前記Ｃ１〜Ｃ２０−アルキルは、非置換であるか、または１つ以上のハロゲン、ＯＲ３、ＳＲ４、ＮＲ５Ｒ６、（ＣＯ）ＯＲ３、Ｃ３〜Ｃ８−シクロアルキルまたは１つ以上のＯによって中断されたＣ３〜Ｃ８−シクロアルキルによって置換されているか、または
Ｒ１は、１つ以上のＯによって中断されたＣ２〜Ｃ２０−アルキルであり、前記中断されたＣ２〜Ｃ２０−アルキルは、非置換であるか、もしくは１つ以上のＯＨ、Ｏ（ＣＯ）Ｒ１ａもしくは（ＣＯ）ＯＲ３によって置換されているか、または
Ｒ１は、Ｃ２〜Ｃ１２−アルケニルもしくはＣ３〜Ｃ２０−シクロアルキルであるか、または
Ｒ１は、Ｃ６〜Ｃ２０−アリールもしくはＣ３〜Ｃ２０−ヘテロアリールであり、そのそれぞれは、非置換であるか、もしくは１つ以上のハロゲンもしくはＣ１〜Ｃ２０−アルキルによって置換されているか、または
Ｒ１は、Ｃ１〜Ｃ２０−アルコキシ、Ｃ６〜Ｃ２０−アリールオキシもしくはＣ３〜Ｃ２０−ヘテロアリールオキシであり、
Ｒ１ａは、水素、Ｃ１〜Ｃ２０−アルキル、１つ以上のＯによって中断されたＣ２〜Ｃ２０−アルキル、Ｃ２〜Ｃ１２−アルケニル、Ｃ３〜Ｃ２０−シクロアルキル、Ｃ６〜Ｃ２０−アリールもしくはＣ３〜Ｃ２０−ヘテロアリールであり、前記Ｃ６〜Ｃ２０−アリールもしくはＣ３〜Ｃ２０−ヘテロアリールは、非置換であるか、もしくは１つ以上のハロゲン、Ｃ１〜Ｃ２０−アルキル、ＯＲ３ａ、ＳＲ４ａ、ＮＲ５ａＲ６ａ、ＣＯＯＲ３ａ、（ＣＯ）−（Ｃ１〜Ｃ８−アルキル）もしくはベンゾイルによって置換されているか、または
Ｒ１ａは、Ｃ６〜Ｃ２０−アリールオキシもしくはＣ３〜Ｃ２０−ヘテロアリールオキシであり、前記Ｃ６〜Ｃ２０−アリールオキシもしくはＣ３〜Ｃ２０−ヘテロアリールオキシは、非置換であるか、もしくはベンゾイルもしくは
【化３９】
0006530410.tif 000040
によって置換されており、前記ベンゾイルもしくは
【化４０】
0006530410.tif 000041
は、非置換であるか、もしくは
【化４１】
0006530410.tif 000042
によって置換されており、
Ｒ２は、水素、Ｃ１〜Ｃ２０−アルキルであり、前記Ｃ１〜Ｃ２０−アルキルは、非置換であるか、もしくは１つ以上の置換基のハロゲン、ＯＲ３、ＳＲ４、ＮＲ５Ｒ６、（ＣＯ）ＯＲ３、
【化４２】
0006530410.tif 000043
もしくはＣ３〜Ｃ８−シクロアルキルによって置換されており、前記Ｃ３〜Ｃ８−シクロアルキルは、中断されていないか、もしくは１つ以上のＯによって中断されているか、または
Ｒ２は、１つ以上のＯによって中断されたＣ２〜Ｃ２０−アルキルであり、前記中断されたＣ２〜Ｃ２０−アルキルは、非置換であるか、または１つ以上のＣ３〜Ｃ８−シクロアルキル、ＯＨ、Ｏ（ＣＯ）Ｒ１ａまたは（ＣＯ）ＯＲ３によって置換されているか、または
Ｒ２は、Ｃ２〜Ｃ１２−アルケニル、Ｃ３〜Ｃ２０−シクロアルキルもしくはＣ６〜Ｃ２０−アリールであり、前記Ｃ６〜Ｃ２０−アリールもしくはＣ３〜Ｃ２０−ヘテロアリールは、非置換であるか、もしくは１つ以上のハロゲン、ＮＯ２、ＯＲ３、ＳＲ４、ＣＯＯＲ３、（ＣＯ）−Ｒ１ａもしくは
【化４３】
0006530410.tif 000044
によって置換されており、
Ｒ２ａは、水素、（ＣＯ）Ｒ１ａ、（ＣＯ）ＯＲ３ａ、Ｃ１〜Ｃ２０−アルキルであり、前記Ｃ１〜Ｃ２０−アルキルは、非置換であるか、もしくは１つ以上のハロゲン、ＯＲ３ａ、ＳＲ４ａもしくはＣ３〜Ｃ８−シクロアルキルによって置換されており、前記Ｃ３〜Ｃ８−シクロアルキルは、中断されていないか、もしくは１つ以上のＯによって中断されており、
Ｒ３は、水素、（ＣＯ）Ｒ１ａ、Ｃ１〜Ｃ２０−アルキルであり、前記Ｃ１〜Ｃ２０−アルキルは、非置換であるか、もしくは１つ以上のＣ３〜Ｃ８−シクロアルキルによって置換されており、前記Ｃ３〜Ｃ８−シクロアルキルは、中断されていないか、もしくは１つ以上のＯによって中断されているか、または
Ｒ３は、１つ以上のＯによって中断されたＣ２〜Ｃ２０−アルキルであり、前記中断されたＣ２〜Ｃ２０−アルキルは、非置換であるか、または１つ以上のＣ３〜Ｃ８−シクロアルキル、ＯＨもしくは（ＣＯ）ＯＲ３ａによって置換されているか、または
Ｒ３は、Ｃ２〜Ｃ１２−アルケニル、Ｃ３〜Ｃ２０−シクロアルキルもしくはＣ６〜Ｃ２０−アリールであり、前記Ｃ６〜Ｃ２０−アリールは、非置換であるか、もしくは１つ以上のハロゲンもしくはＣ１〜Ｃ２０−アルキルによって置換されており、
Ｒ３ａは、Ｃ１〜Ｃ２０−アルキルであり、
Ｒ４は、水素、Ｃ１〜Ｃ２０−アルキルであり、前記Ｃ１〜Ｃ２０−アルキルは、非置換であるか、もしくは１つ以上のＯＲ３ａ、（ＣＯ）ＯＲ３ａ、Ｃ３〜Ｃ８−シクロアルキルもしくはＣ６〜Ｃ２０−アリールによって置換されているか、または
Ｒ４は、１つ以上のＯによって中断されたＣ２〜Ｃ２０−アルキルであり、前記中断されたＣ２〜Ｃ２０−アルキルは、非置換であるか、または１つ以上のＯＨもしくは（ＣＯ）ＯＲ３ａによって置換されているか、または
Ｒ４は、Ｃ２〜Ｃ１２−アルケニルまたはＣ３〜Ｃ２０−シクロアルキルであるか、または
Ｒ４は、Ｃ６〜Ｃ２０−アリールであり、前記Ｃ６〜Ｃ２０−アリールは、非置換であるか、もしくは１つ以上のハロゲンもしくはＣ２〜Ｃ２０−アルキルによって置換されており、前記Ｃ２〜Ｃ２０−アルキルは、中断されていないか、もしくは１つ以上のＯによって中断されており、
Ｒ４ａは、Ｃ１〜Ｃ２０−アルキルであり、
Ｒ５およびＲ６は、互いに独立して、水素、Ｃ１〜Ｃ２０−アルキルであり、前記Ｃ１〜Ｃ２０−アルキルは、非置換であるか、もしくは１つ以上のハロゲン、ＯＲ３ａ、ＳＲ４ａ、（ＣＯ）ＯＲ３ａ、Ｃ３〜Ｃ８−シクロアルキルもしくはＣ６〜Ｃ２０−アリールによって置換されているか、または
Ｒ５およびＲ６は、互いに独立して、１つ以上のＯによって中断されたＣ２〜Ｃ２０−アルキルであり、前記中断されたＣ２〜Ｃ２０−アルキルは、非置換であるか、もしくはＯＨもしくはＳＨによって置換されているか、または
Ｒ５およびＲ６は、互いに独立して、Ｃ２〜Ｃ１２−アルケニル、Ｃ３〜Ｃ２０−シクロアルキルもしくはＣ６〜Ｃ２０−アリールであるか、または
Ｒ５およびＲ６は、それらが結合されるＮ原子と一緒になって、５員もしくは６員の飽和もしくは不飽和の環を形成し、前記環は、中断されていないか、もしくはＯ、ＳもしくはＮＲ５ａによって中断されており、
Ｒ５ａおよびＲ６ａは、互いに独立して、水素もしくはＣ１〜Ｃ２０−アルキルであり、
Ｒ７、Ｒ８、Ｒ９、Ｒ１０およびＲ１１は、互いに独立して、水素、Ｃ１〜Ｃ２０−アルキル、ＯＲ３、ＳＲ４、ＮＲ５Ｒ６、ＣＯＯＲ３、（ＣＯ）Ｒ１ａであるか、または
Ｒ７、Ｒ８、Ｒ９、Ｒ１０およびＲ１１は、互いに独立して、Ｃ１〜Ｃ２０−アルキルであり、前記Ｃ１〜Ｃ２０−アルキルは、１つ以上のハロゲン、ＯＲ３、ＳＲ４、ＮＲ５Ｒ６、（ＣＯ）ＯＲ３、Ｃ６〜Ｃ２０−アリールもしくはＣ３〜Ｃ８−シクロアルキルによって置換されており、前記Ｃ３〜Ｃ８−シクロアルキルは、中断されていないか、もしくは１つ以上のＯによって中断されているか、または
Ｒ７、Ｒ８、Ｒ９、Ｒ１０およびＲ１１は、互いに独立して、１つ以上のＯによって中断されたＣ２〜Ｃ２０−アルキルであるか、または
Ｒ７、Ｒ８、Ｒ９、Ｒ１０およびＲ１１は、互いに独立して、Ｃ６〜Ｃ２０−アリールもしくはＣ３〜Ｃ２０−ヘテロアリールであり、前記Ｃ６〜Ｃ２０−アリールもしくはＣ３〜Ｃ２０−ヘテロアリールは、非置換であるか、もしくは１つ以上のハロゲン、ＯＲ３、ＳＲ４、ＮＲ５Ｒ６、ＣＯＯＲ３、（ＣＯ）Ｒ１ａもしくは
【化４４】
0006530410.tif 000045
によって置換されているか、または
Ｒ８およびＲ９、Ｒ９およびＲ１０、またはＲ１０およびＲ１１は、
【化４５】
0006530410.tif 000046
であり、
Ｒ１２、Ｒ１３、Ｒ１４およびＲ１５は、互いに独立して、水素もしくはＣ１〜Ｃ２０−アルキルであり、
Ａｒ１は、Ｃ６〜Ｃ２０−アリール、Ｃ３〜Ｃ２０−ヘテロアリール、Ｃ６〜Ｃ２０−アロイル、Ｃ３〜Ｃ２０−ヘテロアリールカルボニルもしくは
【化４６】
0006530410.tif 000047
であり、前記Ｃ６〜Ｃ２０−アリール、Ｃ３〜Ｃ２０−ヘテロアリール、Ｃ６〜Ｃ２０−アロイル、Ｃ３〜Ｃ２０−ヘテロアリールカルボニルもしくは
【化４７】
0006530410.tif 000048
は、非置換であるか、もしくは１つ以上のハロゲン、ＣＯＯＲ３、（ＣＯ）Ｒ１ａ、
【化４８】
0006530410.tif 000049
、ＯＲ３、ＳＲ４、ＮＲ５Ｒ６、Ｃ１〜Ｃ２０−アルキル、１つ以上のＯによって中断されたＣ２〜Ｃ２０−アルキル、Ｃ２〜Ｃ１２−アルケニル、Ｃ３〜Ｃ２０−シクロアルキルもしくはフェニルによって置換されているか、または
Ａｒ１は、
【化４９】
0006530410.tif 000050
であり、
Ａｒ２は、フェニレン、ナフチレン、
【化５０】
0006530410.tif 000051
であり、前記フェニレン、ナフチレン、
【化５１】
0006530410.tif 000052
は、非置換であるか、もしくは１つ以上のハロゲン、ＣＯＯＲ３、（ＣＯ）Ｒ１ａ、
【化５２】
0006530410.tif 000053
、ＯＲ３、ＳＲ４、ＮＲ５Ｒ６、Ｃ１〜Ｃ２０−アルキル、Ｃ２〜Ｃ１２−アルケニル、Ｃ３〜Ｃ２０−シクロアルキル、フェニルもしくは１つ以上のＯによって中断されたＣ２〜Ｃ２０−アルキルによって置換されており、
Ｍは、Ｃ１〜Ｃ２０−アルキレン、１つ以上のＯもしくはＳによって中断されたＣ２〜Ｃ２０−アルキレン、Ｃ２〜Ｃ１２−アルケニレン、Ｃ３〜Ｃ２０−シクロアルキレンもしくはＣ６〜Ｃ２０−アリーレンであり、
Ｙは、直接結合、Ｏ、Ｓ、ＮＲ５もしくはＣＯであり、
Ｚ１は、Ｏ、Ｓ、ＣＯもしくはＣＲ１６（Ｒ１７）であり、
Ｚ２は、直接結合、Ｏ、ＳまたはＮＲ５であり、かつ
Ｑは、ＣＯもしくは直接結合である、化合物に関心が持たれる。
【００７３】
前記の式（Ｉ）で示され、その式中、
Ｘは、
【化５３】
0006530410.tif 000054
であり、
Ａは、ＯもしくはＳであり、
Ｒ１は、Ｃ１〜Ｃ２０−アルキルであり、
Ｒ１ａは、Ｃ６〜Ｃ２０−アリールであり、
Ｒ２は、Ｃ１〜Ｃ２０−アルキルであり、前記Ｃ１〜Ｃ２０−アルキルは、非置換であるか、もしくは１つ以上のハロゲン、ＯＲ３、ＳＲ４、（ＣＯ）ＯＲ３またはＣ３〜Ｃ８−シクロアルキルによって置換されており、前記Ｃ３〜Ｃ８−シクロアルキルは、中断されていないか、もしくは１つ以上のＯによって中断されており、
Ｒ７、Ｒ８、Ｒ９、Ｒ１０およびＲ１１は、互いに独立して、水素、ＯＲ３、Ｃ１〜Ｃ２０−アルキル、（ＣＯ）Ｒ１ａであるか、または
Ｒ８およびＲ９は、
【化５４】
0006530410.tif 000055
であり、
Ｒ１２、Ｒ１３、Ｒ１４およびＲ１５は、水素であり、
Ａｒ２は、
【化５５】
0006530410.tif 000056
であり、かつ
Ｚ２は、ＯもしくはＳである、化合物が好ましい。
【００７４】
また、式Ｉで示され、その式中、
Ｘは、
【化５６】
0006530410.tif 000057
であり、
Ａは、Ｏ、ＳもしくはＮＲ５であり、
Ｒ１は、Ｃ１〜Ｃ２０−アルキル、Ｃ６〜Ｃ２０−アリールもしくはＣ１〜Ｃ２０−アルコキシであり、
Ｒ１ａは、Ｃ１〜Ｃ２０−アルキルもしくはＣ６〜Ｃ２０−アリールであり、
Ｒ２は、Ｃ１〜Ｃ２０−アルキルであり、前記Ｃ１〜Ｃ２０−アルキルは、非置換であるか、もしくはハロゲン、ＳＲ４、ＮＲ５Ｒ６、（ＣＯ）ＯＲ３もしくはＣ３〜Ｃ８−シクロアルキルによって置換されているか、または
Ｒ２は、Ｃ６〜Ｃ２０−アリールであり、前記Ｃ６〜Ｃ２０−アリールは、非置換であるか、もしくはＣ１〜Ｃ２０−アルキルによって置換されており、
Ｒ３は、Ｃ１〜Ｃ２０−アルキルであるか、またはＲ３は、Ｒ２の炭素原子の１つと一緒になって、５員もしくは６員の、好ましくは６員の飽和環を形成し、
Ｒ４は、Ｃ６〜Ｃ２０−アリールであり、
Ｒ５およびＲ６は、互いに独立して、Ｏ（ＣＯ）Ｒ１ａ、（ＣＯ）Ｒ１ａもしくはＣ１〜Ｃ２０−アルキルであり、
Ｒ７、Ｒ８、Ｒ９、Ｒ１０およびＲ１１は、互いに独立して、水素、Ｃ１〜Ｃ２０−アルキル、ハロゲン、ＮＯ２、ＯＲ３、（ＣＯ）Ｒ１ａもしくはＣ６〜Ｃ２０−アリールであるか、または
Ｒ８およびＲ９は、
【化５７】
0006530410.tif 000058
であり、
Ｒ１２、Ｒ１３、Ｒ１４およびＲ１５は、水素もしくはＣ１〜Ｃ４−アルキル、好ましくは水素であり、
Ｒ１６およびＲ１７は、水素であるか、または
Ｒ１６およびＲ１７は、それらが結合される炭素原子と一緒になって、５員もしくは６員の飽和環を形成し、
Ａｒ１は、Ｃ６〜Ｃ２０−アリールもしくは
【化５８】
0006530410.tif 000059
であり、
Ａｒ２は、
【化５９】
0006530410.tif 000060
であり、
Ｍは、Ｓによって中断されたＣ２〜Ｃ２０−アルキレンであり、
Ｙは、直接結合であり、
Ｚ１は、Ｏ、ＳもしくはＣＲ１６（Ｒ１７）であり、かつ
Ｚ２は、ＯもしくはＳである、化合物に関心が持たれる。
【００７５】
Ｘは、例えば
【化６０】
0006530410.tif 000061
であるか、または例えば
【化６１】
0006530410.tif 000062
であるか、または好ましくはＸは、
【化６２】
0006530410.tif 000063
である。
【００７６】
Ａは、例えばＯ、ＳもしくはＮＲ５であるか、または例えばＯ、ＳもしくはＣＲ１６Ｒ１７であるか、または例えばＯもしくはＳであるか、または例えばＯもしくはＮＲ５であるか、または例えばＯ、ＳもしくはＣＲ１６Ｒ１７であるか、または例えばＯもしくはＣＲ１６Ｒ１７である。好ましくはＡはＯである。
【００７７】
Ａｒ１は、例えばＣ６〜Ｃ２０−アリール、Ｃ３〜Ｃ２０−ヘテロアリール、
【化６３】
0006530410.tif 000064
であるか、またはＡｒ１は、例えばＣ６〜Ｃ２０−アリール、Ｃ３〜Ｃ２０−ヘテロアリール、Ｃ６〜Ｃ２０−アロイルもしくはＣ３〜Ｃ２０−ヘテロアロイルであるか、またはＡｒ１は、例えばＣ６〜Ｃ２０−アリール、Ｃ６〜Ｃ２０−アロイル、
【化６４】
0006530410.tif 000065
であるか、またはＡｒ１は、例えばＣ６〜Ｃ２０−アリール、Ｃ３〜Ｃ２０−ヘテロアリール、Ｃ６〜Ｃ２０−アロイルもしくはＣ３〜Ｃ２０−ヘテロアロイルであるか、またはＡｒ１は、例えばＣ６〜Ｃ２０−アリール、Ｃ６〜Ｃ２０−アロイルもしくは
【化６５】
0006530410.tif 000066
である。
【００７８】
好ましくは、Ａｒ１は、Ｃ６〜Ｃ２０−アリールまたは
【化６６】
0006530410.tif 000067
である。
【００７９】
置換されたＡｒ１は、例えばハロゲン、ＣＯＯＲ３、（ＣＯ）Ｒ１ａ、
【化６７】
0006530410.tif 000068
、ＯＲ３、ＳＲ４、ＮＲ５Ｒ６、Ｃ１〜Ｃ２０−アルキル、１つ以上のＯによって中断されたＣ２〜Ｃ２０−アルキル、Ｃ２〜Ｃ１２−アルケニル、Ｃ３〜Ｃ２０−シクロアルキル、フェニル、ナフチル、ベンゾイルおよびナフトイルからなる群から選択される１つ以上の置換基によって置換されているか、または
例えばハロゲン、ＣＮ、ＮＯ２、ＣＯＯＲ３、（ＣＯ）Ｒ１ａ、（ＣＯ）ＮＲ５Ｒ６、
【化６８】
0006530410.tif 000069
、ＯＲ３、ＳＲ４、ＮＲ５Ｒ６、Ｃ１〜Ｃ２０−アルキル、１つ以上のＯによって中断されたＣ２〜Ｃ２０−アルキル、Ｃ３〜Ｃ２０−シクロアルキル、フェニルおよびナフチルからなる群から選択される１つ以上の置換基によって置換されているか、または
例えばハロゲン、ＣＯＯＲ３、（ＣＯ）Ｒ１ａ、（ＣＯ）ＮＲ５Ｒ６、
【化６９】
0006530410.tif 000070
、ＯＲ３、Ｃ１〜Ｃ２０−アルキル、１つ以上のＯによって中断されたＣ２〜Ｃ２０−アルキル、Ｃ３〜Ｃ２０−シクロアルキル、フェニルおよびナフチルからなる群から選択される１つ以上の置換基によって置換されている。
【００８０】
Ａｒ２は、例えばフェニレン、ナフチレン、
【化７０】
0006530410.tif 000071
であるか、または
Ａｒ２は、例えばフェニレン、ナフチレン、フェニレンカルボニル、ナフチレンカルボニル、
【化７１】
0006530410.tif 000072
であるか、または
Ａｒ２は、例えばフェニレン、フェニレンカルボニル、
【化７２】
0006530410.tif 000073
であるか、または
Ａｒ２は、例えばフェニレン、ナフチレン、フェニレンカルボニル、ナフチレンカルボニル、
【化７３】
0006530410.tif 000074
であるか、または
Ａｒ２は、例えばフェニレン、ナフチレン、
【化７４】
0006530410.tif 000075
であるか、または
Ａｒ２は、例えばフェニレン、ナフチレン、
【化７５】
0006530410.tif 000076
である。
【００８１】
Ａｒ２は、好ましくは
【化７６】
0006530410.tif 000077
、特に
【化７７】
0006530410.tif 000078
である。
【００８２】
置換されたＡｒ２のための例は、Ａｒ１での置換基について上述した通りである。
【００８３】
Ｍは、例えばＣ１〜Ｃ２０−アルキレンであり、前記Ｃ１〜Ｃ２０−アルキレンは、非置換であるか、もしくはハロゲン、ＯＲ３、ＳＲ４、ＮＲ５Ｒ６、（ＣＯ）ＯＲ３、（ＣＯ）ＮＲ５Ｒ６、Ｃ３〜Ｃ８−シクロアルキル（該Ｃ３〜Ｃ８−シクロアルキルは、中断されていないか、もしくは１つ以上のＯによって中断されている）およびＣ６〜Ｃ２０−アリールからなる群から選択される１つ以上の置換基によって置換されているか、またはＭは、１つ以上のＯもしくはＳによって中断されたＣ２〜Ｃ２０−アルキレン、Ｃ２〜Ｃ１２−アルケニレン、Ｃ３〜Ｃ２０−シクロアルキレンもしくはＣ６〜Ｃ２０−アリーレンである。
【００８４】
または、Ｍは、例えばＣ１〜Ｃ２０−アルキレン、１つ以上のＯもしくはＳによって中断されたＣ２〜Ｃ２０−アルキレン、Ｃ２〜Ｃ１２−アルケニレン、Ｃ３〜Ｃ２０−シクロアルキレンもしくはＣ６〜Ｃ２０−アリーレンである。
【００８５】
好ましくは、Ｍは、Ｃ１〜Ｃ２０−アルキレンまたは１つ以上のＯもしくはＳ、特にＳによって中断されたＣ２〜Ｃ２０−アルキレンである。
【００８６】
または、Ｍは、特に１つ以上のＯもしくはＳ、特にＳによって中断されたＣ２〜Ｃ２０−アルキレンである。
【００８７】
Ｙは、例えば直接結合、Ｏ、ＳもしくはＮＲ５であるか、または例えば直接結合、Ｏ、ＳもしくはＣＯであるか、または例えば直接結合、Ｏ、ＮＲ５もしくはＣＯであるか、または例えば直接結合、ＯもしくはＣＯであるか、または例えばＯ、Ｓ、ＮＲ５もしくはＣＯであるか、または例えばＯ、ＳもしくはＣＯであるか、または例えばＯもしくはＣＯである。
【００８８】
Ｚ１は、例えばＯ、ＣＯもしくはＣＲ１６（Ｒ１７）であるか、または例えばＯ、ＳもしくはＣＲ１６（Ｒ１７）であるか、または例えばＯ、ＳもしくはＣＯであるか、または例えばＳ、ＣＯもしくはＣＲ１６（Ｒ１７）であるか、または例えばＯもしくはＳである。
【００８９】
Ｚ２は、例えば直接結合、ＯもしくはＳであるか、または例えばＯ、ＳもしくはＮＲ５であるか、または例えばＯもしくはＳであるか、または例えば直接結合もしくはＳであるか、または例えばＳもしくはＮＲ５である。好ましくは、Ｚ２はＳである。
【００９０】
Ｑは、例えばＣＯもしくは直接結合、好ましくは直接結合である。
【００９１】
Ｒ１は、例えば水素、Ｃ１〜Ｃ２０−アルキルであり、前記Ｃ１〜Ｃ２０−アルキルは、非置換であるか、もしくはハロゲン、ＯＲ３、ＳＲ４、ＮＲ５Ｒ６、ＣＮ、Ｃ３〜Ｃ８−シクロアルキルおよびＣ６〜Ｃ２０−アリールからなる群から選択される１つ以上の置換基によって置換されているか、またはＲ１は、１つ以上のＯによって中断されたＣ２〜Ｃ２０−アルキルであるか、またはＣ２〜Ｃ１２−アルケニル、Ｃ３〜Ｃ２０−シクロアルキル、Ｃ６〜Ｃ２０−アリール、Ｃ３〜Ｃ２０−ヘテロアリール、Ｃ１〜Ｃ２０−アルコキシ、１つ以上のＯによって中断されたＣ２〜Ｃ２０−アルコキシであるか、またはＲ１は、Ｃ６〜Ｃ２０−アリールオキシもしくはＣ３〜Ｃ２０−ヘテロアリールオキシである。
【００９２】
または、Ｒ１は、例えばＣ１〜Ｃ２０−アルキルであり、前記Ｃ１〜Ｃ２０−アルキルは、非置換であるか、もしくは１つ以上のハロゲン、ＣＮ、Ｃ３〜Ｃ８−シクロアルキルもしくはＣ６〜Ｃ２０−アリールによって置換されているか、またはＲ１は、１つ以上のＯによって中断されたＣ２〜Ｃ２０−アルキルであるか、またはＣ２〜Ｃ１２−アルケニル、Ｃ３〜Ｃ２０−シクロアルキル、Ｃ６〜Ｃ２０−アリール、Ｃ３〜Ｃ２０−ヘテロアリール、Ｃ１〜Ｃ２０−アルコキシ、１つ以上のＯによって中断されたＣ２〜Ｃ２０−アルコキシであるか、またはＲ１は、Ｃ６〜Ｃ２０−アリールオキシもしくはＣ３〜Ｃ２０−ヘテロアリールオキシである。
【００９３】
または、Ｒ１は、例えばＣ１〜Ｃ２０−アルキルであり、前記Ｃ１〜Ｃ２０−アルキルは、非置換であるか、もしくは１つ以上のハロゲン、ＣＮもしくはＣ６〜Ｃ２０−アリールによって置換されているか、またはＲ１は、１つ以上のＯによって中断されたＣ２〜Ｃ２０−アルキルであるか、またはＣ３〜Ｃ２０−シクロアルキル、Ｃ６〜Ｃ２０−アリール、Ｃ３〜Ｃ２０−ヘテロアリール、Ｃ１〜Ｃ２０−アルコキシ、１つ以上のＯによって中断されたＣ２〜Ｃ２０−アルコキシであるか、またはＲ１は、Ｃ６〜Ｃ２０−アリールオキシもしくはＣ３〜Ｃ２０−ヘテロアリールオキシである。
【００９４】
または、Ｒ１は、例えばＣ１〜Ｃ２０−アルキルであり、前記Ｃ１〜Ｃ２０−アルキルは、非置換であるか、もしくは１つ以上のハロゲン、ＣＮもしくはＣ６〜Ｃ２０−アリールによって置換されているか、またはＲ１は、１つ以上のＯによって中断されたＣ２〜Ｃ２０−アルキルであるか、またはＣ３〜Ｃ２０−シクロアルキル、Ｃ１〜Ｃ２０−アルコキシ、１つ以上のＯによって中断されたＣ２〜Ｃ２０−アルコキシである。
【００９５】
または、Ｒ１は、例えばＣ１〜Ｃ２０−アルキルであり、前記Ｃ１〜Ｃ２０−アルキルは、非置換であるか、もしくは１つ以上のハロゲン、ＣＮもしくはフェニルによって置換されているか、またはＲ１は、１つ以上のＯによって中断されたＣ２〜Ｃ２０−アルキルであるか、またはＣ３〜Ｃ２０−シクロアルキル、Ｃ１〜Ｃ２０−アルコキシ、１つ以上のＯによって中断されたＣ２〜Ｃ２０−アルコキシであるか、またはＲ１は、Ｃ６〜Ｃ２０−アリールオキシもしくはＣ３〜Ｃ２０−ヘテロアリールオキシである。
【００９６】
または、Ｒ１は、例えばＣ１〜Ｃ２０−アルキルであり、前記Ｃ１〜Ｃ２０−アルキルは、非置換であるか、もしくは１つ以上のハロゲン、ＣＮもしくはＣ６〜Ｃ２０−アリールによって置換されているか、またはＲ１は、１つ以上のＯによって中断されたＣ２〜Ｃ２０−アルキルであるか、またはＣ３〜Ｃ２０−シクロアルキル、Ｃ６〜Ｃ２０−アリール、Ｃ３〜Ｃ２０−ヘテロアリールである。
【００９７】
または、Ｒ１は、例えばＣ１〜Ｃ６−アルキルであり、前記Ｃ１〜Ｃ６−アルキルは、非置換であるか、もしくは１つ以上のハロゲンもしくはフェニルによって置換されており、前記フェニルは、非置換であるか、もしくは１つ以上のＣ１〜Ｃ６−アルキル、ハロゲン、ＯＲ３、ＳＲ４および／またはＮＲ５Ｒ６によって置換されているか、またはＲ１は、Ｃ１〜Ｃ６−アルコキシもしくはベンジルオキシである。
【００９８】
または、Ｒ１は、例えばＣ１〜Ｃ１２−アルキル、フェニルまたはＣ１〜Ｃ８−アルコキシである。好ましくは、Ｒ１は、Ｃ１〜Ｃ１２−アルキルである。
【００９９】
Ｒ１ａは、例えば水素、Ｃ１〜Ｃ２０−アルキル、１つ以上のＯによって中断されたＣ２〜Ｃ２０−アルキル、Ｃ２〜Ｃ１２−アルケニル、Ｃ３〜Ｃ２０−シクロアルキル、Ｃ６〜Ｃ２０−アリール、Ｃ３〜Ｃ２０−ヘテロアリール、Ｃ１〜Ｃ２０−アルコキシ、１つ以上のＯによって中断されたＣ２〜Ｃ２０−アルコキシ、Ｃ６〜Ｃ２０−アリールオキシもしくはＣ３〜Ｃ２０−ヘテロアリールオキシであり、前記Ｃ６〜Ｃ２０−アリールオキシもしくはＣ３〜Ｃ２０−ヘテロアリールオキシは、非置換であるか、もしくは１つ以上のハロゲン、Ｃ１〜Ｃ２０−アルキル、Ｃ１〜Ｃ４−ハロアルキル、フェニル、Ｃ１〜Ｃ２０−アルキルフェニル、Ｃ１〜Ｃ８−アルコキシフェニル、ＣＮ、ＮＯ２、ＯＲ３ａ、ＳＲ４ａ、ＮＲ５ａＲ６ａ、ＣＯＯＲ３ａ、（ＣＯ）（Ｃ１〜Ｃ８−アルキル）、ＳＯ２−（Ｃ１〜Ｃ４−ハロアルキル）、ベンゾイルもしくは
【化７８】
0006530410.tif 000079
によって置換されており、前記ベンゾイルもしくは
【化７９】
0006530410.tif 000080
は、非置換であるか、もしくは
【化８０】
0006530410.tif 000081
によって置換されている。
【０１００】
または、Ｒ１ａは、例えば水素、Ｃ１〜Ｃ２０−アルキル、１つ以上のＯによって中断されたＣ２〜Ｃ２０−アルキル、Ｃ２〜Ｃ１２−アルケニル、Ｃ３〜Ｃ２０−シクロアルキル、Ｃ６〜Ｃ２０−アリール、Ｃ３〜Ｃ２０−ヘテロアリール、Ｃ１〜Ｃ２０−アルコキシ、１つ以上のＯによって中断されたＣ２〜Ｃ２０−アルコキシ、Ｃ６〜Ｃ２０−アリールオキシまたはＣ３〜Ｃ２０−ヘテロアリールオキシである。
【０１０１】
または、Ｒ１ａは、例えば水素、Ｃ１〜Ｃ２０−アルキル、１つ以上のＯによって中断されたＣ２〜Ｃ２０−アルキル、Ｃ２〜Ｃ１２−アルケニル、Ｃ３〜Ｃ２０−シクロアルキルまたはＣ６〜Ｃ２０−アリール、特にフェニルである。
【０１０２】
または、Ｒ１ａは、例えばＣ１〜Ｃ２０−アルキル、１つ以上のＯによって中断されたＣ２〜Ｃ２０−アルキル、Ｃ２〜Ｃ１２−アルケニルまたはＣ３〜Ｃ２０−シクロアルキルである。
【０１０３】
または、Ｒ１ａは、例えばＣ１〜Ｃ２０−アルキル、１つ以上のＯによって中断されたＣ２〜Ｃ２０−アルキルまたはＣ６〜Ｃ２０−アリール、特にフェニルである。
【０１０４】
Ｒ１ａは、好ましくはＣ６〜Ｃ２０−アリールである。
【０１０５】
Ｒ２は、例えば水素、（ＣＯ）Ｒ１ａ、（ＣＯ）ＯＲ３もしくはＣＯＮＲ５Ｒ６であるか、または
Ｒ２は、Ｃ１〜Ｃ２０−アルキルであり、前記Ｃ１〜Ｃ２０−アルキルは、非置換であるか、もしくはハロゲン、ＯＲ３、ＳＲ４、ＮＲ５Ｒ６、（ＣＯ）ＯＲ３、（ＣＯ）ＮＲ５Ｒ６、
【化８１】
0006530410.tif 000082
、Ｃ３〜Ｃ８−シクロアルキル（該Ｃ３〜Ｃ８−シクロアルキルは、中断されていないか、もしくは１つ以上のＯによって中断されている）、Ｃ６〜Ｃ２０−アリール、Ｃ３〜Ｃ２０−ヘテロアリール、Ｃ６〜Ｃ２０−アロイルおよびＣ３〜Ｃ２０−ヘテロアリールカルボニル（該Ｃ６〜Ｃ２０−アリール、Ｃ３〜Ｃ２０−ヘテロアリール、Ｃ６〜Ｃ２０−アロイルもしくはＣ３〜Ｃ２０−ヘテロアリールカルボニルは、非置換であるか、もしくは１つ以上のハロゲン、Ｃ１〜Ｃ４−ハロアルキル、ＯＲ３、ＳＲ４もしくはＮＲ５Ｒ６によって置換されている）からなる群から選択される１つ以上の置換基によって置換されているか、または
Ｒ２は、１つ以上のＯによって中断されたＣ２〜Ｃ２０−アルキルであり、前記中断されたＣ２〜Ｃ２０−アルキルは、非置換であるか、または１つ以上のＣ３〜Ｃ８−シクロアルキル、ＯＨ、ＳＨもしくはＣ６〜Ｃ２０−アリールによって置換されているか、または
Ｒ２は、Ｃ２〜Ｃ１２−アルケニル、Ｃ３〜Ｃ２０−シクロアルキル、Ｃ６〜Ｃ２０−アリールもしくはＣ３〜Ｃ２０−ヘテロアリールであり、前記Ｃ６〜Ｃ２０−アリールもしくはＣ３〜Ｃ２０−ヘテロアリールは、非置換であるか、もしくはハロゲン、ＣＮ、ＮＯ２、ＯＲ３、ＳＲ４、ＮＲ５Ｒ６、ＣＯＯＲ３、（ＣＯ）Ｒ１ａ、
【化８２】
0006530410.tif 000083
、Ｃ１〜Ｃ２０−アルキル、１つ以上のＯによって中断されたＣ２〜Ｃ２０−アルキル、フェニル、ナフチル、ベンゾイルおよびナフトイル（該フェニル、ナフチル、ベンゾイルもしくはナフトイルは、非置換であるか、もしくは１つ以上のＯＲ３、ＳＲ４もしくはＮＲ５Ｒ６によって置換されている）からなる群から選択される１つ以上の置換基によって置換されている。
【０１０６】
または、Ｒ２は、例えば水素、（ＣＯ）Ｒ１ａ、（ＣＯ）ＯＲ３もしくはＣＯＮＲ５Ｒ６であるか、または
Ｒ２は、Ｃ１〜Ｃ２０−アルキルであり、前記Ｃ１〜Ｃ２０−アルキルは、非置換であるか、もしくはハロゲン、ＯＲ３、ＳＲ４、ＮＲ５Ｒ６、（ＣＯ）ＯＲ３、（ＣＯ）ＮＲ５Ｒ６、
【化８３】
0006530410.tif 000084
、Ｃ３〜Ｃ８−シクロアルキル（該Ｃ３〜Ｃ８−シクロアルキルは、中断されていないか、もしくは１つ以上のＯによって中断されている）、Ｃ６〜Ｃ２０−アリール、Ｃ３〜Ｃ２０−ヘテロアリール、Ｃ６〜Ｃ２０−アロイルおよびＣ３〜Ｃ２０−ヘテロアリールカルボニルからなる群から選択される１つ以上の置換基によって置換されているか、または
Ｒ２は、１つ以上のＯによって中断されたＣ２〜Ｃ２０−アルキルであり、前記中断されたＣ２〜Ｃ２０−アルキルは、非置換であるか、または１つ以上のＣ３〜Ｃ８−シクロアルキルによって置換されているか、または
Ｒ２は、Ｃ２〜Ｃ１２−アルケニル、Ｃ３〜Ｃ２０−シクロアルキル、Ｃ６〜Ｃ２０−アリールもしくはＣ３〜Ｃ２０−ヘテロアリールであり、前記Ｃ６〜Ｃ２０−アリールもしくはＣ３〜Ｃ２０−ヘテロアリールは、非置換であるか、もしくはハロゲン、ＣＮ、ＮＯ２、ＯＲ３、ＳＲ４、ＮＲ５Ｒ６、ＣＯＯＲ３、（ＣＯ）Ｒ１ａ、
【化８４】
0006530410.tif 000085
およびＣ１〜Ｃ２０−アルキルからなる群から選択される１つ以上の置換基によって置換されている。
【０１０７】
または、Ｒ２は、例えばＣ１〜Ｃ２０−アルキルであり、前記Ｃ１〜Ｃ２０−アルキルは、非置換であるか、もしくはハロゲン、ＯＲ３、ＳＲ４、ＮＲ５Ｒ６、（ＣＯ）ＯＲ３、（ＣＯ）ＮＲ５Ｒ６、
【化８５】
0006530410.tif 000086
、Ｃ３〜Ｃ８−シクロアルキル（該Ｃ３〜Ｃ８−シクロアルキルは、中断されていないか、もしくは１つ以上のＯによって中断されている）、Ｃ６〜Ｃ２０−アリール、Ｃ３〜Ｃ２０−ヘテロアリール、Ｃ６〜Ｃ２０−アロイルおよびＣ３〜Ｃ２０−ヘテロアリールカルボニルからなる群から選択される１つ以上の置換基によって置換されているか、または
Ｒ２は、１つ以上のＯによって中断されたＣ２〜Ｃ２０−アルキル、Ｃ２〜Ｃ１２−アルケニル、Ｃ３〜Ｃ２０−シクロアルキルもしくはＣ６〜Ｃ２０−アリールである。
【０１０８】
または、Ｒ２は、例えばＣ１〜Ｃ２０−アルキルであり、前記Ｃ１〜Ｃ２０−アルキルは、非置換であるか、もしくはハロゲン、ＯＲ３、ＳＲ４、ＮＲ５Ｒ６、（ＣＯ）ＯＲ３、（ＣＯ）ＮＲ５Ｒ６、
【化８６】
0006530410.tif 000087
、Ｃ３〜Ｃ８−シクロアルキルからなる群から選択される１つ以上の置換基によって置換されているか、またはＲ２は、１つ以上のＯによって中断されたＣ２〜Ｃ２０−アルキル、Ｃ２〜Ｃ１２−アルケニルもしくはＣ３〜Ｃ２０−シクロアルキルである。
【０１０９】
または、Ｒ２は、例えばＣ１〜Ｃ２０−アルキル、１つ以上のＯによって中断されたＣ２〜Ｃ２０−アルキル、Ｃ２〜Ｃ１２−アルケニルまたはＣ３〜Ｃ２０−シクロアルキルである。
【０１１０】
または、Ｒ２は、例えばＣ１〜Ｃ２０−アルキルまたは１つ以上のＯによって中断されたＣ２〜Ｃ２０−アルキルである。好ましくはＲ２は、Ｃ１〜Ｃ２０−アルキルである。
【０１１１】
Ｒ２ａは、例えば水素、（ＣＯ）Ｒ１ａ、（ＣＯ）ＯＲ３ａ、ＣＯＮＲ５ａＲ６ａ、Ｃ１〜Ｃ２０−アルキルであり、前記Ｃ１〜Ｃ２０−アルキルは、非置換であるか、もしくは１つ以上のハロゲン、ＯＲ３ａ、ＳＲ４ａ、ＮＲ５ａＲ６ａ、（ＣＯ）ＯＲ３ａ、（ＣＯ）ＮＲ５ａＲ６ａもしくはＣ３〜Ｃ８−シクロアルキルによって置換されており、前記Ｃ３〜Ｃ８−シクロアルキルは、中断されていないか、もしくは１つ以上のＯによって中断されているか、または
Ｒ２ａは、１つ以上のＯによって中断されたＣ２〜Ｃ２０−アルキルであるか、またはＲ２ａは、Ｃ２〜Ｃ１２−アルケニル、Ｃ３〜Ｃ２０−シクロアルキル、Ｃ６〜Ｃ２０−アリールもしくはＣ３〜Ｃ２０−ヘテロアリールであり、前記Ｃ６〜Ｃ２０−アリールもしくはＣ３〜Ｃ２０−ヘテロアリールは、非置換であるか、もしくは１つ以上のハロゲン、ＯＲ３ａ、ＳＲ４ａ、ＮＲ５ａＲ６ａ、ＣＯＯＲ３ａ、（ＣＯ）Ｒ１ａ、（ＣＯ）ＮＲ５ａＲ６ａもしくはＣ１〜Ｃ２０−アルキルによって置換されている。
【０１１２】
または、Ｒ２ａは、例えばＣ１〜Ｃ２０−アルキルであり、前記Ｃ１〜Ｃ２０−アルキルは、非置換であるか、もしくは１つ以上のハロゲン、ＯＲ３ａ、ＳＲ４ａ、ＮＲ５ａＲ６ａ、（ＣＯ）ＯＲ３ａ、（ＣＯ）ＮＲ５ａＲ６ａもしくはＣ３〜Ｃ８−シクロアルキルによって置換されており、前記Ｃ３〜Ｃ８−シクロアルキルは、中断されていないか、もしくは１つ以上のＯによって中断されているか、またはＲ２ａは、１つ以上のＯによって中断されたＣ２〜Ｃ２０−アルキルであるか、またはＲ２ａは、Ｃ２〜Ｃ１２−アルケニルもしくはＣ３〜Ｃ２０−シクロアルキルである。
【０１１３】
または、Ｒ２ａは、例えばＣ１〜Ｃ２０−アルキルであり、前記Ｃ１〜Ｃ２０−アルキルは、非置換であるか、もしくは１つ以上のハロゲン、ＯＲ３ａ、ＳＲ４ａ、ＮＲ５ａＲ６ａ、（ＣＯ）ＯＲ３ａもしくはＣ３〜Ｃ８−シクロアルキルによって置換されており、前記Ｃ３〜Ｃ８−シクロアルキルは、中断されていないか、もしくは１つ以上のＯによって中断されているか、またはＲ２ａは、１つ以上のＯによって中断されたＣ２〜Ｃ２０−アルキルであるか、またはＲ２ａは、Ｃ２〜Ｃ１２−アルケニルもしくはＣ３〜Ｃ２０−シクロアルキルである。
【０１１４】
または、Ｒ２ａは、例えばＣ１〜Ｃ２０−アルキル、１つ以上のＯによって中断されたＣ２〜Ｃ２０−アルキル、Ｃ２〜Ｃ１２−アルケニルまたはＣ３〜Ｃ２０−シクロアルキルである。
【０１１５】
特に、Ｒ２ａは、Ｃ１〜Ｃ２０−アルキルである。
【０１１６】
Ｒ３は、例えば水素、（ＣＯ）Ｒ１ａ、（ＣＯ）ＯＲ３ａ、Ｃ１〜Ｃ２０−アルキルであり、前記Ｃ１〜Ｃ２０−アルキルは、非置換であるか、もしくは１つ以上のハロゲン、Ｃ３〜Ｃ８−シクロアルキルによって置換されており、前記Ｃ３〜Ｃ８−シクロアルキルは、中断されていないか、もしくは１つ以上のＯによって中断されているか、またはＲ３は、１つ以上のＯによって中断されたＣ２〜Ｃ２０−アルキルであり、前記中断されたＣ２〜Ｃ２０−アルキルは、非置換であるか、または１つ以上のＣ３〜Ｃ８−シクロアルキル、ＯＨもしくは（ＣＯ）ＯＲ３ａによって置換されているか、またはＲ３は、Ｃ２〜Ｃ１２−アルケニルまたはＣ３〜Ｃ２０−シクロアルキルであるか、またはＲ３は、Ｃ６〜Ｃ２０−アリールであり、前記Ｃ６〜Ｃ２０−アリールは、非置換であるか、または１つ以上のハロゲンもしくはＣ１〜Ｃ２０−アルキルによって置換されている。
【０１１７】
または、Ｒ３は、例えば水素、（ＣＯ）Ｒ１ａ、（ＣＯ）ＯＲ３ａ、Ｃ１〜Ｃ２０−アルキル、１つ以上のＯによって中断されたＣ２〜Ｃ２０−アルキル、Ｃ２〜Ｃ１２−アルケニルまたはＣ３〜Ｃ２０−シクロアルキルであるか、またはＲ３は、Ｃ６〜Ｃ２０−アリールであり、前記Ｃ６〜Ｃ２０−アリールは、非置換であるか、または１つ以上のハロゲンもしくはＣ１〜Ｃ２０−アルキルによって置換されている。
【０１１８】
または、Ｒ３は、例えば水素、Ｃ１〜Ｃ２０−アルキル、Ｃ３〜Ｃ２０−シクロアルキルもしくはＣ６〜Ｃ２０−アリールである。
【０１１９】
Ｒ３ａは、例えば水素、Ｃ１〜Ｃ２０−アルキル、１つ以上のＯによって中断されたＣ２〜Ｃ２０−アルキル、Ｃ２〜Ｃ１２−アルケニル、Ｃ３〜Ｃ８−シクロアルキル、Ｃ６〜Ｃ２０−アリール、Ｃ３〜Ｃ２０−ヘテロアリール、Ｃ１〜Ｃ２０−アルカノイルもしくはＣ３〜Ｃ１２−アルケノイルである。
【０１２０】
または、Ｒ３ａは、例えば水素、Ｃ１〜Ｃ２０−アルキル、Ｃ３〜Ｃ８−シクロアルキル、Ｃ６〜Ｃ２０−アリール、Ｃ１〜Ｃ２０−アルカノイルもしくはＣ３〜Ｃ１２−アルケノイルである。
【０１２１】
または、Ｒ３ａは、例えば水素、Ｃ１〜Ｃ２０−アルキル、Ｃ３〜Ｃ８−シクロアルキルもしくはＣ１〜Ｃ２０−アルカノイルである。
【０１２２】
または、Ｒ３ａは、例えばＣ１〜Ｃ２０−アルキルである。
【０１２３】
Ｒ４は、例えば水素、Ｃ１〜Ｃ２０−アルキルであり、前記Ｃ１〜Ｃ２０−アルキルは、非置換であるか、もしくは１つ以上の置換基のＯＲ３ａ、（ＣＯ）ＯＲ３ａ、Ｃ３〜Ｃ８−シクロアルキルもしくはＣ６〜Ｃ２０−アリールによって置換されているか、またはＲ４は、１つ以上のＯによって中断されたＣ２〜Ｃ２０−アルキルであり、前記中断されたＣ２〜Ｃ２０−アルキルは、非置換であるか、または１つ以上のＯＨもしくは（ＣＯ）ＯＲ３ａによって置換されているか、またはＲ４は、Ｃ２〜Ｃ１２−アルケニルまたはＣ３〜Ｃ２０−シクロアルキルである。
【０１２４】
または、Ｒ４は、例えば水素、Ｃ１〜Ｃ２０−アルキル、１つ以上のＯによって中断されたＣ２〜Ｃ２０−アルキル、Ｃ２〜Ｃ１２−アルケニルまたはＣ３〜Ｃ２０−シクロアルキルである。
【０１２５】
または、Ｒ４は、例えばＣ１〜Ｃ２０−アルキルである。
【０１２６】
Ｒ４ａは、例えば水素、Ｃ１〜Ｃ２０−アルキル、１つ以上のＯによって中断されたＣ２〜Ｃ２０−アルキル、Ｃ２〜Ｃ１２−アルケニル、Ｃ６〜Ｃ２０−アリール、Ｃ３〜Ｃ２０−ヘテロアリール、Ｃ１〜Ｃ２０−アルカノイルもしくはＣ３〜Ｃ１２−アルケノイルである。
【０１２７】
または、Ｒ４ａは、例えば水素、Ｃ１〜Ｃ２０−アルキル、１つ以上のＯによって中断されたＣ２〜Ｃ２０−アルキル、Ｃ２〜Ｃ１２−アルケニル、Ｃ１〜Ｃ２０−アルカノイルもしくはＣ３〜Ｃ１２−アルケノイルである。
【０１２８】
または、Ｒ４ａは、例えば水素、Ｃ１〜Ｃ２０−アルキル、１つ以上のＯによって中断されたＣ２〜Ｃ２０−アルキルもしくはＣ１〜Ｃ２０−アルカノイルである。
【０１２９】
または、Ｒ４ａは、例えば水素、Ｃ１〜Ｃ２０−アルキルもしくは１つ以上のＯによって中断されたＣ２〜Ｃ２０−アルキルである。または、Ｒ４ａは、例えばＣ１〜Ｃ２０−アルキルである。
【０１３０】
Ｒ５およびＲ６は、互いに独立して、水素、Ｃ１〜Ｃ２０−アルキルであり、前記Ｃ１〜Ｃ２０−アルキルは、非置換であるか、もしくは１つ以上のハロゲン、ＯＲ３ａ、ＳＲ４ａ、（ＣＯ）ＯＲ３ａ、Ｃ３〜Ｃ８−シクロアルキルもしくはＣ６〜Ｃ２０−アリールによって置換されているか、またはＲ５およびＲ６は、互いに独立して、１つ以上のＯによって中断されたＣ２〜Ｃ２０−アルキルであり、前記中断されたＣ２〜Ｃ２０−アルキルは、非置換であるか、もしくは１つ以上のＯＨもしくはＳＨによって置換されているか、またはＲ５およびＲ６は、互いに独立して、Ｃ２〜Ｃ１２−アルケニル、Ｃ３〜Ｃ２０−シクロアルキルもしくはＣ６〜Ｃ２０−アリールであるか、またはＲ５およびＲ６は、それらが結合されるＮ原子と一緒になって、５員もしくは６員の飽和もしくは不飽和の環を形成し、前記環は、中断されていないか、もしくはＯもしくはＮＲ５ａによって中断されている。
【０１３１】
または、Ｒ５およびＲ６は、互いに独立して、水素、Ｃ１〜Ｃ２０−アルキルであり、前記Ｃ１〜Ｃ２０−アルキルは、非置換であるか、もしくは１つ以上のハロゲン、ＯＲ３ａ、ＳＲ４ａ、（ＣＯ）ＯＲ３ａ、Ｃ３〜Ｃ８−シクロアルキルもしくはＣ６〜Ｃ２０−アリールによって置換されているか、またはＲ５およびＲ６は、互いに独立して、１つ以上のＯによって中断されたＣ２〜Ｃ２０−アルキル、Ｃ２〜Ｃ１２−アルケニル、Ｃ３〜Ｃ２０−シクロアルキルもしくはＣ６〜Ｃ２０−アリールであるか、またはＲ５およびＲ６は、それらが結合されるＮ原子と一緒になって、５員もしくは６員の飽和もしくは不飽和の環を形成し、前記環は、中断されていないか、もしくはＯもしくはＮＲ５ａによって中断されている。
【０１３２】
または、Ｒ５およびＲ６は、互いに独立して、水素、Ｃ１〜Ｃ２０−アルキル、１つ以上のＯによって中断されたＣ２〜Ｃ２０−アルキル、Ｃ３〜Ｃ２０−シクロアルキルもしくはＣ６〜Ｃ２０−アリールであるか、または
Ｒ５およびＲ６は、それらが結合されるＮ原子と一緒になって、５員もしくは６員の飽和もしくは不飽和の環を形成し、前記環は、中断されていないか、もしくはＯもしくはＮＲ５ａによって中断されている。
【０１３３】
または、Ｒ５およびＲ６は、互いに独立して、水素、Ｃ１〜Ｃ２０−アルキル、１つ以上のＯによって中断されたＣ２〜Ｃ２０−アルキル、特にＣ１〜Ｃ２０−アルキルである。
【０１３４】
Ｒ５ａおよびＲ６ａは、例えば互いに独立して、水素、Ｃ１〜Ｃ２０−アルキル、Ｃ２〜Ｃ１２−アルケニル、Ｃ３〜Ｃ８−シクロアルキル、Ｃ６〜Ｃ２０−アリール、Ｃ１〜Ｃ２０−アルコキシであるか、または
Ｒ５ａおよびＲ６ａは、それらが結合されるＮ原子と一緒になって、５員もしくは６員の飽和もしくは不飽和の環を形成し、前記環は、中断されていないか、もしくはＯによって中断されている。
【０１３５】
または、Ｒ５ａおよびＲ６ａは、例えば互いに独立して、水素、Ｃ１〜Ｃ２０−アルキルもしくはＣ３〜Ｃ８−シクロアルキル、特にＣ１〜Ｃ２０−アルキルである。
【０１３６】
Ｒ７、Ｒ８、Ｒ９、Ｒ１０およびＲ１１は、例えば互いに独立して、水素、Ｃ１〜Ｃ２０−アルキル、ＯＲ３、ＳＲ４、ＮＲ５Ｒ６、ＣＯＯＲ３、（ＣＯ）Ｒ１ａであるか、または
Ｒ７、Ｒ８、Ｒ９、Ｒ１０およびＲ１１は、互いに独立して、Ｃ１〜Ｃ２０−アルキルであり、前記Ｃ１〜Ｃ２０−アルキルは、１つ以上のハロゲン、ＯＲ３、ＳＲ４、ＮＲ５Ｒ６、（ＣＯ）ＯＲ３、Ｃ３〜Ｃ８−シクロアルキル（該Ｃ３〜Ｃ８−シクロアルキルは、中断されていないか、もしくは１つ以上のＯによって中断されている）もしくはＣ６〜Ｃ２０−アロイルによって置換されているか、または
Ｒ７、Ｒ８、Ｒ９、Ｒ１０およびＲ１１は、互いに独立して、１つ以上のＯによって中断されたＣ２〜Ｃ２０−アルキルであるか、または
Ｒ７、Ｒ８、Ｒ９、Ｒ１０およびＲ１１は、互いに独立して、Ｃ６〜Ｃ２０−アリールもしくはＣ３〜Ｃ２０−ヘテロアリールであり、前記Ｃ６〜Ｃ２０−アリールもしくはＣ３〜Ｃ２０−ヘテロアリールは、非置換であるか、もしくは１つ以上のハロゲン、ＯＲ３、ＳＲ４、ＮＲ５Ｒ６、ＣＯＯＲ３、（ＣＯ）Ｒ１ａもしくは
【化８７】
0006530410.tif 000088
によって置換されているか、または
Ｒ８およびＲ９、Ｒ９およびＲ１０、またはＲ１０およびＲ１１は、
【化８８】
0006530410.tif 000089
である。
【０１３７】
または、Ｒ７、Ｒ８、Ｒ９、Ｒ１０およびＲ１１は、例えば互いに独立して、水素、Ｃ１〜Ｃ２０−アルキル、ＯＲ３、ＳＲ４、ＮＲ５Ｒ６、ＣＯＯＲ３、（ＣＯ）Ｒ１ａであるか、または
Ｒ７、Ｒ８、Ｒ９、Ｒ１０およびＲ１１は、互いに独立して、Ｃ６〜Ｃ２０−アリールもしくはＣ３〜Ｃ２０−ヘテロアリールであり、前記Ｃ６〜Ｃ２０−アリールもしくはＣ３〜Ｃ２０−ヘテロアリールは、非置換であるか、もしくは１つ以上のハロゲン、ＯＲ３、ＳＲ４、ＮＲ５Ｒ６、ＣＯＯＲ３、（ＣＯ）Ｒ１ａもしくは
【化８９】
0006530410.tif 000090
によって置換されているか、または
Ｒ８およびＲ９、Ｒ９およびＲ１０、またはＲ１０およびＲ１１は、
【化９０】
0006530410.tif 000091
である。
【０１３８】
または、Ｒ７、Ｒ８、Ｒ９、Ｒ１０およびＲ１１は、例えば互いに独立して、水素、Ｃ１〜Ｃ２０−アルキル、ＯＲ３、ＣＯＯＲ３、（ＣＯ）Ｒ１ａ、Ｃ６〜Ｃ２０−アリールもしくはＣ３〜Ｃ２０−ヘテロアリールであるか、または
Ｒ８およびＲ９、Ｒ９およびＲ１０、またはＲ１０およびＲ１１は、
【化９１】
0006530410.tif 000092
である。
【０１３９】
または、Ｒ７、Ｒ８、Ｒ９、Ｒ１０およびＲ１１は、例えば互いに独立して、水素、Ｃ１〜Ｃ２０−アルキルもしくは（ＣＯ）Ｒ１ａであるか、または
Ｒ８およびＲ９は、
【化９２】
0006530410.tif 000093
である。特に、水素もしくは（ＣＯ）Ｒ１ａであるか、またはＲ８およびＲ９は
【化９３】
0006530410.tif 000094
である。
【０１４０】
Ｒ１２、Ｒ１３、Ｒ１４およびＲ１５は、例えば互いに独立して、水素もしくはＣ１〜Ｃ２０−アルキル、特に水素である。
【０１４１】
Ｒ１６およびＲ１７は、例えば互いに独立して、水素もしくはＣ１〜Ｃ２０−アルキル、特に水素である。
【０１４２】
式ＩおよびＩＩの化合物は、ラジカル光開始剤として適している。
【０１４３】
従って、本発明の主題は、上記定義の式ＩまたはＩＩの化合物の、少なくとも１種のエチレン性不飽和の光重合性化合物を含む組成物の光重合のための使用である。
【０１４４】
従って、本発明のもう一つの主題は、光重合性組成物であって、
（ａ）少なくとも１種のエチレン性不飽和の光重合性化合物と、
（ｂ）光開始剤としての、上記定義の、少なくとも１種の式ＩまたはＩＩの化合物と、
を含む前記組成物である。
【０１４５】
該組成物は、前記光開始剤（ｂ）に加えて、少なくとも１種の更なる光開始剤（ｃ）および／または他の添加剤（ｄ）を含有してよい。
【０１４６】
該組成物は、前記光開始剤（ｂ）に加えて、少なくとも１種の更なる光開始剤（ｃ）もしくは他の添加剤（ｄ）またはその両方、つまり少なくとも１種の更なる光開始剤（ｃ）および他の添加剤（ｄ）を含有してよい。
【０１４７】
他の添加剤（ｄ）は、例えば熱ラジカル開始剤、顔料、充填剤、分散剤および増感剤から選択される１種以上の成分である。前記添加剤は、より詳細に以下に記載される。
【０１４８】
前記の光重合性組成物であって、該組成物に対して、０．０５質量％〜２５質量％の光開始剤（ｂ）または光開始剤（ｂ）および（ｃ）を含む前記光重合性組成物に関心が持たれる。
【０１４９】
不飽和化合物（ａ）は、１つまたはそれより多くのオレフィン性二重結合を含んでよい。それらは、低分子量（モノマー）または高分子量（オリゴマー）を有してよい。
【０１５０】
成分（ａ）は、例えば、飽和もしくは不飽和の多塩基性酸無水物と、エポキシ樹脂および不飽和モノカルボン酸の反応の生成物との反応によって得られる樹脂を含む。
従ってまた、本発明の主題は、前記の光重合性組成物であって、成分（ａ）が、飽和もしくは不飽和の多塩基性酸無水物と、エポキシ樹脂および不飽和モノカルボン酸の反応の生成物との反応によって得られる樹脂である前記組成物である。
【０１５１】
成分（ａ）は、例えばアルカリ現像可能な樹脂を含む。
【０１５２】
本発明による重合性組成物は、好ましくは前記成分（ａ）を、該重合性組成物の全固体含量（すなわち溶剤を含まない全ての成分の量）に対して、２質量％から９８質量％までの量で、より好ましくは５質量％から９０質量％までの量で、特に１０質量％から８０質量％までの量で含む。
好ましくは、アルカリ現像可能な樹脂は、遊離のカルボン酸基を有する。酸価は、好ましくは５０ｍｇ  ＫＯＨ／ｇから６００ｍｇ  ＫＯＨ／ｇまで、より好ましくは１００ｍｇ  ＫＯＨ／ｇから３００ｍｇ  ＫＯＨ／ｇまでである。ここで示される酸価は、ＤＩＮ  ＥＮ  １２６３４による酸価である。
【０１５３】
アルカリ現像可能な樹脂の例は、ペンダント基としてカルボン酸官能を有するアクリルポリマー、例えばエチレン性不飽和カルボン酸、例えば（メタ）アクリル酸、２−カルボキシエチル（メタ）アクリル酸、２−カルボキシプロピル（メタ）アクリル酸、イタコン酸、シトラコン酸、メサコン酸、フマル酸、クロトン酸、マレイン酸、無水マレイン酸、無水フマル酸、マレイン酸の半エステル、ケイ皮酸、モノ［２−（メタ）アクリロイルオキシエチル］スクシネート、モノ［２−（メタ）アクリロイルオキシエチル］アジペート、モノ［２−（メタ）アクリロイルオキシエチル］フタレート、モノ［２−（メタ）アクリロイルオキシエチル］ヘキサヒドロフタレート、モノ［２−（メタ）アクリロイルオキシエチル］マレエート、モノ［２−（メタ）アクリロイルオキシプロピル］スクシネート、モノ［２−（メタ）アクリロイルオキシプロピル］アジペート、モノ［２−（メタ）アクリロイルオキシプロピル］フタレート、モノ［２−（メタ）アクリロイルオキシプロピル］ヘキサヒドロフタレート、モノ［２−（メタ）アクリロイルオキシプロピル］マレエート、モノ［２−（メタ）アクリロイルオキシブチル］スクシネート、モノ［２−（メタ）アクリロイルオキシブチル］アジペート、モノ［２−（メタ）アクリロイルオキシブチル］フタレート、モノ［２−（メタ）アクリロイルオキシブチル］ヘキサヒドロフタレート、モノ［２−（メタ）アクリロイルオキシブチル］マレエート、３−（アルキルカルバモイル）アクリル酸、α−クロロアクリル酸、モノエステル化マレイン酸およびω−カルボキシポリカプロラクトンモノ（メタ）アクリレートを、（メタ）アクリル酸のエステル、例えばメチル（メタ）アクリレート、エチル（メタ）アクリレート、プロピル（メタ）アクリレート、ブチル（メタ）アクリレート、ベンジル（メタ）アクリレート、２−エチルヘキシル（メタ）アクリレート、ヒドロキシエチル（メタ）アクリレート、ヒドロキシプロピル（メタ）アクリレート、テトラヒドロフルフリル（メタ）アクリレート、ヒドロキシブチル（メタ）アクリレート、グリセロールモノ（メタ）アクリレート、ジヒドロキシプロピル（メタ）アクリレート、アリル（メタ）アクリレート、シクロヘキシル（メタ）アクリレート、フェニル（メタ）アクリレート、メトキシフェニル（メタ）アクリレート、メトキシエチル（メタ）アクリレート、フェノキシエチル（メタ）アクリレート、メトキシジエチレングリコール（メタ）アクリレート、メトキシトリエチレングリコール（メタ）アクリレート、メトキシプロピル（メタ）アクリレート、メトキシジプロピレングリコール（メタ）アクリレート、（３−トリメトキシシリル）プロピル（メタ）アクリレート、（メタ）アクリル酸トリメチルシリルエステル、イソボルニルメタ（アクリレート）、ジシクロペンタジエニル（メタ）アクリレート、２−ヒドロキシ−３−フェノキシプロピル（メタ）アクリレート、トリシクロ［５．２．１．０２，６］デカン−８−イル（メタ）アクリレート、アミノエチル（メタ）アクリレート、Ｎ，Ｎ−ジメチルアミノエチル（メタ）アクリレート、アミノプロピル（メタ）アクリレート、Ｎ，Ｎ−ジメチルアミノプロピル（��タ）アクリレート、グリシジル（メタ）アクリレート、２−メチルグリシジル（メタ）アクリレート、３，４−エポキシブチル（メタ）アクリレート、６，７−エポキシヘプチル（メタ）アクリレート、
【０１５４】
ビニル芳香族化合物、例えばスチレン、α−メチルスチレン、ビニルトルエン、ｐ−クロロスチレン、ポリクロロスチレン、フルオロスチレン、ブロモスチレン、エトキシメチルスチレン、メトキシスチレン、４−メトキシ−３−メチルスチレン、ジメトキシスチレン、ビニルベンジルメチルエーテル、ビニルベンジルグリシジルエーテル、インデン、１−メチルインデン、１−エテニル−４−シリルベンゼン、１−エテニル−４−トリメチルシリルベンゼン、ｔ−ブチルジメチルシリルｐ−ビニルフェニルエステル、アミド型の不飽和化合物、例えば（メタ）アクリルアミド、ジアセトンアクリルアミド、Ｎ−メチロールアクリルアミド、Ｎ−ブトキシメタクリルアミド、Ｎ，Ｎ−ジメチル（メタ）アクリルアミド、Ｎ，Ｎ−ジエチル（メタ）アクリルアミド、Ｎ，Ｎ−ジブチル（メタ）アクリルアミド、Ｎ，Ｎ−ジエチルヘキシル（メタ）アクリルアミド、Ｎ，Ｎ−ジシクロヘキシル（メタ）アクリルアミド、Ｎ，Ｎ−ジフェニル（メタ）アクリルアミド、Ｎ−メチル−Ｎ−フェニル（メタ）アクリルアミド、Ｎ−ヒドロキシエチル−Ｎ−メチル（メタ）アクリルアミド、Ｎ−メチル（メタ）アクリルアミド、Ｎ−エチル（メタ）アクリルアミド、Ｎ−プロピル（メタ）アクリルアミド、Ｎ−ブチル（メタ）アクリルアミド、Ｎ−ヒドロキシエチル（メタ）アクリルアミド、Ｎ−ヘプチル（メタ）アクリルアミド、Ｎ−オクチル（メタ）アクリルアミド、Ｎ−エチルヘキシル（メタ）アクリルアミド、Ｎ−ヒドロキシエチル（メタ）アクリルアミドシクロヘキシル、Ｎ−ベンジル（メタ）アクリルアミド、Ｎ−フェニル（メタ）アクリルアミド、Ｎ−トリル（メタ）アクリルアミド、Ｎ−ヒドロキシフェニル（メタ）アクリルアミド、Ｎ−ナフチル（メタ）アクリルアミド、Ｎ−フェニルスルホニル（メタ）アクリルアミド、Ｎ−メチルフェニルスルホニル（メタ）アクリルアミドおよびＮ−（メタ）アクリロイルモルホリン、アセタールエステルまたはケタールエステル化合物、例えばノルボルネン、２，３−ビス（トリメチルシリルオキシカルボニル）−５−ノルボルネン、２，３−ビス（トリエチルシリルオキシカルボニル）−５−ノルボルネン、２，３−ビス（ｔ−ブチルジメチルシリルオキシカルボニル）−５−ノルボルネン、２，３−ビス（トリメチルゲルミルオキシカルボニル）−５−ノルボルネン、２，３−ビス（トリエチルゲルミルオキシカルボニル）−５−ノルボルネン、２，３−ビス（ｔ−ブチルジメチルゲルミルオキシカルボニル）−５−ノルボルネン、２，３−ビス（ｔ−ブチルオキシカルボニル）−５−ノルボルネン、２，３−ビス（ベンジルオキシカルボニル）−５−ノルボルネン、２，３−ビス（テトラヒドロフラン−２−イル−オキシカルボニル）−５−ノルボルネン、２，３−ビス（シクロペンチルオキシカルボニル）−５−ノルボルネン、２，３−ビス（シクロヘキシルオキシカルボニル）−５−ノルボルネン、２，３−ビス（シクロヘプチルオキシカルボニル）−５−ノルボルネン、２，３−ビス（１−メトキシエトキシカルボニル）−５−ノルボルネン、２，３−ビス（１−ｔ−ブトキシエトキシカルボニル）−５−ノルボルネン、２，３−ビス（１−ベンジルオキシエトキシカルボ���ル）−５−ノルボルネン、２，３−ビス［（シクロヘキシル）（エトキシ）メトキシカルボニル］−５−ノルボルネン、２，３−ビス（１−メチル−１−メトキシエトキシカルボニル）−５−ノルボルネン、２，３−ビス（１−メチル−１−ｉ−ブトキシエトキシカルボニル）−５−ノルボルネン、２，３−ビス［（ベンジル）（エトキシ）メトキシカルボニル］−５−ノルボルネン、１−アルキルシクロアルキルエステル化合物、例えば１−メチルシクロプロピル（メタ）アクリレート、１−メチルシクロブチル（メタ）アクリレート、１−メチルシクロペンチル（メタ）アクリレート、１−メチルシクロヘキシル（メタ）アクリレート、１−メチルシクロヘプチル（メタ）アクリレート、１−メチルシクロオクチル（メタ）アクリレート、１−メチルシクロノニル（メタ）アクリレート、１−エチルシクロデシル（メタ）アクリレート、１−エチルシクロプロピル（メタ）アクリレート、１−エチルシクロブチル（メタ）アクリレート、１−エチルシクロペンチル（メタ）アクリレート、１−エチルシクロヘキシル（メタ）アクリレート、１−エチルシクロヘプチル（メタ）アクリレート、１−エチルシクロオクチル（メタ）アクリレート、１−エチルシクロノニル（メタ）アクリレート、１−エチルシクロデシル（メタ）アクリレート、１−ｉ−プロピルシクロプロピル（メタ）アクリレート、１−ｉ−プロピルシクロペンチル（メタ）アクリレート、１−ｉ−プロピルシクロヘキシル（メタ）アクリレート、１−ｉ−プロピルシクロヘプチル（メタ）アクリレート、１−ｉ−プロピルシクロオクチル（メタ）アクリレート、１−ｉ−プロピルシクロノニル（メタ）アクリレート、１−ｉ−プロピルシクロデシル（メタ）アクリレート、１−ｉ−ブチルシクロプロピル（メタ）アクリレート、１−ｉ−ブチルシクロブチル（メタ）アクリレート、１−ｉ−ブチルシクロペンチル（メタ）アクリレート、１−ｉ−ブチルシクロヘキシル（メタ）アクリレート、１−ｉ−ブチルシクロオクチル（メタ）アクリレート、１−ｉ−ブチルシクロノニル（メタ）アクリレート、１−ｉ−ブチルシクロデシル（メタ）アクリレート、１−ｉ−ペンチルシクロプロピル（メタ）アクリレート、１−ｉ−ペンチルシクロペンチル（メタ）アクリレート、１−ｉ−ペンチルシクロヘキシル（メタ）アクリレート、１−ｉ−ペンチルシクロヘプタニル（メタ）アクリレート、１−ｉ−ペンチルシクロオクチル（メタ）アクリレート、１−ｉ−ペンチルシクロノニル（メタ）アクリレート、１−ｉ−ペンチルシクロデシル（メタ）アクリレート、１−ｉ−オクチルシクロプロピル（メタ）アクリレート、１−ｉ−オクチルシクロブチル（メタ）アクリレート、１−ｉ−オクチルシクロヘプチル（メタ）アクリレート、１−ｉ−オクチルシクロオクチル（メタ）アクリレート、１−ｉ−オクチルシクロノニル（メタ）アクリレート、１−ｉ−オクチルシクロデシル（メタ）アクリレート、メタクリル酸、例えば３−（メタクリロイルオキシメチル）オキセタン、３−（メタクリロイルオキシメチル）−３−エチルオキセタン、３−（メタクリロイルオキシメチル）−２−メチルオキセタン、３−（メタクリロイルオキシメチル）−２−トリフルオロメチ���オキセタン、３−（メタクリロイルオキシエチル）−２−ペンタフルオロエチルオキセタン、３−（メタクリロイルオキシメチル）−２−フェニルオキセタン、３−（メタクリロイルオキシメチル）−２，２−ジフルオロオキセタン、３−（メタクリロイルオキシメチル）−２，２，４−トリフルオロオキセタン、３−（メタクリロイルオキシメチル）−２，２，４，４−テトラフルオロオキセタン、３−（メタクリロイルオキシエチル）オキセタン、３−（メタクリロイルオキシエチル）−３−エチルオキセタン、２−エチル−３−（メタクリロイルオキシエチル）オキセタン、３−（メタクリロイルオキシエチル）−２−トリフルオロメチルオキセタン、３−（メタクリロイルオキシエチル）−２−ペンタフルオロエチルオキセタン、３−（メタクリロイルオキシエチル）−２−フェニルオキセタン、２，２−ジフルオロ−３−（メタクリロイルオキシエチル）オキセタン、３−（メタクリロイルオキシエチル）−２，２，４−トリフルオロオキセタン、３−（メタクリロイルオキシエチル）−２，２，４，４−テトラフルオロオキセタン、
【０１５５】
多環式化合物もしくは無水物、例えば５−カルボキシビシクロ［２．２．１］ヘプタ−２−エン、５，６−ジカルボキシビシクロ［２．２．１］ヘプタ−２−エン、５−カルボキシ−５−メチルビシクロ［２．２．１］ヘプタ−２−エン、５−カルボキシ−６−エチルビシクロ［２．２．１］ヘプタ−２−エン、５−カルボキシ−６−メチルビシクロ［２．２．１］ヘプタ−２−エン、５−カルボキシ−６−エチルビシクロ［２．２．１］ヘプタ−２−エン、５，６−ジカルボキシビシクロ［２．２．１］ヘプタ−２−エン無水物、ビニルもしくはアリルエステル、例えばビニルアセテート、ビニルプロピオネート、ビニルブチレート、ビニルピバレート、ビニルベンゾエート、ビニルトリメチルアセテート、ビニルジエチルアセテート、ビニルボレート、ビニルカプロエート、ビニルクロロアセテート、ビニルジクロロアセテート、ビニルメトキシアセテート、ビニルブトキシアセテート、ビニルフェニルアセテート、ビニルアセテート、ビニルアセトアセテート、ビニルラクテート、ビニルフェニルブチレート、ビニルシクロヘキシルカルボキシレート、ビニルサリチレート、ビニルクロロベンゾエート、ビニルテトラクロロベンゾエート、ビニルナフトエート、ビニルトリエトキシシラン、アリルアセテート、アリルプロピロネート、アリルブチレート、アリルピバレート、アリルベンゾエート、アリルカプロエート、アリルステアレート、アリルアセトアセテート、アリルラクテート、ビニルもしくはアリルエーテル、例えばビニルメチルエーテル、ビニルエチルエーテル、ビニルヘキシルエーテル、ビニルオクチルエーテル、ビニルエチルヘキシルエーテル、ビニルメトキシエチルエーテル、ビニルエトキシエチルエーテル、ビニルクロロエチルエーテル、ビニルヒドロキシエチルエーテル、ビニルエチルブチルエーテル、ビニルヒドロキシエトキシエチルエーテル、ビニルジメチルアミノエチルエーテル、ビニルジエチルアミノエチルエーテル、ビニルブチルアミノエチルエーテル、［（エテニルオキシ）メチル］トリエチルシラン、ビニルベンジルエーテル、ビニルテトラヒドロフルフリルエーテル、ビニルフェニルエーテル、ビニルトリルエーテル、ビニルクロロフェニルエーテル、ビニルクロロエチルエーテル、ビニルジクロロフェニルエーテル、ビニルナフチルエーテル、ビニルアントリルエーテル、アリルグリシジルエーテル、クロトネート、例えばブチルクロトネート、ヘキシルクロトネート、グリセリンモノクロトネート、イタコネート、例えばジメチルイタコネート、ジエチルイタコネート、ジブチルイタコネート、およびマレエートもしくはフマレート、例えばジメチルマレエート、ジブチルフマレート、ポリオレフィン型の化合物、例えばブタジエン、イソプレン、クロロプレン等、メタクリロニトリル、メチルイソプロペニルケトン、ビニルアセテート、ビニルプロピオネート、ビニルピバレート、マレイミド、Ｎ−フェニルマレイミド、Ｎ−メチルフェニルマレイミド、Ｎ−メトキシフェニルマレイミド、Ｎ−シクロヘキシルマレイミド、Ｎ−アルキルマレイミド、無水マレイン酸、ポリスチレンマクロモノマー、ポリメチル（メタ）アクリレートマクロモノマー、ポリブチル（メタ）アクリレートマクロモノマーから選択される１種以上のモノマーと共重合させることによって得られるコポリマーである。コポリマーの例は、アクリレートおよびメタクリレートと、アクリル酸またはメタクリル酸との、およびスチレンもしくは置換スチレンとのコポリマー、フェノール樹脂、例えばノボラック、（ポリ）ヒドロキシスチレンおよびヒドロキシスチレンとアルキルアクリレート、アクリル酸および／またはメタクリル酸とのコポリマーである。好ましいコポリマーの例は、メチル（メタ）アクリレート／（メタ）アクリル酸のコポリマー、ベンジル（メタ）アクリレート／（メタ）アクリル酸のコポリマー、メチル（メタ）アクリレート／エチル（メタ）アクリレート／（メタ）アクリル酸のコポリマー、ベンジル（メタ）アクリレート／（メタ）アクリル酸／スチレンのコポリマー、ベンジル（メタ）アクリレート／（メタ）アクリル酸／ヒドロキシエチル（メタ）アクリレートのコポリマー、ベンジル（メタ）アクリレート／（メタ）アクリル酸／グリシジル（メタ）アクリレートのコポリマー、ベンジル（メタ）アクリレート／（メタ）アクリル酸／３−（メタクリロイルオキシメチル）オキセタンのコポリマー、メチル（メタ）アクリレート／ブチル（メタ）アクリレート／（メタ）アクリル酸／スチレンのコポリマー、メチル（メタ）アクリレート／ベンジル（メタ）アクリレート／（メタ）アクリル酸／ヒドロキシフェニル（メタ）アクリレートのコポリマー、メチル（メタ）アクリレート／（メタ）アクリル酸／ポリメチル（メタ）アクリレートマクロモノマーのコポリマー、ベンジル（メタ）アクリレート／（メタ）アクリル酸／ポリメチル（メタ）アクリレートマクロモノマーのコポリマー、テトラヒドロフルフリル（メタ）アクリレート／スチレン／（メタ）アクリル酸のコポリマー、メチル（メタ）アクリレート／（メタ）アクリル酸／ポリスチレンマクロモノマーのコポリマー、ベンジル（メタ）アクリレート／（メタ）アクリル酸／ポリスチレンマクロモノマーのコポリマー、ベンジル（メタ）アクリレート／（メタ）アクリル酸／２−ヒドロキシエチル（メタ）アクリレート／ポリスチレンマクロモノマーのコポリマー、ベンジル（メタ）アクリレート／（メタ）アクリル酸／２−ヒドロキシプロピル（メタ）アクリレート／ポリスチレンマクロモノマーのコポリマー、ベンジル（メタ）アクリレート／（メタ）アクリル酸／２−ヒドロキシ−３−フェノキシプロピル（メタ）アクリレート／ポリメチル（メタ）アクリレートマクロモノマーのコポリマー、メチル（メタ）アクリレート／（メタ）アクリル酸／２−ヒドロキシエチル（メタ）アクリレート／ポリスチレンマクロモノマーのコポリマー、ベンジル（メタ）アクリレート／（メタ）アクリル酸／２−ヒドロキシエチル（メタ）アクリレート／ポリメチル（メタ）アクリレートマクロモノマーのコポリマー、Ｎ−フェニルマレイミド／ベンジル（メタ）アクリレート／（メタ）アクリル酸およびスチレンのコポリマー、ベンジル（メタ）アクリレート／（メタ）アクリル酸／Ｎ−フェニルマレイミド／モノ［２−（メタ）アクリロイルオキシエチル］スクシネート／スチレンのコポリマー、アリル（メタ）アクリレート／（メタ）アクリル酸／Ｎ−フェニルマレイミド／モノ［２−（メタ）アクリロイルオキシエチル］スクシネート／スチレンのコポリマー、ベンジル（メタ）アクリレート／（メタ）アクリル酸／Ｎ−フェニルマレイミド／グリセロールモノ（メタ）アクリレート／スチレンのコポリマー、ベンジル（メタ）アクリレート／ω−カルボキシポリカプロラクトンモノ（メタ）アクリレート／（メタ）アクリル酸／Ｎ−フェニルマレイミド／グリセロールモノ（メタ）アクリレート／スチレンのコポリマー、およびベンジル（メタ）アクリレート／（メタ）アクリル酸／Ｎ−シクロヘキシルマレイミド／スチレンのコポリマーである。市販製品の例は、昭和電工株式会社によって販売されるＲｉｐｏｘｙ  ＳＰＣ−２０００である。本願の範囲内での用語「（メタ）アクリレート」は、アクリレートならびに相応のメタクリレートを指すものと意図される。
【０１５６】
１種以上のモノマーは、ケイ素含有モノマー、例えばシラン、例えばテトラエチルオルトシリケートもしくはテトラエトキシシランまたはクロロもしくはアルコキシ官能性シラン、オレフィン、例えばエチレン、プロピレン、スチレン、ビニルピロリドン、酸素含有もしくは窒素含有のモノマー、例えばアクリル酸誘導体、例えばアクリル酸エステルおよびアクリル酸、メタクリル酸およびメタクリル酸エステル、ウレタン、一官能性および二官能性のアルコール、カルボン酸、アミン、イソシアネート、エポキシド、芳香族化合物、例えば置換基、例えばアルキル基を有する芳香族化合物およびスルホン化された芳香族化合物、芳香族樹脂、イミダゾールおよびイミダゾール誘導体、ピラゾール、第四級アンモニウム化合物、ポリウレタンプレポリマーおよびエポキシ樹脂からなる群から選択される。
【０１５７】
良好なアルカリ可溶性をもたらす、化合物中の官能基は、好ましくはカルボン酸基である。しかしながら、アルカリ可溶性をもたらす他の基も可能である。そのような基の例は、フェノール性基、スルホン酸基および無水物基である。
【０１５８】
活性化されたエネルギー光線によって硬化可能な樹脂の分子単位中に存在するエチレン性不飽和結合の数が少ない場合に、ビスフェノールＡ型のエポキシ化合物を使用して、インキの粘度を下げることができる。
【０１５９】
ノボラック型のエポキシ化合物は、フェノールノボラック型のエポキシ樹脂およびクレゾールノボラック型のエポキシ樹脂によって表される。そのような化合物は、一般的にエピクロロヒドリンとノボラック樹脂との反応によって製造される。
【０１６０】
前記の酸無水物の一般的な例は、二塩基性酸無水物、例えば無水マレイン酸、無水コハク酸、無水イタコン酸、無水フタル酸、無水テトラヒドロフタル酸、無水ヘキサヒドロフタル酸、無水メチルヘキシルヒドロフタル酸、無水エンドメチレンテトラヒドロフタル酸、無水メチルエンドメチレンテトラヒドロフタル酸、無水クロレンド酸および無水メチルテトラヒドロフタル酸、芳香族のポリカルボン酸の無水物、例えば無水トリメリト酸、無水ピロメリト酸およびベンゾフェノン−テトラカルボン酸二無水物、ならびにポリカルボン酸の無水物誘導体、例えば５−（２，５−ジオキソテトラヒドロフリル）−３−メチル−３−シクロヘキセン−１，２−ジカルボン酸無水物である。
【０１６１】
アルカリ現像可能な樹脂（ａ）の更なる例は、少なくとも２つのエチレン性不飽和基と少なくとも１つのカルボキシル官能を分子構造内に有するポリマーまたはオリゴマー、例えば飽和もしくは不飽和の多塩基性酸無水物とエポキシ化合物および不飽和モノカルボン酸の反応生成物との反応によって得られる樹脂（例えばＵＣＢ  Ｃｈｅｍｉｃａｌｓ社製のＥＢ９６９６；日本化薬株式会社製のＫＡＹＡＲＡＤ  ＴＣＲ１０２５；新中村化学工業株式会社製のＮＫ  ＯＬＩＧＯ  ＥＡ−６３４０、ＥＡ−７４４０）である。そのようなバインダーの他の例は、ＪＰ２００２−２０６０１４Ａ、ＪＰ２００４−６９７５４Ａ、ＪＰ２００４−３０２２４５Ａ、ＪＰ２００５−７７４５１Ａ、ＪＰ２００５−３１６４４９Ａ、ＪＰ２００５−３３８３２８ＡおよびＪＰ３７５４０６５Ｂ２に記載されている。
【０１６２】
アルカリ現像可能な樹脂の更なる例は、少なくとも１つのエチレン性不飽和基を有する上述のポリマーまたはオリゴマーである。
【０１６３】
更なる例は、エポキシ基を有する不飽和化合物を、カルボン酸基を有するポリマーのカルボキシル基の一部に付加させることによって得られる反応生成物（例えば、株式会社ダイセル社製のＡＣＡ２００、ＡＣＡ２００Ｍ、ＡＣＡ２１０Ｐ、ＡＣＡ２３０ＡＡ、ＡＣＡ２５０、ＡＣＡ３００、ＡＣＡ３２０および昭和電工株式会社によって販売されるＲｉｐｏｘｙ  ＳＰＣ−１０００）である。カルボン酸を有するポリマーとしては、不飽和カルボン酸化合物と１種以上の重合性化合物との反応から得られる前記のバインダーポリマー、例えば（メタ）アクリル酸、ベンジル（メタ）アクリレート、スチレンおよび２−ヒドロキシエチル（メタ）アクリレートのコポリマー、（メタ）アクリル酸、スチレンおよびα−メチルスチレンのコポリマー、（メタ）アクリル酸、Ｎ−フェニルマレイミド、スチレンおよびベンジル（メタ）アクリレートのコポリマー、（メタ）アクリル酸およびスチレンのコポリマー、（メタ）アクリル酸およびベンジル（メタ）アクリレートのコポリマー、テトラヒドロフルフリル（メタ）アクリレート、スチレンおよび（メタ）アクリル酸のコポリマー等である。
【０１６４】
エポキシ基を有する不飽和化合物の例は、以下に式（Ｖ−１）〜（Ｖ−１５）
【化９４】
0006530410.tif 000095
［式中、Ｒ５０は、水素またはメチル基であり、Ｍ３は、１〜１０個の炭素原子を有する飽和もしくは不飽和のアルキレンである］において示されている。
【０１６５】
これらの化合物のうち、脂環式エポキシ基を有する化合物は、特に好ましい。それというのも、これらの化合物は、カルボキシル基を有する樹脂と高い反応性を有し、従って、反応時間は短縮できるからである。これらの化合物は、更に、反応の過程でゲル化を生じず、反応を安定に行うことを可能にする。他方で、グリシジルアクリレートおよびグリシジルメタクリレートは、感度および耐熱性の観点から好ましい。それというのも、それらは、低い分子量を有し、かつエステル化の高い転化率をもたらしうるからである。
【０１６６】
前記の化合物の具体例は、例えば、スチレン、α−メチルスチレンおよびアクリル酸のコポリマーまたはメチルメタクリレートおよびアクリル酸のコポリマーと３，４−エポキシシクロヘキシルメチル（メタ）アクリレートとの反応生成物である。
【０１６７】
他の例は、エポキシ基含有の不飽和化合物を、カルボン酸基含有のポリマーのカルボキシル基の一部もしくは全てに付加反応させて、それに引き続き多塩基性酸無水物と更に反応させることによって得られる生成物（例えば、昭和電工株式会社によって販売されるＲｉｐｏｘｙ  ＳＰＣ−３０００）である。
【０１６８】
ヒドロキシル基を有する不飽和化合物、例えば２−ヒドロキシエチル（メタ）アクリレートおよびグリセロールモノ（メタ）アクリレートは、上述のエポキシ基を有する不飽和化合物の代わりに、カルボン酸基を有するポリマーのための反応物として使用することができる。
【０１６９】
他の例は、無水物を含むポリマーの半エステル、例えば無水マレイン酸および１もしくはそれより多くの他の重合性化合物のコポリマーと、アルコール性ヒドロキシル基を有する（メタ）アクリレート、例えば２−ヒドロキシエチル（メタ）アクリレートまたはエポキシ基を有する（メタ）アクリレート、例えば式（Ｖ−１）〜（Ｖ−１５）に記載される化合物との反応生成物である。
【０１７０】
アルコール性ヒドロキシル基を有するポリマー、例えば２−ヒドロキシエチル（メタ）アクリレート、（メタ）アクリル酸、ベンジル（メタ）アクリレートおよびスチレンと、（メタ）アクリル酸または（メタ）アクリル酸塩化物との反応生成物を使用することもできる。
【０１７１】
他の例は、末端不飽和基を有するポリエステルであって、二塩基性酸無水物および少なくとも２つのエポキシ基を有する化合物の反応と、それに続く多塩基性酸無水物を有する不飽和化合物との更なる反応から得られる反応生成物である。
【０１７２】
更なる例は、飽和もしくは不飽和の多塩基性酸無水物と、エポキシ基を有する（メタ）アクリル酸化合物を、カルボン酸を有する前記のポリマーのカルボキシル基の全てに付加することによって得られる反応生成物との反応によって得られる樹脂である。
【０１７３】
他の例は、エチレン性不飽和基と少なくとも１つのカルボキシル官能を有するポリイミド樹脂である。本発明におけるポリイミドバインダー樹脂は、ポリイミド前駆体、例えばポリ（アミド酸）であってよい。
【０１７４】
アルカリ現像可能な樹脂の具体的な例は、
アクリルポリマー型の樹脂、例えば
【化９５】
0006530410.tif 000096
カルド型の樹脂（フルオレンエポキシアクリレート系樹脂）
【化９６】
0006530410.tif 000097
である。
【０１７５】
例えば、前記バインダー樹脂の含量は、ラジカル重合性組成物中の固形分の全質量に対して、２質量％〜９８質量％、好ましくは５質量％〜９０質量％、特に１０質量％〜８０質量％であってよい。
【０１７６】
成分（ａ）は、例えばアクリレートモノマーを含む。
【０１７７】
アクリレートモノマーは、１つ以上のアクリロイルもしくはメタクリロイル部またはそれらの組み合わせを含むアクリレートモノマーまたはオリゴマーを指す。
【０１７８】
１つの二重結合を含む化合物の例は、（メタ）アクリル酸、アルキル（メタ）アクリレート、ヒドロキシアルキル（メタ）アクリレートもしくはアミノアルキル（メタ）アクリレート、例えばメチル（メタ）アクリレート、エチル（メタ）アクリレート、ｎ−ブチル（メタ）アクリレート、ｉ−ブチル（メタ）アクリレート、ｔ−ブチル（メタ）アクリレート、ｎ−プロピル（メタ）アクリレート、ｉ−プロピル（メタ）アクリレート、ｎ−ヘキシル（メタ）アクリレート、シクロヘキシル（メタ）アクリレート、２−エチルヘキシル（メタ）アクリレート、イソボルニル（メタ）アクリレート、ベンジル（メタ）アクリレート、２−ヒドロキシエチル（メタ）アクリレート、２−ヒドロキシプロピル（メタ）アクリレート、メトキシエチル（メタ）アクリレート、エトキシエチル（メタ）アクリレート、グリセロール（メタ）アクリレート、フェノキシエチル（メタ）アクリレート、メトキシジエチレングリコール（メタ）アクリレート、エトキシジエチレングリコール（メタ）アクリレート、ポリエチレングリコール（メタ）アクリレート、ポリプロピレングリコール（メタ）アクリレート、グリシジル（メタ）アクリレート、Ｎ，Ｎ−ジメチルアミノエチル（メタ）アクリレートおよびＮ，Ｎ−ジエチルアミノエチル（メタ）アクリレートである。他の例は、（メタ）アクリロニトリル、（メタ）アクリルアミド、窒素で置換された（メタ）アクリルアミド、例えばＮ，Ｎ−ジメチル（メタ）アクリルアミド、Ｎ，Ｎ−ジエチル（メタ）アクリルアミド、Ｎ，Ｎ−ジブチル（メタ）アクリルアミド、Ｎ−メチル（メタ）アクリルアミド、Ｎ−エチル（メタ）アクリルアミド、Ｎ−ブチル（メタ）アクリルアミドおよびＮ−（メタ）アクリロイルモルホリン、ビニルエステル、例えばビニルアセテート、ビニルエーテル、例えばｉ−ブチルビニルエーテル、スチレン、アルキルスチレン、ヒドロキシスチレンおよびハロスチレン、Ｎ−ビニルピロリドン、Ｎ−ビニルカプロラクタム、Ｎ−ビニルアセトアミド、Ｎ−ビニルホルムアミド、塩化ビニルおよび塩化ビニリデンである。
【０１７９】
比較的高い分子量の多価不飽和化合物（オリゴマー）の例は、エチレン性不飽和カルボキシレートを含むポリエステル、ポリウレタン、ポリエーテルおよびポリアミドである。
【０１８０】
特に適した例は、エチレン性不飽和カルボン酸とポリオールもしくはポリエポキシドとのエステルである。
【０１８１】
不飽和カルボン酸の例は、アクリル酸、メタクリル酸、クロトン酸、イタコン酸、ケイ皮酸および不飽和脂肪酸、例えばリノレン酸もしくはオレイン酸である。アクリル酸およびメタクリル酸が好ましい。
【０１８２】
適切なポリオールは、芳香族の、特に脂肪族および脂環式のポリオールである。芳香族ポリオールの例は、ヒドロキノン、４，４’−ジヒドロキシビフェニル、２，２−ビス（４−ヒドロキシフェニル）エタン、２，２−ビス（４−ヒドロキシフェニル）プロパン、２，２−ビス（４−ヒドロキシフェニル）ヘキサフルオロプロパン、９，９−ビス（４−ヒドロキシフェニル）フルオレン、ノボラックおよびレゾールである。脂肪族ポリオールおよび脂環式ポリオールの例は、好ましくは２〜１２個の炭素原子を有するアルキレンジオール、例えばエチレングリコール、１，２−もしくは１，３−プロパンジオール、１，２−、１，３−もしくは１，４−ブタンジオール、ペンタンジオール、ヘキサンジオール、オクタンジオール、ドデカンジオール、ジエチレングリコール、トリエチレングリコール、好ましくは２００から１５００までの分子量を有するポリエチレングリコール、１，３−シクロペンタンジオール、１，２−、１，３−もしくは１，４−シクロヘキサンジオール、１，４−ジヒドロキシメチルシクロヘキサン、グリセロール、トリエタノールアミン、トリメチロールエタン、トリメチロールプロパン、ペンタエリトリトール、ペンタエリトリトールモノオキサレート、ジペンタエリトリトール、ペンタエリトリトールとエチレングリコールもしくはプロピレングリコールとのエーテル、ジペンタエリトリトールとエチレングリコールもしくはプロピレングリコールとのエーテル、ソルビトール、２，２−ビス［４−（２−ヒドロキシエトキシ）フェニル］メタン、２，２−ビス［４−（２−ヒドロキシエトキシ）フェニル］プロパンおよび９，９−ビス［４−（２−ヒドロキシエトキシ）フェニル］フルオレンである。他の適切なポリオールは、ポリマー鎖中または側鎖中にヒドロキシル基を含むポリマーおよびコポリマーであり、その例は、ビニルアルコールを含むか、またはヒドロキシアルキル（メタ）アクリレートを含むホモポリマーまたはコポリマーである。更なる適切なポリオールは、ヒドロキシル末端基を有するエステルおよびウレタンである。
【０１８３】
前記ポリオールは、部分的にもしくは完全に、１つの不飽和カルボン酸で、または種々の不飽和カルボン酸でエステル化されていてよく、部分的なエステルにおいては、遊離のヒドロキシル基は、変性されてよく、例えばエーテル化または他のカルボン酸でエステル化されてよい。
【０１８４】
ポリオールを基礎とするエステルの例は、トリメチロールプロパントリ（メタ）アクリレート、トリメチロールプロパントリ（アクリロイルオキシプロピル）エーテル、トリメチロールエタントリ（メタ）アクリレート、エチレングリコールジ（メタ）アクリレート、ジエチレングリコールジ（メタ）アクリレート、トリエチレングリコールジ（メタ）アクリレート、テトラエチレングリコールジ（メタ）アクリレート、テトラメチレングリコールジ（メタ）アクリレート、ネオペンチルグリコールジ（メタ）アクリレート、ペンタエリトリトールジ（メタ）アクリレート、ペンタエリトリトールトリ（メタ）アクリレート、ペンタエリトリトールテトラ（メタ）アクリレート、ペンタエリトリトールトリ（メタ）アクリレートモノオキサレート、ジペンタエリトリトールジ（メタ）アクリレート、ジペンタエリトリトールトリ（メタ）アクリレート、ジペンタエリトリトールテトラ（メタ）アクリレート、ジペンタエリトリトールペンタ（メタ）アクリレート、ジペンタエリトリトールヘキサ（メタ）アクリレート、ジペンタエリトリトールペンタ（メタ）アクリレートモノ（２−ヒドロキシエチル）エーテル、トリペンタエリトリトールオクタ（メタ）アクリレート、１，３−ブタンジオールジ（メタ）アクリレート、１，４−ブタンジオールジイタコネート、ヘキサンジオールジ（メタ）アクリレート、１，４−シクロヘキサンジオールジ（メタ）アクリレート、ソルビトールトリ（メタ）アクリレート、ソルビトールテトラ（メタ）アクリレート、ソルビトールペンタ（メタ）アクリレート、ソルビトールヘキサ（メタ）アクリレート、オリゴエステルの（メタ）アクリレート、グリセロールジ（メタ）アクリレートおよびトリ（メタ）アクリレート、分子量２００〜１５００を有するポリエチレングリコールのジ（メタ）アクリレート、ペンタエリトリトールジイタコネート、ジペンタエリトリトールトリスイタコネート、ジペンタエリトリトールペンタイタコネート、ジペンタエリトリトールヘキサイタコネート、エチレングリコールジイタコネート、プロピレングリコールジイタコネート、１，３−ブタンジオールジイタコネート、１，４−ブタンジオールジイタコネート、テトラメチレングリコールジイタコネート、ソルビトールテトライタコネート、エチレングリコールジクロトネート、テトラメチレングリコールジクロトネート、ペンタエリトリトールジクロトネート、エチレングリコールジマレエート、トリエチレングリコールジマレエート、ペンタエリトリトールジマレエート、ソルビトールテトラマレエートまたはそれらの混合物である。
【０１８５】
他の例は、以下の式（ＸＩＩ）および（ＸＩＩＩ）：
【化９７】
0006530410.tif 000098
［式中、
Ｍ１は、−（ＣＨ２ＣＨ２Ｏ）−もしくは−［ＣＨ２ＣＨ（ＣＨ３）Ｏ］−であり、
Ｒ１００は、−ＣＯＣＨ＝ＣＨ２もしくは−ＣＯＣ（ＣＨ３）＝ＣＨ２であり、
ｐは、０〜６（ｐの合計：３〜２４）であり、かつｑは、０〜６（ｑの合計：２〜１６）である］に示されるペンタエリトリトール誘導体およびジペンタエリトリトール誘導体である。
【０１８６】
ポリエポキシドの例は、上述のポリオールを基礎とするものおよびエピクロロヒドリンである。典型的な例は、ビス（４−グリシジルオキシフェニル）メタン、２，２−ビス（４−グリシジルオキシフェニル）プロパン、２，２−ビス（４−グリシジルオキシフェニル）ヘキサフルオロプロパン、９，９−ビス（４−グリシジルオキシフェニル）フルオレン、ビス［４−（２−グリシジルオキシエトキシ）フェニル］メタン、２，２−ビス［４−（２−グリシジルオキシエトキシ）フェニル］プロパン、２，２−ビス［４−（２−グリシジルオキシエトキシ）フェニル］ヘキサフルオロプロパン、９，９−ビス［４−（２−グリシジルオキシエトキシ）フェニル］フルオレン、ビス［４−（２−グリシジルオキシプロポキシ）フェニル］メタン、２，２−ビス［４−（２−グリシジルオキシプロポキシ）フェニル］プロパン、２，２−ビス［４−（２−グリシジルオキシプロポキシ）フェニル］ヘキサフルオロプロパン、９，９−ビス［４−（２−グリシジルオキシプロポキシ）フェニル］フルオレン、グリセロールジグリシジルエーテルおよびフェノールのグリシジルエーテルおよびクレゾールノボラック類である。
【０１８７】
ポリエポキシドを基礎とする典型的な例は、２，２−ビス［４−｛（２−ヒドロキシ−３−アクリルオキシ）プロポキシ｝フェニル］プロパン、２，２−ビス［４−｛（２−ヒドロキシ−３−アクリルオキシ）プロポキシエトキシ｝フェニル］プロパン、９，９−ビス［４−｛（２−ヒドロキシ−３−アクリルオキシ）プロポキシ｝フェニル］フルオレン、９，９−ビス［４−｛（２−ヒドロキシ−３−アクリルオキシ）プロポキシエトキシ｝フェニル］フルオレン、グリセロール  １，３−ジグリセロレートジアクリレートおよびノボラックを基礎とするエポキシ樹脂と（メタ）アクリル酸との反応生成物である。
【０１８８】
好ましい多官能性の（メタ）アクリレートモノマーまたはオリゴマーは、ペンタエリトリトールテトラアクリレート、ジペンタエリトリトールペンタアクリレート、ジペンタエリトリトールヘキサアクリレート、ジトリメチロールプロパンテトラアクリレート、ペンタエリトリトールトリアクリレート、トリス（２−ヒドロキシエチル）イソシアヌレートトリアクリレートを含む。
【０１８９】
具体的な例は、ジペンタエリトリトールヘキサアクリレート（ＤＰＨＡ）、ジペンタエリトリトールペンタアクリレート（ＤＰＰＡ）である。
【０１９０】
２つのアクリロイル部もしくはメタクリロイル部を有する市販のアクリレートモノマーまたはオリゴマーの例は、Ａｒｏｎｉｘ（登録商標）Ｍ−２１０、Ａｒｏｎｉｘ（登録商標）Ｍ−２４０、Ａｒｏｎｉｘ（登録商標）Ｍ−６２００（東亞合成株式会社）、ＫＡＹＡＲＡＤ  ＨＤＤＡ、ＫＡＹＡＲＡＤ  ＨＸ−２２０、ＫＡＹＡＲＡＤ  ＨＸ−６２０、ＫＡＹＡＲＡＤ  Ｒ−５２６、ＫＡＹＡＲＡＤ  ＵＸ−２２０１、ＫＡＹＡＲＡＤ  ＭＵ−２１００（日本化薬株式会社）、ＶＩＳＣＯＡＴ−２６０、ＶＩＳＣＯＡＴ−３５５ＨＰ（大阪有機化学工業株式会社）である。
【０１９１】
３つ以上のアクリロイル部もしくはメタクリロイル部を有する市販のアクリレートモノマーまたはオリゴマーの例は、Ａｒｏｎｉｘ（登録商標）Ｍ−３０９、Ａｒｏｎｉｘ（登録商標）Ｍ−４００、Ａｒｏｎｉｘ（登録商標）Ｍ−１３１０、Ａｒｏｎｉｘ（登録商標）Ｍ−１９６０、Ａｒｏｎｉｘ（登録商標）Ｍ−７１００、Ａｒｏｎｉｘ（登録商標）Ｍ−８５３０、Ａｒｏｎｉｘ（登録商標）ＴＯ−１４５０（東亞合成株式会社）、ＫＡＹＡＲＡＤ  ＴＭＰＴＡ、ＫＡＹＡＲＡＤ  ＤＰＨＡ、ＫＡＹＡＲＡＤ  ＤＰＣＡ−２０、ＫＡＹＡＲＡＤ  ＭＡＸ−３５１０（日本化薬株式会社）、ＶＩＳＣＯＡＴ−２９５、ＶＩＳＣＯＡＴ−３００、ＶＩＳＣＯＡＴ−ＧＰＴ、ＶＩＳＣＯＡＴ−３ＰＡ、ＶＩＳＣＯＡＴ−４００（大阪有機工業株式会社）である。
【０１９２】
２つ以上のアクリロイル部またはメタクリロイル部を有する市販のウレタンアクリレートモノマーまたはオリゴマーの例は、ＮＥＷ  ＦＲＯＮＴＩＥＲ  Ｒ−１１５０（第一工業製薬株式会社）、ＫＡＹＡＲＡＤ  ＤＰＨＡ−４０Ｈ、ＫＡＹＡＲＡＤ  ＵＸ−５０００（日本化薬株式会社）、ＵＮ−９０００Ｈ（根上化学工業株式会社）である。
【０１９３】
放射線硬化性組成物中に存在するアクリレートの量は、該組成物の全固体含量、すなわち溶剤を含まない全ての成分の量に対して、約２％から８０％までの範囲であり、好ましくは約５％から７０％までの範囲である。
【０１９４】
もちろん、他の公知の光開始剤（ｃ）を光硬化性組成物へと添加することも可能である。更なる光開始剤の使用は重要ではない。光開始剤（ｃ）は、例えばベンゾフェノン、ビスイミダゾール、芳香族α−ヒドロキシケトン、ベンジルケタール、芳香族α−アミノケトン、フェニルグリオキサル酸エステル、モノアシルホスフィンオキシド、ビスアシルホスフィンオキシド、トリスアシルホスフィンオキシド、芳香族ケトンから誘導されたオキシムエステルおよび／またはカルバゾール型のオキシムエステルから選択される。
【０１９５】
そのような光開始剤の例は、カンファーキノン、ベンゾフェノン、ベンゾフェノン誘導体、例えば２，４，６−トリメチルベンゾフェノン、２−メチルベンゾフェノン、３−メチルベンゾフェノン、４−メチルベンゾフェノン、２−メトキシカルボニルベンゾフェノン、４，４’−ビス（クロロメチル）ベンゾフェノン、４−クロロベンゾフェノン、４−フェニルベンゾフェノン、３，３’−ジメチル−４−メトキシ−ベンゾフェノン、［４−（４−メチルフェニルチオ）フェニル］フェニルメタノン、メチル−２−ベンゾイルベンゾエート、３−メチル−４’−フェニルベンゾフェノン、２，４，６−トリメチル−４’−フェニルベンゾフェノン、４，４’−ビス（ジメチルアミノ）ベンゾフェノン、４，４’−ビス（ジエチルアミノ）ベンゾフェノン、チオキサントン、チオキサントン誘導体、ポリマーのチオキサントン、例えばＯＭＮＩＰＯＬ  ＴＸ、ケタール化合物、例えばベンジルジメチルケタール（Ｉｒｇａｃｕｒｅ（登録商標）６５１）、アセトフェノン、アセトフェノン誘導体、例えばα−ヒドロキシシクロアルキルフェニルケトンもしくはα−ヒドロキシアルキルフェニルケトン、例えば２−ヒドロキシ−２−メチル−１−フェニルプロパノン（Ｄａｒｏｃｕｒｅ（登録商標）１１７３）、１−ヒドロキシ−シクロヘキシル−フェニル−ケトン（Ｉｒｇａｃｕｒｅ（登録商標）１８４）、１−（４−ドデシルベンゾイル）−１−ヒドロキシ−１−メチル−エタン、１−（４−ｉ−プロピルベンゾイル）−１−ヒドロキシ−１−メチル−エタン、１−［４−（２−ヒドロキシエトキシ）フェニル］−２−ヒドロキシ−２−メチル−１−プロパン−１−オン（Ｉｒｇａｃｕｒｅ（登録商標）２９５９）、２−ヒドロキシ−１−｛４−［４−（２−ヒドロキシ−２−メチル−プロピオニル）ベンジル］フェニル｝−２−メチル−プロパン−１−オン（Ｉｒｇａｃｕｒｅ（登録商標）１２７）、２−ヒドロキシ−１−｛４−［４−（２−ヒドロキシ−２−メチル−プロピオニル）フェノキシ］フェニル｝−２−メチルプロパン−１−オン、ジアルコキシアセトフェノン、α−ヒドロキシアセトフェノンもしくはα−アミノアセトフェノン、例えば（４−メチルチオベンゾイル）−１−メチル−１−モルホリノエタン（Ｉｒｇａｃｕｒｅ（登録商標）９０７）、（２−ベンジル−２−（ジメチルアミノ）−１−［４−（４−モルホリニル）フェニル］−１−ブタノン）（Ｉｒｇａｃｕｒｅ（登録商標）３６９）、２−（４−メチルベンジル）−２−（ジメチルアミノ）−１−［４−（４−モルホリニル）フェニル］−１−ブタノン（Ｉｒｇａｃｕｒｅ（登録商標）３７９）、（４−（２−ヒドロキシエチル）アミノベンゾイル）−１−ベンジル−１−ジメチルアミノプロパン）、（３，４−ジメトキシベンゾイル）−１−ベンジル−１−ジメチルアミノプロパン、４−アロイル−１，３−ジオキソラン、ベンゾインアルキルエーテルおよびベンジルケタール、例えばジメチルベンジルケタール、フェニルグリオキサル酸エステルおよびその誘導体、例えばメチルα−オキソベンゼンアセテート、オキソフェニル酢酸２−（２−ヒドロキシエトキシ）エチルエステル、二量体のフェニルグリオキサル酸エステル、例えばオキソフェニル酢酸１−メチル−２−［２−（２−オキソ−２−フェニルアセトキシ）プロポキシ］エチルエステル（Ｉｒｇａｃｕｒｅ（登録商標）７５４）、ケトスルホン、例えばＥＳＡＣＵＲＥ  ＫＩＰ  １００１  Ｍ、オキシムエステル、例えば１，２−オクタンジオン１−［４−（フェニルチオ）フェニル］−２−（Ｏ−ベンゾイルオキシム）、エタノン１−［９−エチル−６−（２−メチルベンゾイル）−９Ｈ−カルバゾール−３−イル］−１−（Ｏ−アセチルオキシム）、メタノン［８−［［（アセチルオキシ）イミノ］［２−（２，２，３，３−テトラフルオロプロポキシ）フェニル］メチル］−１１−（２−エチルヘキシル）−１１Ｈ−ベンゾ［ａ］カルバゾール−５−イル］（２，４，６−トリメチルフェニル）、エタノン１−［９−エチル−６−（２−メチル−４−（２，２−ジメチル−１，３−ジオキソラニル）メトキシベンゾイル）−９Ｈ−カルバゾール−３−イル］−１−（Ｏ−アセチルオキシム）、Ｎ−アセトキシ−Ｎ−｛３−［９−エチル−６−（ナフタレン−１−カルボニル）−９Ｈ−カルバゾール−３−イル］−１−メチル−３−アセトキシイミノプロピル｝アセトアミド、９Ｈ−チオキサンテン−２−カルボキシアルデヒド９−オキソ−２−（Ｏ−アセチルオキシム）、［（Ｅ）−［１−（シクロヘキシルメチル）−２−オキソ−２−（４−フェニルスルファニルフェニル）エチリデン］アミノ］シクロプロパンカルボキシレート）、［（Ｅ）−［１−（シクロヘキシルメチル）−２−オキソ−２−（４−フェニルスルファニルフェニル）エチリデン］アミノ］アセテート、［（Ｅ）−［１−（シクロヘキシルメチル）−２−［９−エチル−６−（チオフェン−２−カルボニル）カルバゾール−３−イル］−２−オキソ−エチリデン］アミノ］アセテート、［（Ｅ）−［１−（ｏ−トリル）−２−オキソ−２−（４−フェニルスルファニルフェニル）エチリデン］アミノ］アセテート、［（Ｅ）−１−［９−エチル−６−（チオフェン−２−カルボニル）カルバゾール−３−イル］エチリデンアミノ］アセテート、［（Ｅ）−１−［９−エチル−６−（チオフェン−２−カルボニル）カルバゾール−３−イル］プロピリデンアミノ］アセテート、ＷＯ０７／０６２９６３、ＷＯ０７／０７１７９７、ＷＯ０７／０７１４９７、ＷＯ０５／０８０３３７、ＪＰ２０１０−０４９２３８、ＷＯ２００８０７８６７８、ＪＰ２０１０−１５０２５およびＪＰ２０１０−４９２３８に記載されるオキシムエステル、ペルエステル、例えばＥＰ１２６５４１に記載されるベンゾフェノンテトラカルボン酸ペルエステル、モノアシルホスフィンオキシド、例えば（２，４，６−トリメチルベンゾイル）ジフェニルホスフィンオキシド（Ｉｒｇａｃｕｒｅ（登録商標）ＴＰＯ）、エチル（２，４，６−トリメチルベンゾイルフェニル）ホスフィン酸エステル、ビスアシルホスフィンオキシド、例えばビス（２，６−ジメトキシベンゾイル）−（２，４，４−トリメチル−ペンチル）ホスフィンオキシド、ビス（２，４，６−トリメチルベンゾイル）フェニルホスフィンオキシド（Ｉｒｇａｃｕｒｅ（登録商標）８１９）、ビス（２，４，６−トリメチルベンゾイル）−２，４−ジペントキシフェニルホスフィンオキシド、トリスアシルホスフィンオキシド、ハロメチルトリアジン、例えば２−［２−（４−メトキシ−フェニル）−ビニル］−４，６−ビス−トリクロロメチル−［１，３，５］トリアジン、２−（４−メトキシ−フェニル）−４，６−ビス−トリクロロメチル−［１，３，５］トリアジン、２−（３，４−ジメトキシ−フェニル）−４，６−ビス−トリクロロメチル−［１，３，５］トリアジン、２−メチル−４，６−ビス−トリクロロメチル−［１，３，５］トリアジン、ヘキサアリールビスイミダゾール／補助開始剤系、例えばオルト−クロロヘキサフェニル−ビスイミダゾールと組み合わせて２−メルカプトベンゾチアゾール、フェロセニウム化合物またはチタノセン、例えばビス（シクロペンタジエニル）−ビス（２，６−ジフルオロ−３−ピリル−フェニル）チタニウム（Ｉｒｇａｃｕｒｅ（登録商標）７８４）である。更に、ボレート化合物を補助開始剤として使用できる。追加の光開始剤としては、オリゴマー化合物、例えばオリゴマーのα−ヒドロキシルケトン、例えば２−ヒドロキシ−１−｛１−［４−（２−ヒドロキシ−２−メチル−プロピオニル）−フェニル］−１，３，３−トリメチル−インダン−５−イル｝−２−メチル−プロパン−１−オン、Ｆｒａｔｅｌｌｉ  Ｌａｍｂｅｒｔｉによって販売されるＥＳＡＣＵＲＥ  ＫＩＰまたはオリゴマーのα−アミノケトンを同様に使用してよい。
【０１９６】
具体的な例は、（２−ベンジル−２−（ジメチルアミノ）−１−［４−（４−モルホリニル）フェニル］−１−ブタノン）、２−（４−メチルベンジル）−２−（ジメチルアミノ）−１−［４−（４−モルホリニル）フェニル］−１−ブタノン、１，２−オクタンジオン１−［４−（フェニルチオ）フェニル］−２−（Ｏ−ベンゾイルオキシム）、エタノン１−［９−エチル−６−（２−メチルベンゾイル）−９Ｈ−カルバゾール−３−イル］−１−（Ｏ−アセチルオキシム）である。
【０１９７】
本発明による組成物は、成分（ｄ）として着色剤を含んでよい。
【０１９８】
着色剤としては、顔料もしくは染料または１種以上の顔料と１種以上の染料の混合物が該組成物中に存在してよい。顔料添加カラーフィルタ用レジスト組成物を含む、本発明による組成物中に含まれうる顔料は、好ましくは加工顔料である。
【０１９９】
赤色顔料は、例えば、アントラキノン型顔料を単独で、ジケトピロロピロール型顔料を単独で、それらの混合物をまたはそれらの少なくとも１種とジアゾ型黄色顔料もしくはイソインドリン型黄色顔料とからなる混合物を、特にＣ．Ｉ．ピグメントレッド１７７を単独で、Ｃ．Ｉ．ピグメントレッド２５４を単独で、Ｃ．Ｉ．ピグメントレッド１７７とＣ．Ｉ．ピグメントレッド２５４との混合物をまたはＣ．Ｉ．ピグメントレッド１７７、Ｃ．Ｉ．ピグメントレッド２４２およびＣ．Ｉ．ピグメントレッド２５４の少なくとも１種とＣ．Ｉ．ピグメントイエロー８３もしくはＣ．Ｉ．ピグメントイエロー１３９とからなる混合物を含む（“Ｃ．Ｉ．”は、当業者に公知でありかつ公然に利用できるカラーインデックスを指す）。
【０２００】
前記顔料のための更なる適切な例は、Ｃ．Ｉ．ピグメントレッド９、９７、１０５、１２２、１２３、１４４、１４９、１６８、１７６、１７９、１８０、１８５、２０２、２０７、２０９、２１４、２２２、２４４、２５５、２６４、２７２ならびにＣ．Ｉ．ピグメントイエロー１２、１３、１４、１７、２０、２４、３１、５３、５５、９３、９５、１０９、１１０、１２８、１２９、１３８、１３９、１５０、１５３、１５４、１５５、１６６、１６８、１８５、１９９、２１３ならびにＣ．Ｉ．ピグメントオレンジ４３および７１である。
【０２０１】
赤色のための染料の例は、Ｃ．Ｉ．ソルベントレッド２５、２７、３０、３５、４９、８３、８９、１００、１２２、１３８、１４９、１５０、１６０、１７９、２１８、２３０、Ｃ．Ｉ．ダイレクトレッド２０、３７、３９、４４ならびにＣ．Ｉ．アシッドレッド６、８、９、１３、１４、１８、２６、２７、５１、８７、８８、８９、９２、９４、９７、１１１、１１４、１１５、１３４、１４５、１５１、１５４、１８０、１８３、１８４、１８６、１９８、Ｃ．Ｉ．ベーシックレッド１２、１３、Ｃ．Ｉ．ディスパースレッド５、７、１３、１７および５８である。前記赤色染料は、黄色染料および／または橙色染料と組み合わせて使用することができる。
【０２０２】
緑色顔料は、例えば、ハロゲン化フタロシアニン型顔料を単独でまたはそのビスアゾ型黄色顔料との、キノフタロン型黄色顔料とのもしくは金属錯体との混合物を、特にＣ．Ｉ．ピグメントグリーン７を単独で、Ｃ．Ｉ．ピグメントグリーン３６を単独で、Ｃ．Ｉ．ピグメントグリーン５８単独で、またはＣ．Ｉ．ピグメントグリーン７、Ｃ．Ｉ．ピグメントグリーン３６、Ｃ．Ｉ．ピグメントグリーン５８の少なくとも１種と、Ｃ．Ｉ．ピグメントイエロー８３、Ｃ．Ｉ．ピグメントイエロー１３８もしくはＣ．Ｉ．ピグメントイエロー１５０とからなる混合物を含む。他の適切な緑色顔料は、Ｃ．Ｉ．ピグメントグリーン１５、２５および３７である。
【０２０３】
適切な緑色染料のための例は、Ｃ．Ｉ．アシッドグリーン３、９、１６、Ｃ．Ｉ．ベーシックグリーン１および４である。
【０２０４】
適切な青色顔料のための例は、フタロシアニン型顔料であり、該顔料は、単独でかまたはジオキサジン型バイオレット顔料と組み合わせて使用され、例えばＣ．Ｉ．ピグメントブルー１５：６単独、Ｃ．Ｉ．ピグメントブルー１５：６とＣ．Ｉ．ピグメントバイオレット２３との組み合わせである。青色顔料のための更なる例は、Ｃ．Ｉ．ピグメントブルー１５：３、１５：４、１６、２２、２８および６０の顔料である。他の適切な顔料は、Ｃ．Ｉ．ピグメントバイオレット１４、１９、２３、２９、３２、３７、１７７およびＣ．Ｉ．オレンジ７３である。
【０２０５】
青色染料は、例えばメタン型染料、アントラキノン型染料、アゾ型染料、金属錯体アゾ型染料、トリアリールメタン型染料またはフタロシアニン型染料を含む。
【０２０６】
適切な青色染料のための例は、Ｃ．Ｉ．ソルベントブルー１１、２５、３７、４５、４９、６８、７８、９４、Ｃ．Ｉ．ダイレクトブルー２５、８６、９０、１０８、Ｃ．Ｉ．アシッドブルー１、３、７、９、１５、８３、９０、１０３、１０４、１５８、１６１、２４９、Ｃ．Ｉ．ベーシックブルー１、３、７、９、２５、１０５およびＣ．Ｉ．ディスパースブルー１９８およびＣ．Ｉ．モルダントブルー１である。
【０２０７】
黒色マトリックス用の光重合性組成物の顔料は、好ましくは、カーボンブラック、チタニウムブラック、酸化鉄、ラクトン、ラクタムおよびペリレンからなる群から選択される少なくとも１種を含む。好ましい例は、カーボンブラックである。しかしながら、全体で黒色の様相を呈する他の顔料の混合物を使用してもよい。例えばまた、Ｃ．Ｉ．ピグメントブラック１、７、３１、３２およびＩｒｇａｐｈｏｒ（登録商標）ｂｌａｃｋ  Ｓ０１００（ＢＡＳＦ  ＳＥ）を単独でまたは組み合わせて使用することができる。
【０２０８】
カラーフィルターのために使用される染料の他の例は、Ｃ．Ｉ．ソルベントイエロー２、５、１４、１５、１６、１９、２１、３３、５６、６２、７７、８３、９３、１６２、１０４、１０５、１１４、１２９、１３０、１６２、Ｃ．Ｉ．ディスパースイエロー３、４、７、３１、５４、６１、２０１、Ｃ．Ｉ．ダイレクトイエロー１、１１、１２、２８、Ｃ．Ｉ．アシッドイエロー１、３、１１、１７、２３、３８、４０、４２、７６、９８、Ｃ．Ｉ．ベーシックイエロー１、Ｃ．Ｉ．ソルベントバイオレット１３、３３、４５、４６、Ｃ．Ｉ．ディスパースバイオレット２２、２４、２６、２８、３１、Ｃ．Ｉ．アシッドバイオレット４９、Ｃ．Ｉ．ベーシックバイオレット２、７、１０、Ｃ．Ｉ．ソルベントオレンジ１、２、５、６、３７、４５、６２、９９、Ｃ．Ｉ．アシッドオレンジ１、７、８、１０、２０、２４、２８、３３、５６、７４、Ｃ．Ｉ．ダイレクトオレンジ１、Ｃ．Ｉ．ディスパースオレンジ５、Ｃ．Ｉ．ダイレクトブラウン６、５８、９５、１０１、１７３、Ｃ．Ｉ．アシッドブラウン１４、Ｃ．Ｉ．ソルベントブラック３、５、７、２７、２８、２９、３５、４５および４６である。
【０２０９】
カラーフィルターの製造の幾つかの特定の場合において、補色、つまりイエロー、マゼンタ、シアン、任意にグリーンが、レッド、グリーンおよびブルーの代わりに使用される。このタイプのカラーフィルターのためのイエローとして、上述の黄色顔料および黄色染料を使用できる。マゼンタ色に適した着色剤の例は、Ｃ．Ｉ．ピグメントレッド１２２、１４４、１４６、１６９、１７７、Ｃ．Ｉ．ピグメントバイオレット１９および２３である。シアン色の例は、アルミニウムフタロシアニン顔料、チタニウムフタロシアニン顔料、コバルトフタロシアニン顔料およびスズフタロシアニン顔料である。
【０２１０】
カラーフィルターレジスト組成物中の顔料は、好ましくは、可視光の波長（４００ｎｍ〜７００ｎｍ）よりも小さい平均粒径を有する。特に好ましくは、１００ｎｍ未満の平均顔料直径である。
【０２１１】
全固体成分（種々の色の顔料と樹脂）中の顔料の濃度は、例えば５質量％から８０質量％の範囲であり、特に２０質量％から６５質量％の範囲である。
【０２１２】
全固体成分（様々な色の染料と樹脂）中の染料の濃度は、例えば０．５質量％〜９５質量％の範囲、特に０．５質量％〜７０質量％の範囲にある。
【０２１３】
必要であれば、顔料は、感光性組成物中で、顔料を分散剤で前処理して液状配合物中での顔料の分散安定性を向上させることによって安定化することができる。適切な添加剤は、下記のものである。
【０２１４】
添加剤（ｄ）、例えば分散剤、界面活性剤、接着促進剤、光増感剤等は、場合により、本発明の組成物中に存在する。
【０２１５】
顔料を分散しやすくするとともに、得られた顔料分散液を安定化するために、顔料の表面処理を適用することが好ましい。表面処理試薬は、例えば、界面活性剤、ポリマー型分散剤、一般的なテクスチャ向上剤、顔料誘導体およびそれらの混合物である。本発明による着色剤組成物が少なくとも１種のポリマー型分散剤および／または少なくとも顔料誘導体を含む場合に特に好ましい。
【０２１６】
適切な界面活性剤は、アニオン性界面活性剤、例えばアルキルベンゼンスルホネートもしくはアルキルナフタレンスルホネート、アルキルスルホコハク酸塩もしくはナフタレンホルムアルデヒドスルホネート；カチオン性界面活性剤、例えば第四級塩、例えばベンジルトリブチルアンモニウムクロリド；または非イオン性もしくは両性界面活性剤、例えばポリオキシエチレン界面活性剤ならびにアルキルベタインもしくはアミドプロピルベタインをそれぞれ含む。
【０２１７】
界面活性剤の実例は、ポリオキシエチレンアルキルエーテル、例えばポリオキシエチレンラウリルエーテル、ポリオキシエチレンステアリルエーテル、およびポリオキシエチレンオレイルエーテル；ポリオキシエチレンアルキルフェニルエーテル、例えばポリオキシエチレンオクチルフェニルエーテルおよびポリオキシエチレンノニルフェニルエーテル；ポリエチレングリコールジエステル、例えばポリエチレングリコールジラウレートおよびポリエチレングリコールジステアレート；ソルビタン脂肪酸エステル；脂肪酸変性ポリエステル；第三級アミン変性ポリウレタン；ポリエチレンイミン；ＫＰの商品名で入手可能な界面活性剤（信越化学株式会社の製品）、Ｐｏｌｙｆｌｏｗの商品名で入手可能な界面活性剤（共栄社化学株式会社の製品）、Ｆ−Ｔｏｐの商品名で入手可能な界面活性剤（Ｔｏｃｈｅｍ  Ｐｒｏｄｕｃｔｓ  Ｃｏ．，Ｌｔｄ社の製品）、ＭＥＧＡＦＡＣの商品名で入手可能な界面活性剤（大日本インキ化学工業株式会社の製品）、Ｆｌｕｏｒａｄの商品名で入手可能な界面活性剤（住友３Ｍ株式会社の製品）、Ａｓａｈｉ  ＧｕａｒｄおよびＳｕｒｆｌｏｎの商品名で入手可能な界面活性剤（旭硝子株式会社の製品）等を含む。
【０２１８】
これらの界面活性剤は、単独でまたは２つ以上の混合物で使用してよい。
【０２１９】
前記界面活性剤は、一般に、着色剤組成物１００質量部に対して、５０質量部以下の量で、好ましくは０質量部〜３０質量部の量で使用される。
【０２２０】
ポリマー型分散剤は、顔料親和性基を有する高分子量ポリマーを含む。例は、例えばスチレン誘導体、（メタ）アクリレートおよび（メタ）アクリルアミドから構成される統計コポリマーならびにそのような統計コポリマーであって後変性によって変性されているコポリマー；例えばスチレン誘導体、（メタ）アクリレートおよび（メタ）アクリルアミドから構成されるブロックコポリマーおよび／または櫛形ポリマーならびにそのようなブロックコポリマーおよび／または櫛形ポリマーであって後変性によって変性されているポリマー；例えばポリエステルでグラフトされているポリエチレンイミン；例えばポリエステルでグラフトされているポリアミン；ならびに多種の（変性）ポリウレタンである。
【０２２１】
ポリマー型分散剤を使用してもよい。適切な高分子分散剤は、例えばＢＹＫ社製のＤＩＳＰＥＲＢＹＫ（登録商標）１０１、１１５、１３０、１４０、１６０、１６１、１６２、１６３、１６４、１６６、１６８、１６９、１７０、１７１、１８０、１８２、２０００、２００１、２００９、２０２０、２０２５、２０５０、２０９０、２０９１、２０９５、２０９６、２１５０、ＢＡＳＦ社製のＥＦＫＡ（登録商標）４００８、４００９、４０１０、４０１５、４０４６、４０４７、４０５０、４０５５、４０６０、４０８０、４３００、４３１０、４３３０、４３４０、４４００、４４０１、４４０２、４４０３、４４０６、４５００、４５１０、４５２０、４５３０、４５４０、４５５０、４５６０、味の素ファインテクノ社製のＰＢ（登録商標）７１１、８２１、８２２、８２３、８２４、８２７、Ｌｕｂｒｉｚｏｌ社製のＳＯＬＳＰＥＲＳＥ（登録商標）１３２０、１３９４０、１７０００、２００００、２１０００、２４０００、２６０００、２７０００、２８０００、３１８４５、３２５００、３２５５０、３２６００、３３５００、３４７５０、３６０００、３６６００、３７５００、３９０００、４１０９０、４４０００、５３０９５ならびにそれらの組み合わせである。
【０２２２】
分散剤として、ＥＦＫＡ（登録商標）４０４６、４０４７、４０６０、４３００、４３１０、４３３０、４３４０、ＤＩＳＰＥＲＢＹＫ（登録商標）１６１、１６２、１６３、１６４、１６５、１６６、１６８、１６９、１７０、２０００、２００１、２０２０、２０５０、２０９０、２０９１、２０９５、２０９６、２１０５、２１５０、ＰＢ（登録商標）７１１、８２１、８２２、８２３、８２４、８２７、ＳＯＬＳＰＥＲＳＥ（登録商標）２４０００、３１８４５、３２５００、３２５５０、３２６００、３３５００、３４７５０、３６０００、３６６００、３７５００、３９０００、４１０９０、４４０００、５３０９５ならびにそれらの組み合わせを使用することが好ましい。
【０２２３】
適切なテクスチャ向上剤は、例えば脂肪酸、例えばステアリン酸またはベヘン酸ならびに脂肪アミン、例えばラウリルアミンおよびステアリルアミンである。更に、脂肪アルコールまたはエトキシル化された脂肪アルコール、ポリオール、例えば脂肪族１，２−ジオールまたはエポキシ化されたダイズ油、ワックス、樹脂酸および樹脂酸塩をこの目的のために使用することができる。
【０２２４】
好適な顔料誘導体は、例えば銅フタロシアニン誘導体、例えばＢＡＳＦ社製のＥＦＫＡ（登録商標）６７４５、Ｌｕｂｒｉｚｏｌ社製のＳＯＬＳＰＥＲＳＥ（登録商標）５０００、１２０００、ＢＹＫ社製のＳＹＮＥＲＧＩＳＴ  ２１００およびアゾ誘導体、例えばＥＦＫＡ（登録商標）６７５０、ＳＯＬＳＰＥＲＳＥ（登録商標）２２０００およびＳＹＮＥＲＧＩＳＴ  ２１０５である。
【０２２５】
上述の顔料用の分散剤および界面活性剤は、例えばレジスト配合物として、特にカラーフィルタ配合物で使用される本発明の組成物で使用される。
【０２２６】
本発明の主題は、また、上記の光重合性組成物であって、更なる添加剤として、分散剤もしくは分散剤の混合物を含む前記組成物ならびに上記の光重合性組成物であって、更なる添加剤として顔料もしくは顔料の混合物もしくは染料もしくは染料の混合物または１種以上の顔料と１種以上の染料との混合物を含む前記組成物である。
【０２２７】
本発明において、分散剤の含量は、顔料の質量に対して、好ましくは１質量％から８０質量％まで、より好ましくは５質量％から７０質量％まで、更により好ましくは１０質量％から６０質量％までである。
【０２２８】
更なる適切な添加剤（ｄ）は、例えば接着向上剤である。本発明の硬化性組成物は、硬質表面、例えば支持体の硬質表面への付着性を向上させるための接着向上剤を含有してよい。前記接着向上剤は、シランカップリング剤、チタンカップリング剤等であってよい。
【０２２９】
光重合を、スペクトル感度をシフトさせるか、または広げる、さらなる光増感剤または補助開始剤（成分（ｄ）として）を添加することによって促進することもできる。これらは、特に、芳香族化合物、例えばベンゾフェノンおよびそれらの誘導体、チオキサントンおよびそれらの誘導体、アントラキノンおよびそれらの誘導体、クマリンおよびフェノチアジンおよびそれらの誘導体ならびにまた３−（アロイルメチレン）チアゾリン、ローダニン、カンファーキノンであるが、またエオシン、ローダミン、エリスロシン、キサンテン、チオキサンテン、アクリジン、例えば９−フェニルアクリジン、１，７−ビス（９−アクリジニル）ヘプタン、１，５−ビス（９−アクリジニル）ペンタン、シアニンおよびメロシアニン色素である。
【０２３０】
そのような化合物の具体的な例は、以下のものである。
【０２３１】
１．  チオキサントン類
チオキサントン、２−イソプロピルチオキサントン、２−クロロチオキサントン、１−クロロ−４−プロポキシチオキサントン、２−ドデシルチオキサントン、２，４−ジエチルチオキサントン、２，４−ジメチルチオキサントン、１−メトキシカルボニルチオキサントン、２−エトキシカルボニルチオキサントン、３−（２−メトキシエトキシカルボニル）チオキサントン、４−ブトキシカルボニルチオキサントン、３−ブトキシカルボニル−７−メチルチオキサントン、１−シアノ−３−クロロチオキサントン、１−エトキシカルボニル−３−クロロチオキサントン、１−エトキシカルボニル−３−エトキシチオキサントン、１−エトキシカルボニル−３−アミノチオキサントン、１−エトキシカルボニル−３−フェニルスルフリルチオキサントン、３，４−ジ−［２−（２−メトキシエトキシ）エトキシカルボニル］チオキサントン、１，３−ジメチル−２−ヒドロキシ−９Ｈ−チオキサンテン−９−オン  ２−エチルヘキシルエーテル、１−エトキシカルボニル−３−（１−メチル−１−モルホリノエチル）チオキサントン、２−メチル−６−ジメトキシメチルチオキサントン、２−メチル−６−（１，１−ジメトキシベンジル）チオキサントン、２−モルホリノメチルチオキサントン、２−メチル−６−モルホリノメチルチオキサントン、Ｎ−アリルチオキサントン−３，４−ジカルボキシイミド、Ｎ−オクチルチオキサントン−３，４−ジカルボキシイミド、Ｎ−（１，１，３，３−テトラメチルブチル）チオキサントン−３，４−ジカルボキシイミド、１−フェノキシチオキサントン、６−エトキシカルボニル−２−メトキシチオキサントン、６−エトキシカルボニル−２−メチルチオキサントン、チオキサントン−２−カルボン酸ポリエチレングリコールエステル、２−ヒドロキシ−３−（３，４−ジメチル−９−オキソ−９Ｈ−チオキサントン−２−イルオキシ）−Ｎ，Ｎ，Ｎ−トリメチル−１−プロパンアミニウムクロリド；
２．  ベンゾフェノン類
ベンゾフェノン、４−フェニルベンゾフェノン、４−メトキシベンゾフェノン、４，４’−ジメトキシベンゾフェノン、４，４’−ジメチルベンゾフェノン、４，４’−ジクロロベンゾフェノン、４，４’−ビス（ジメチルアミノ）ベンゾフェノン、４，４’−ビス（ジエチルアミノ）ベンゾフェノン、４，４’−ビス（メチルエチルアミノ）ベンゾフェノン、４，４’−ビス（ｐ−イソプロピルフェノキシ）ベンゾフェノン、４−メチルベンゾフェノン、２，４，６−トリメチルベンゾフェノン、４−（４−メチルチオフェニル）ベンゾフェノン、３，３’−ジメチル−４−メトキシベンゾフェノン、メチル−２−ベンゾイルベンゾエート、４−（２−ヒドロキシエチルチオ）ベンゾフェノン、４−（４−トリルチオ）ベンゾフェノン、１−［４−（４−ベンゾイル−フェニルスルファニル）フェニル］−２−メチル−２−（トルエン−４−スルホニル）プロパン−１−オン、４−ベンゾイル−Ｎ，Ｎ，Ｎ−トリメチルベンゼンメタンアミニウムクロリド、２−ヒドロキシ−３−（４−ベンゾイルフェノキシ）−Ｎ，Ｎ，Ｎ−トリメチル−１−プロパンアミニウムクロリド一水和物、４−（１３−アクリロイル−１，４，７，１０，１３−ペンタオキサトリデシル）ベンゾフェノン、４−ベンゾイル−Ｎ，Ｎ−ジメチル−Ｎ−［２−（１−オキソ−２−プロペニル）オキシ］エチル−ベンゼンメタンアミニウムクロリド；
３．  クマリン類
クマリン１、クマリン２、クマリン６、クマリン７、クマリン３０、クマリン１０２、クマリン１０６、クマリン１３８、クマリン１５２、クマリン１５３、クマリン３０７、クマリン３１４、クマリン３１４Ｔ、クマリン３３４、クマリン３３７、クマリン５００、３−ベンゾイルクマリン、３−ベンゾイル−７−メトキシクマリン、３−ベンゾイル−５，７−ジメトキシクマリン、３−ベンゾイル−５，７−ジプロポキシクマリン、３−ベンゾイル−６，８−ジクロロクマリン、３−ベンゾイル−６−クロロクマリン、３，３’−カルボニル−ビス［５，７−ジ（プロポキシ）クマリン］、３，３’−カルボニル−ビス（７−メトキシクマリン）、３，３’−カルボニル−ビス（７−ジエチルアミノ−クマリン）、３−イソブチロイルクマリン、３−ベンゾイル−５，７−ジメトキシクマリン、３−ベンゾイル−５，７−ジエトキシクマリン、３−ベンゾイル−５，７−ジブトキシクマリン、３−ベンゾイル−５，７−ジ（メトキシエトキシ）クマリン、３−ベンゾイル−５，７−ジ（アリルオキシ）クマリン、３−ベンゾイル−７−ジメチルアミノクマリン、３−ベンゾイル−７−ジエチルアミノクマリン、３−イソブチロイル−７−ジメチルアミノクマリン、５，７−ジメトキシ−３−（１−ナフトイル）クマリン、５，７−ジエトキシ−３−（１−ナフトイル）クマリン、３−ベンゾイルベンゾ［ｆ］クマリン、７−ジエチルアミノ−３−チエノイルクマリン、３−（４−シアノベンゾイル）−５，７−ジメトキシクマリン、３−（４−シアノベンゾイル）−５，７−ジプロポキシクマリン、７−ジメチルアミノ−３−フェニルクマリン、７−ジエチルアミノ−３−フェニルクマリン、ＪＰ０９−１７９２９９−ＡおよびＪＰ０９−３２５２０９−Ａに開示されるクマリン誘導体、例えば７−［｛４−クロロ−６−（ジエチルアミノ）−Ｓ−トリアジン−２−イル｝アミノ］−３−フェニルクマリン；
４．  ３−（アロイルメチレン）チアゾリン類
３−メチル−２−ベンゾイルメチレン−β−ナフトチアゾリン、３−メチル−２−ベンゾイルメチレン−ベンゾチアゾリン、３−エチル−２−プロピオニルメチレン−β−ナフトチアゾリン；
５．  ローダニン類
４−ジメチルアミノベンザールローダニン、４−ジエチルアミノベンザールローダニン、３−エチル−５−（３−オクチル−２−ベンゾチアゾリニリデン）ローダニン、ＪＰ０８−３０５０１９Ａに開示される式［１］、［２］、［７］のローダニン誘導体；
６．  他の化合物
アセトフェノン、３−メトキシアセトフェノン、４−フェニルアセトフェノン、ベンジル、４，４’−ビス（ジメチルアミノ）ベンジル、２−アセチルナフタレン、２−ナフトアルデヒド、ダンシル酸誘導体、９，１０−アントラキノン、アントラセン、ピレン、アミノピレン、ペリレン、フェナントレン、フェナントレンキノン、９−フルオレノン、ジベンゾスベロン、クルクミン、キサントン、チオミヒラーケトン、α−（４−ジメチルアミノベンジリデン）ケトン、例えば２，５−ビス（４−ジエチルアミノベンジリデン）シクロペンタノン、２−（４−ジメチルアミノベンジリデン）インダン−１−オン、３−（４−ジメチルアミノフェニル）−１−インダン−５−イル−プロペノン、３−フェニルチオフタルイミド、Ｎ−メチル−３，５−ジ（エチルチオ）フタルイミド、Ｎ−メチル−３，５−ジ（エチルチオ）フタルイミド、フェノチアジン、メチルフェノチアジン、アミン、例えばＮ−フェニルグリシン、エチル  ４−ジメチルアミノベンゾエート、ブトキシエチル  ４−ジメチルアミノベンゾエート、４−ジメチルアミノアセトフェノン、トリエタノールアミン、メチルジエタノールアミン、ジメチルアミノエタノール、２−（ジメチルアミノ）エチルベンゾエート、ポリ（プロピレングリコール）−４−（ジメチルアミノ）ベンゾエート。
【０２３２】
光増感剤は、例えばベンゾフェノンおよびそれらの誘導体、チオキサントンおよびそれらの誘導体、アントラキノンおよびそれらの誘導体またはクマリンおよびそれらの誘導体からなる群から選択される。
【０２３３】
光重合を促進するために、アミン、例えばトリエタノールアミン、Ｎ−メチルジエタノールアミン、エチル−ｐ−ジメチルアミノベンゾエート、２−（ジメチルアミノ）エチルベンゾエート、２−エチルヘキシル−ｐ−ジメチルアミノベンゾエート、オクチル−パラ−Ｎ，Ｎ−ジメチルアミノベンゾエート、Ｎ−（２−ヒドロキシエチル）−Ｎ−メチル−パラ−トルイジンまたはミヒラーケトンを添加することが可能である。アミンの作用は、ベンゾフェノン型の芳香族ケトンの添加によって増強することができる。酸素捕捉剤として使用できるアミンの例は、ＥＰ３３９８４１に記載されるような置換されたＮ，Ｎ−ジアルキルアニリンである。他の促進剤、補助開始剤および自己酸化剤は、チオール、チオエーテル、ジスルフィド、ホスホニウム塩、ホスフィンオキシドまたはホスフィンであり、それらは、例えばＥＰ４３８１２３、ＧＢ２１８０３５８および特開平６−６８３０９号公報に記載されている。
【０２３４】
重合を熱的に加速させるために、熱的硬化促進剤、例えばオキシムスルホネート、例えばＷＯ２０１２／１０１２４５に記載されるオキシムスルホネート、ヒドロキシルアミンエステル、例えばＷＯ２０１２／１０８８３５、ＷＯ２００１０９０１１３、ＷＯ０３０２９３３２およびＷＯ０４０８１１００に記載されるヒドロキシルアミンエステル類、ペルオキシド類、例えば有機ペルオキシドもしくはヒドロペルオキシド、例えばＪＰ２００３０１５２８８およびＪＰ１００１０７１８に記載されるペルオキシド、ならびにアゾ化合物、例えばＪＰ２００３０１５２８８に記載されるアゾ化合物を添加することが可能である。
【０２３５】
１種以上の添加剤の選択は、適用分野と、この分野に必要な特性に応じてなされる。前記の添加剤は、当該技術分野で慣用のものであり、従ってその都度の用途で通常の量で添加される。
【０２３６】
熱的抑制剤（Ｔｈｅｒｍａｌ  ｉｎｈｉｂｉｔｏｒ）（更なる添加剤（ｄ）として）は、早期重合を防ぐことを目的とし、その例は、ヒドロキノン、ヒドロキノン誘導体、ｐ−メトキシフェノール、β−ナフトールまたは立体障害フェノール、例えば２，６−ジ−ｔ−ブチル−ｐ−クレゾールである。暗所での貯蔵に対する安定性を高めるために、例えば銅化合物、例えば銅ナフテネート、ステアレートもしくはオクトエート、リン化合物、例えばトリフェニルホスフィン、トリブチルホスフィン、トリエチルホスフィン、トリフェニルホスフェートもしくはトリベンジルホスフェート、第四級アンモニウム化合物、例えばテトラメチルアンモニウムクロリドもしくはトリメチルベンジルアンモニウムクロリド、またはヒドロキシルアミン誘導体、例えばＮ−ジエチルヒドロキシルアミンを使用することができる。重合の間の大気酸素を排除するために、パラフィンまたは類似の蝋様の物質であって、前記ポリマー中に不十分に可溶性であり、重合の開始時に表面に移行して、空気の侵入を防ぐ透明表面層を形成する物質を添加することが可能である。また、酸素不透過層を適用することもできる。
【０２３７】
少量で添加できる光安定剤は、ＵＶ吸収剤、例えばヒドロキシフェニルベンゾトリアゾール、ヒドロキシフェニルベンゾフェノン、オキサルアミドまたはヒドロキシフェニル−ｓ−トリアジン型の光安定剤である。これらの化合物は、個別にまたは混合物で、立体障害アミン（ＨＡＬＳ）を用いてまたは用いずに使用できる。
【０２３８】
そのようなＵＶ吸収剤および光安定剤の例は、以下のものである。
【０２３９】
１．  ２−（２’−ヒドロキシフェニル）ベンゾトリアゾール類、例えば２−（２’−ヒドロキシ−５’−メチルフェニル）ベンゾトリアゾール、２−（３’，５’−ジ−ｔ−ブチル−２’−ヒドロキシフェニル）ベンゾトリアゾール、２−（５’−ｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔ−ブチル−２’−ヒドロキシフェニル）−５−クロロ−ベンゾトリアゾール、２−（３’−ｔ−ブチル−２’−ヒドロキシ−５’−メチルフェニル）−５−クロロ−ベンゾトリアゾール、２−（３’−ｓ−ブチル−５’−ｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔ−アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−ｔ−ブチル−２’−ヒドロキシ−５’−（２−オクチルオキシカルボニルエチル）フェニル）−５−クロロベンゾトリアゾール、２−（３’−ｔ−ブチル−５’−［２−（２−エチルヘキシルオキシ）カルボニルエチル］−２’−ヒドロキシフェニル）−５−クロロベンゾトリアゾール、２−（３’−ｔ−ブチル−２’−ヒドロキシ−５’−（２−メトキシカルボニルエチル）フェニル）−５−クロロ−ベンゾトリアゾール、２−（３’−ｔ−ブチル−２’−ヒドロキシ−５’−（２−メトキシカルボニルエチル）フェニル）ベンゾトリアゾール、２−（３’−ｔ−ブチル−２’−ヒドロキシ−５’−（２−オクチルオキシカルボニルエチル）フェニル）ベンゾトリアゾール、２−（３’−ｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾールおよび２−（３’−ｔ−ブチル−２’−ヒドロキシ−５’−（２−イソオクチルオキシカルボニルエチル）フェニルベンゾトリアゾールの混合物、２，２’−メチレン−ビス［４−（１，１，３，３−テトラメチルブチル）−６−ベンゾトリアゾール−２−イル−フェノール］；２−［３’−ｔ−ブチル−５’−（２−メトキシカルボニルエチル）−２’−ヒドロキシフェニル］ベンゾトリアゾールとポリエチレングリコール３００とのエステル交換生成物；［Ｒ−ＣＨ２ＣＨ２−ＣＯＯ（ＣＨ２）３］２−（式中、Ｒは、３’−ｔ−ブチル−４’−ヒドロキシ−５’−２Ｈ−ベンゾトリアゾール−２−イルフェニルである）；
２．  ２−ヒドロキシベンゾフェノン類、例えば４−ヒドロキシ−、４−メトキシ−、４−オクトキシ−、４−デシルオキシ−、４−ドデシルオキシ−、４−ベンジルオキシ−、４，２’，４’−トリヒドロキシ−および２’−ヒドロキシ−４，４’−ジメトキシ誘導体；
３．  置換された安息香酸または非置換の安息香酸のエステル類、例えば４−ｔ−ブチルフェニルサリチレート、フェニルサリチレート、オクチルフェニルサリチレート、ジベンゾイルレゾルシノール、ビス（４−ｔ−ブチルベンゾイル）レゾルシノール、ベンゾイルレゾルシノール、２，４−ジ−ｔ−ブチルフェニル  ３，５−ジ−ｔ−ブチル−４−ヒドロキシベンゾエート、ヘキサデシル  ３，５−ジ−ｔ−ブチル−４−ヒドロキシベンゾエート、オクタデシル  ３，５−ジ−ｔ−ブチル−４−ヒドロキシベンゾエート、および２−メチル−４，６−ジ−ｔ−ブチルフェニル  ３，５−ジ−ｔ−ブチル−４−ヒドロキシベンゾエート；
４．  アクリレート類、例えばイソオクチルまたはエチルα−シアノ−β，β−ジフェニルアクリレート、メチルα−カルボメトキシシンナメート、ブチルもしくはメチルα−シアノ−β−メチル−ｐ−メトキシシンナメート、メチルα−カルボキシメトキシ−ｐ−メトキシシンナメート、およびＮ−（β−カルボメトキシ−β−シアノビニル）−２−メチルインドリン；
５．  立体障害アミン類、例えばビス（２，２，６，６−テトラメチルピペリジル）セバケート、ビス（２，２，６，６−テトラメチルピペリジル）スクシネート、ビス（１，２，２，６，６−ペンタメチルピペリジル）セバケート、ビス（１，２，２，６，６−ペンタメチルピペリジル）ｎ−ブチル−３，５−ジ−ｔ−ブチル−４−ヒドロキシベンジルマロネート、１−ヒドロキシエチル−２，２，６，６−テトラメチル−４−ヒドロキシピペリジンとコハク酸との縮合生成物、Ｎ，Ｎ’−ビス（２，２，６，６−テトラメチル−４−ピペリジル）ヘキサメチレンジアミンと４−ｔ−オクチルアミノ−２，６−ジクロロ−１，３，５−ｓ−トリアジンとの縮合生成物、トリス（２，２，６，６−テトラメチル−４−ピペリジル）ニトリロトリアセテート、テトラキス（２，２，６，６−テトラメチル−４−ピペリジル）−１，２，３，４−ブタンテトラオエート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）２−ｎ−ブチル−２−（２−ヒドロキシ−３，５−ジ−ｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの縮合性生物、２−クロロ−４，６−ジ（４−ｎ−ブチルアミノ−２，２，６，６−テトラメチルピペリジル）−１，３，５−トリアジンと１，２−ビス（３−アミノプロピルアミノ）エタンとの縮合生成物、２−クロロ−４，６−ジ（４−ｎ−ブチルアミノ−１，２，２，６，６−ペンタメチルピペリジル）−１，３，５−トリアジンと１，２−ビス（３−アミノプロピルアミノ）エタンとの縮合生成物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオンおよび３−ドデシル−１−（１，２，２，６，６−ペンタメチル−４−ピペリジル）ピロリジン−２，５−ジオン；
６．  オキサルアミド類、例えば４，４’−ジオクチルオキシオキサアニリド、２，２’−ジエトキシオキサアニリド、２，２’−ジオクチルオキシ−５，５’−ジ−ｔ−ブチルオキサアニリド、２，２’−ジドデシルオキシ−５，５’−ジ−ｔ−ブチルオキサアニリド、２−エトキシ−２’−エチルオキシアニリド、Ｎ，Ｎ’−ビス（３−ジメチルアミノプロピル）オキサルアミド、２−エトキシ−５−ｔ−ブチル−２’−エチルオキシアニリドおよびそれと２−エトキシ−２’−エチル−５，４’−ジ−ｔ−ブチルオキシアニリドとの混合物、ｏ−メトキシとｐ−メトキシで二置換されたオキシアニリドおよびｏ−エトキシとｐ−エトキシで二置換されたオキシアニリドの混合物；
７．  ２−（２−ヒドロキシフェニル）−１，３，５−トリアジン類、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブチルオキシプロピルオキシ）フェニル］−４，６−ビス（２，４−ジメチルフェニル）−１，３，５−トリアジン、２−［２−ヒドロキシ−４−（２−ヒドロキシ−３−オクチルオキシプロピルオキシ）フェニル］−４，６−ビス（２，４−ジメチルフェニル）−１，３，５−トリアジン、２−［４−ドデシル／トリデシルオキシ−（２−ヒドロキシプロピル）オキシ−２−ヒドロキシフェニル］−４，６−ビス（２，４−ジメチルフェニル）−１，３，５−トリアジン；
８．  ホスフィット類およびホスホニット類、例えばトリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリチルジホスフィット、トリス（２，４−ジ−ｔ−ブチルフェニル）ホスフィット、ジイソデシルペンタエリトリチルジホスフィット、ビス（２，４−ジ−ｔ−ブチルフェニル）ペンタエリトリチルジホスフィット、ビス（２，６−ジ−ｔ−ブチル−４−メチルフェニル）ペンタエリトリチルジホスフィット、ビスイソデシルオキシペンタエリトリチルジホスフィット、ビス（２，４−ジ−ｔ−ブチル−６−メチルフェニル）ペンタエリトリチルジホスフィット、ビス（２，４，６−トリ−ｔ−ブチルフェニル）ペンタエリトリチルジホスフィット、トリステアリルソルビチルトリホスフィット、テトラキス（２，４−ジ−ｔ−ブチルフェニル）−４，４’−ビフェニレンジホスホニット、６−イソオクチルオキシ−２，４，８，１０−テトラ−ｔ−ブチル−１２Ｈ−ジベンゾ［ｄ，ｇ］−１，３，２−ジオキサホスホシン、６−フルオロ−２，４，８，１０−テトラ−ｔ−ブチル−１２−メチル−ジベンゾ［ｄ，ｇ］−１，３，２−ジオキサホスホシン、ビス（２，４−ジ−ｔ−ブチル−６−メチルフェニル）メチルホスフィットおよびビス（２，４−ジ−ｔ−ブチル−６−メチルフェニル）エチルホスフィット。
【０２４０】
本発明の組成物は、１種以上の溶剤を含んでよい。適切な溶剤の例は、ケトン、エーテルおよびエステル、例えばメチルエチルケトン、イソブチルメチルケトン、シクロペンタノン、シクロヘキサノン、Ｎ−メチルピロリドン、ジオキサン、テトラヒドロフラン、エチレングリコールモノメチルエーテル、エチレングリコールモノエチルエーテル、エチレングリコールモノプロピルエーテル、エチレングリコールモノブチルエーテル、エチレングリコールジメチルエーテル、エチレングリコールジエチルエーテル、エチレングリコールジプロピルエーテル、プロピレングリコールモノメチルエーテル、プロピレングリコールモノエチルエーテル、プロピレングリコールモノプロピルエーテル、プロピレングリコールモノブチルエーテル、プロピレングリコールジメチルエーテル、プロピレングリコールジエチルエーテル、プロピレングリコールジプロピルエーテル、ジエチレングリコールモノメチルエーテル、ジエチレングリコールモノエチルエーテル、ジエチレングリコールジメチルエーテル、ジエチレングリコールジエチルエーテル、エチレングリコールモノメチルエーテルアセテート、エチレングリコールモノエチルエーテルアセテート、エチレングリコールモノプロピルエーテルアセテート、エチレングリコールモノブチルエーテルアセテート、プロピレングリコールモノメチルエーテルアセテート、プロピレングリコールモノエチルエーテルアセテート、プロピレングリコールモノプロピルエーテルアセテート、２−メトキシブチルアセテート、３−メトキシブチルアセテート、４−メトキシブチルアセテート、２−メチル−３−メトキシブチルアセテート、３−メチル−３−メトキシブチルアセテート、３−エチル−３−メトキシブチルアセテート、２−エトキシブチルアセテート、４−エトキシブチルアセテート、４−プロポキシブチルアセテート、２−メトキシペンチルアセテート、３−メトキシペンチルアセテート、４−メトキシペンチルアセテート、２−メチル−３−メトキシペンチルアセテート、３−メチル−３−メトキシペンチルアセテート、３−メチル−４−メトキシペンチルアセテート、４−メチル−４−メトキシペンチルアセテート、エチルアセテート、ｎ−ブチルアセテート、エチルプロピオネート、プロピルプロピオネート、ブチルプロピオネート、エチル３−エトキシプロピオネート、メチル３−メトキシプロピオネート、２−ヘプタノン、２−ペンタノンおよびエチルラクテートである。
【０２４１】
本発明による組成物は、更に、ＪＰ１０−２２１８４３−Ａに記載されるように、酸もしくは塩基によって活性化された架橋剤と、熱によりまたは化学線により酸もしくは塩基を生成しかつ架橋反応を活性化する化合物を含有してよい。フリーラジカル硬化剤の他に、カチオン性光開始剤または熱開始剤、例えばスルホニウム塩、ホスホニウム塩もしくはヨードニウム塩、例えばＩｒｇａｃｕｒｅ（登録商標）２５０、Ｉｒｇａｃｕｒｅ（登録商標）２７０、三新化学によって製造されるサンエイド  ＳＩシリーズ、ＳＩ−６０Ｌ、ＳＩ−８０Ｌ、ＳＩ−１００Ｌ、ＳＩ−１１０Ｌ、ＳＩ−１４５、ＳＩ−１５０、ＳＩ−１６０、ＳＩ−１８０Ｌ、シクロペンタジエニル−アレーン−鉄（ＩＩ）錯塩、例えば（η６−イソプロピルベンゼン）（η５−シクロペンタジエニル）鉄（ＩＩ）ヘキサフルオロホスフェートならびにオキシムスルホン酸エステル、例えばＥＰ７８０７２９に記載されるオキシムスルホン酸エステルが使用される。また、例えばＥＰ４９７５３１およびＥＰ４４１２３２に記載されるピリジニウムおよびｉ−キノリニウム塩は、新規の光開始剤と組み合わせて使用してよい。塩基の例は、イミダゾールおよびその誘導体、例えば四国化学によって販売されるＣｕｒｅｚｏｌｅ  ＯＲシリーズおよびＣＮシリーズである。
【０２４２】
更に、本発明による組成物は、酸によって活性化できる架橋剤を含んでよい。酸もしくは塩基によって活性化できる架橋剤は、エポキシ基またはオキセタン基を有する化合物を含む。固体または液体の公知のエポキシ化合物またはオキセタン化合物を使用でき、前記化合物は、必要とされる特性に応じて使用される。好ましいエポキシ樹脂は、ビスフェノールＳ型のエポキシ樹脂、例えば日本化薬株式会社によって製造されるＢＰＳ−２００、ＡＣＲ  Ｃｏ．によって製造されるＥＰＸ−３０、大日本インキ化学工業株式会社によって製造されるＥｐｉｃｕｌｏｎ  ＥＸＡ−１５１４等；ビスフェノールＡ型のエポキシ樹脂、例えば、大日本インキ化学工業株式会社によって製造されるＥｐｉｃｕｌｏｎ  Ｎ−３０５０、Ｎ−７０５０、Ｎ−９０５０、ＸＡＣ−５００５、ＧＴ−７００４、６４８４Ｔ、６０９９；ビスフェノールＦ型のエポキシ樹脂、例えばＮＳＣＣ  Ｅｐｏｘｙ  Ｍａｎｕｆａｃｔｕｒｉｎｇ  Ｃｏ．，Ｌｔｄ．によって製造されるＹＤＦ−２００４、ＹＤＦ２００７；ビスフェノールフルオレン型のエポキシ樹脂、例えば大阪ガスケミカル株式会社によって製造されるＯＧＳＯＬ  ＰＧ、ＰＧ−１００、ＥＧ、ＥＧ−２１０；ジグリシジルフタレート樹脂、例えば日本油脂株式会社によって製造されるＢｌｅｍｍｅｒ  ＤＧＴ等；複素環式のエポキシ樹脂、例えば日産化学工業株式会社によって製造されるＴＥＰＩＣ、チバ・スペシャルティ・ケミカルズ株式会社によって製造されるＡｒａｌｄｉｔｅ  ＰＴ８１０等；ビキシリレノール型のエポキシ樹脂、例えば油化シェル株式会社によって製造されるＹＸ−４０００等；ビフェノール型のエポキシ樹脂、例えば油化シェル株式会社によって製造されるＹＬ−６０５６等；テトラグリシジルキシレノイルエタン樹脂、例えばＮＳＣＣ  Ｅｐｏｘｙ  Ｍａｎｕｆａｃｔｕｒｉｎｇ  Ｃｏ．，Ｌｔｄ．によって製造されるＺＸ−１０６３等；ノボラック型のエポキシ樹脂、例えば日本化薬株式会社によって製造されるＥＰＰＮ−２０１、ＥＯＣＮ−１０３、ＥＯＣＮ−１０２０、ＥＯＣＮ−１０２５およびＢＲＲＮ、旭化学工業株式会社によって製造されるＥＣＮ−２７８、ＥＣＮ−２９２およびＥＣＮ−２９９、ＢＡＳＦジャパン株式会社によって製造されるＧＹ−１１８０、ＥＣＮ−１２７３およびＥＣＮ−１２９９、ＮＳＣＣ  Ｅｐｏｘｙ  Ｍａｎｕｆａｃｔｕｒｉｎｇ  Ｃｏ．，Ｌｔｄ．によって製造されるＹＤＣＮ−２２０Ｌ、ＹＤＣＮ−２２０ＨＨ、ＹＤＣＮ−７０２、ＹＤＣＮ−７０４、ＹＤＰＮ−６０１およびＹＤＰＮ−６０２、大日本インキ化学工業株式会社によって製造されるＥｐｉｃｕｌｏｎ−６７３、Ｎ−６８０、Ｎ−６９５、Ｎ−７７０およびＮ−７７５等；ビスフェノールＡのノボラック型のエポキシ樹脂、例えば旭化学工業株式会社によって製造されるＥＰＸ−８００１、ＥＰＸ−８００２、ＥＰＰＸ−８０６０およびＥＰＰＸ−８０６１、大日本インキ化学工業株式会社によって製造されるＥｐｉｃｕｌｏｎ  Ｎ−８８０等；キレート型のエポキシ樹脂、例えば旭電化工業株式会社によって製造されるＥＰＸ−４９−６９およびＥＰＸ−４９−３０等；グリオキサール型のエポキシ樹脂、例えばＮＳＣＣ  Ｅｐｏｘｙ  Ｍａｎｕｆａｃｔｕｒｉｎｇ  Ｃｏ．，Ｌｔｄ．によって製造されるＹＤＧ−４１４等；アミノ基含有のエポキシ樹脂、例えばＮＳＣＣ  Ｅｐｏｘｙ  Ｍａｎｕｆａｃｔｕｒｉｎｇ  Ｃｏ．，Ｌｔｄ．によって製造されるＹＨ−１４０２およびＳＴ−１１０、油化シェル株式会社によって製造されるＹＬ−９３１およびＹＬ−９３３等；ゴム変性エポキシ樹脂、例えば大日本インキ化学工業株式会社によって製造されるＥｐｉｃｕｌｏｎ  ＴＳＲ−６０１、旭電化工業株式会社によって製造されるＥＰＸ−８４−２およびＥＰＸ−４０６１等；ジシクロペンタジエンフェノール型のエポキシ樹脂、例えば山陽国策パルプ株式会社によって製造されるＤＣＥ−４００等；シリコーン変性エポキシ樹脂、例えば旭電化工業株式会社によって製造されるＸ−１３５９等；ε−カプロラクトン変性エポキシ樹脂、例えばダイセル株式会社によって製造されるＰｌａｑｕｅ  Ｇ−４０２およびＧ−７１０等およびそれ以外のエポキシ樹脂である。更に、これらのエポキシ化合物の部分的にエステル化された（例えば（メタ）アクリレートによってエステル化された）化合物を組み合わせて使用することができる。オキセタン化合物の例は、３−エチル−３−ヒドロキシメチルオキセタン（オキセタンアルコール）、２−エチルヘキシルオキセタン、キシレンビスオキセタン、東亞合成株式会社によって製造される３−エチル−３［［（３−エチルオキセタン−３−イル）メトキシ］メチル］オキセタン（アロンオキセタンシリーズ）である。
【０２４３】
光重合性組成物を、様々な目的のために、例えば、印刷インキとして、例えばスクリーン印刷インキとして、オフセット印刷もしくはフレキソ印刷用のインキとして、透明仕上げとして、白色仕上げもしくは着色仕上げとして、例えば木材または金属用に、粉末コーティングとして、コーティング材料として、とりわけ、紙、木材、金属またはプラスチック用に、建物のマーキングおよび道路のマーキング用の昼光硬化性コーティングとして、写真複写技術のために、ホログラフィック記録材料のために、画像記録技術のために、または有機溶剤または水性アルカリで現像できる印刷版を製造するために、スクリーン印刷用マスクを製造するために、歯科充填組成物として、接着剤として、感圧性接着剤として、積層用樹脂として、エッチングレジスト、はんだレジスト、電気めっきレジスト、または永久レジストとして、液体膜と乾燥膜との両方で、光構造化可能な誘電体として、およびプリント回路基板および電子回路用に、様々なディスプレイ用途用のカラーフィルタを製造するためのレジストとして、またはプラズマディスプレイパネルおよびエレクトロルミネッセンスディスプレイの製造工程において構造を作るためのレジストとして（例えば、ＵＳ５８５３４４６、ＥＰ８６３５３４、ＪＰ０９−２４４２３０−Ａ、ＪＰ１０−６２９８０−Ａ、ＪＰ０８−１７１８６３−Ａ、ＵＳ５８４０４６５、ＥＰ８５５７３１、ＪＰ０５−２７１５７６−Ａ、ＪＰ０５−６７４０５−Ａに記載される）、ホログラフィックデータ記録（ＨＤＳ）材料の製造のために、光スイッチ、光格子（干渉格子）、光回路の製造のために、３次元物品を集塊硬化（透明型内でのＵＶ硬化）によって、または立体リソグラフィー技術によって製造するために（例えば、複合材料（例えばスチレンポリエステル、必要であればそれはガラス繊維および／または他の繊維および他の助剤を含有してよい）および他の厚い層状組成物を製造するためにＵＳ４５７５３３０に記載される通り）、電子コンポーネントおよび集積回路のコーティングおよびシーリングのために、または光ファイバー用のコーティングとして、または光学レンズ、例えばコンタクトレンズまたはフレネルレンズを製造するために、使用できる。本発明による組成物は、更に、医療機器、補助機械またはインプラントの製造のために適している。更に、本発明による組成物は、サーモトロピック特性を有するゲルの製造のために適しており、それは、例えばＤＥ１９７０００６４およびＥＰ６７８５３４に記載されている。
【０２４４】
新規の光開始剤は、更に、乳化重合、パール重合もしくは懸濁重合のための開始剤として、液晶モノマーおよびオリゴマーの配向状態の固定化のための重合開始剤として、または有機材料上に色素を固定するための開始剤として使用することもできる。
【０２４５】
コーティング材料において、プレポリマーと多価不飽和モノマーとの混合物であって、更に同様に一価不飽和モノマーを含んでよい混合物がしばしば使用される。それは本明細書では、コーティング被膜の特性を主として規定するプレポリマーであり、その変更によって当業者は、硬化された被膜の特性に影響を及ぼすことができる。前記多価不飽和モノマーは、被膜に不溶性を付与する架橋剤として機能する。前記一価不飽和モノマーは、溶剤の使用を要することなく粘度を下げるために使用される反応性希釈剤として機能する。
【０２４６】
不飽和ポリエステル樹脂は、通常は、２成分系において一価不飽和モノマー、好ましくはスチレンと一緒に使用される。フォトレジストのために、特定の１成分系がしばしば使用され、例えばポリマレイミド、ポリカルコンまたはポリイミドが使用され、それらは、ＤＥ２３０８８３０に記載されている。
【０２４７】
新規光開始剤は、放射線硬化性粉末コーティングの重合のためにも使用できる。前記粉末コーティングは、固体樹脂と、反応性二重結合を含むモノマー、例えばマレエート、ビニルエーテル、アクリレート、アクリルアミドおよびそれらの混合物を基礎としうる。
【０２４８】
新規の光硬化性組成物は、例えばあらゆる種類の基材、例えば木材、テキスタイル、紙、セラミックス、ガラス、プラスチック、例えばポリエステル、ポリエチレンテレフタレート、ポリオレフィンもしくは酢酸セルロースの、特に被膜の形の、また金属、例えばＡｌ、Ｃｕ、Ｎｉ、Ｆｅ、Ｚｎ、ＭｇもしくはＣｏおよびＧａＡｓ、ＳｉもしくはＳｉＯ２であって、保護層の適用が意図されるもしくは図状の曝露により図柄を生成することが意図される基材のためのコーティング材料として適している。
【０２４９】
更に新規の放射感受性組成物は、ネガ型レジストとして使用され、それは、光に対する非常に高い感度を有し、かつ膨潤せずに水性アルカリ媒体中で現像できる。それらは、レリーフ印刷、平板印刷、グラビア印刷のための印刷形状のまたはスクリーン印刷形状の作製のために、レリーフコピーの作成のために、例えば点字の文字の作成のために、スタンプの作製のために、化学粉砕で使用するために、または集積回路の製造におけるマイクロレジストとして適している。該組成物は、更に、光パターン形成可能な誘電体層またはコーティング、コンピュータチップ、プリント基材および他の電気もしくは電子コンポーネントの製造における封入材料および絶縁コーティングとして使用してよい。可能な層支持体およびコーティング基材の処理条件は、様々である。
【０２５０】
新規の組成物は、また、感光性の熱硬化性樹脂組成物およびその使用によってソルダーレジストパターンを形成する方法に関し、より具体的にプリント回路基板の製造、金属製物品の精密な作製、ガラスおよび石材物品のエッチング、プラスチック物品の浮き彫りおよび印刷版の製造のための材料として有用な、特にプリント回路基板用のソルダーレジストとして有用な新規の感光性の熱硬化性の樹脂組成物ならびにソルダーレジストパターンの形成方法であって、樹脂組成物の層をパターンを有するフォトマスクを通じて選択的に化学線にさらす工程と、層のさらされた部分を現像する工程とによって行う前記方法に関する。
【０２５１】
ソルダーレジストは、融けたはんだが無関係の部分に付着することを防ぐことと回路を保護することを目的とするプリント回路基板に対する所定の部位のはんだ付けの間に使用される物質である。従って、高い付着性、絶縁抵抗、はんだ付け温度に対する耐久性、溶剤に対する耐久性、アルカリに対する耐久性、酸に対する耐久性、そしてメッキに対する耐久性等の特性を有する必要がある。
【０２５２】
本発明による光硬化性の組成物は良好な熱的安定性と酸素による阻害に対して十分に耐久性があるので、該組成物は、例えばＥＰ３２０２６４に記載されるようなカラーフィルターまたはカラーモザイクシステムの製造のために特に適している。通常、ＬＣＤ、ＰＤＰ（プラズマパネルディスプレイ）、ＥＬ（電子発光）ディスプレイ等のフラットパネルディスプレイならびに投射システム、スキャナ、デジタルカメラおよびビデオカメラのためのイメージセンサ、ＣＣＤ（電荷結合素子）およびＣＭＯＳ（相補型金属酸化膜半導体）センサの製造において使用される。
【０２５３】
カラーフィルターは、通常は、ガラス基材上に、赤色と緑色と青色のピクセルと、黒色のマトリックスとを形成することによって製造される。これらのプロセスにおいて、本発明による光硬化性組成物を使用できる。特に好ましい使用方法は、赤色、緑色および青色の着色物質、染料および顔料を本発明の感光性の樹脂組成物に添加することと、基材を前記組成物でコーティングすることと、該コーティングを短時間の熱処理で乾燥させることと、該コーティングをパターン状に化学線にさらすことと、引き続き水性アルカリ性現像溶液中で前記パターンを現像することと、任意に熱処理することとを含む。このように、赤色、緑色および青色に顔料着色されたコーティングを、任意の所望の順序で前記プロセスで互いの最上部へ引き続き適用することによって、赤色、緑色および青色のカラーピクセルを有するカラーフィルタ層を製造できる。
【０２５４】
現像は、重合されなかった領域を適切なアルカリ性現像溶液で洗出することによって行われる。このプロセスは、複数の色を有するイメージを形成するまで繰り返す。
【０２５５】
本発明の感光性の樹脂組成物において、少なくとも１もしくはそれより多くの画素を透明基材上に形成させ、次いで前記透明基材が形成されていない側の透明基材から露光を行う方法によって、前記画素は、光シールドマスクとして用いることができる。例えば、全面の露光を行う場合には、マスクの位置調整は不要となり、その位置のすべりの懸念は取り除かれる。そして、前記の画素が形成されていない部分の全てを硬化させることが可能である。更に、この場合に、同様に前記の画素が形成されていない部分を、遮光マスクの部分的な使用によって現像して取り除くことが可能である。
【０２５６】
いずれにせよ、先に形成された画素と後に形成された画素との間には隙間は形成されないので、本発明の組成物は、例えばカラーフィルタ用の形成材料に適している。具体的には、前記の赤色、緑色および青色の着色物質、染料および顔料は、本発明の感光性の樹脂組成物に加えられ、そして赤色、緑色および青色の画素の形成のために画像の形成のためのプロセスが繰り返される。次いで、例えば黒色の着色材料、染料および顔料で着色された感光性樹脂は、全面に与えられる。全面露光（または遮光マスクを介した部分的な露光）をその上に行うことで、赤色、緑色および青色の画素の間にある隙間全体にわたって（または遮光マスクの部分的な領域の全体にわたって）黒色の画素を形成させることができる。
【０２５７】
感光性の樹脂組成物が基材上にコーティングされ乾燥される方法に加えて、本発明の感光性の樹脂組成物は、同様にレイヤートランスファー材料のために使用することができる。つまり、該感光性の樹脂組成物は、直接的に、一時的な支持体上に、好ましくはポリエチレンテレフタレートフィルム上に、または酸素遮蔽層および剥離層または剥離層および酸素遮蔽層が与えられたポリエチレンテレフタレートフィルム上に層状に与えられる。通常、合成樹脂から製造される除去可能なカバーシートは、取り扱い時の保護のためにその上に積層される。更に、同様に、アルカリ可溶性の熱可塑性樹脂層および中間層が一時的な支持体上に与えられ、更に感光性の樹脂組成物層がその上に与えられている層構造を塗布できる（ＪＰ５−１７３３２０−Ａ）。
【０２５８】
前記のカバーシートは、使用時に取り除かれ、そして感光性の樹脂組成物は、永続的な支持体上に積層される。引き続き、剥離は、これらの層と一時的な支持体との間では、酸素遮蔽層と剥離層が与えられている場合に行われ、剥離層と酸素遮蔽層との間では、剥離層と酸素遮蔽層が与えられている場合に行われ、そして一時的な支持体と感光性樹脂層との間では、剥離層か酸素遮蔽層のいずれかが与えられていない場合に行われ、そして一時的な支持体が取り除かれる。
【０２５９】
金属の支持体、ガラス、セラミックおよび合成樹脂のフィルムは、カラーフィルタ用の支持体として使用することができる。ガラスと合成樹脂のフィルムであって透明かつ優れた寸法安定性を有するものは特に好ましい。
【０２６０】
感光性の樹脂組成物層の厚さは、通常は、０．１マイクロメートル〜５０マイクロメートル、特に０．５マイクロメートル〜５マイクロメートルである。
【０２６１】
現像溶液は、当業者に公知のあらゆる形態で、例えば浴溶液、パドル溶液または噴霧溶液の形態で使用することができる。感光性の樹脂組成物層の硬化されていない部分を取り除くためには、回転ブラシで擦ることと湿ったスポンジで擦ること等の方法を組み合わせることができる。通常、現像溶液の温度は、好ましくは、室温から４０℃とその付近である。現像時間は、特定の種類の感光性の樹脂組成物、現像溶液のアルカリ性および温度ならびに添加する場合には有機溶剤の種類と濃度に応じて変更可能である。通常、その時間は、１０秒から２分である。現像プロセスの後にリンス工程を置くこともできる。
【０２６２】
最終的な熱処理は、好ましくは、現像プロセスの後に行われる。従って、露光により光重合された層（以下、光硬化層と呼ぶ）を有する支持体を電気炉および乾燥機内で加熱するか、または光硬化層に赤外ランプを照射するか、もしくはホットプレート上で加熱する。加熱温度と時間は、使用される組成物と形成される層の厚さに依存する。一般に、加熱は、約１２０℃〜約２５０℃で、約５分〜約６０分間にわたり適用される。
【０２６３】
本発明による組成物は、潜在顔料を含んでもよく、該潜在顔料を含む感光性のパターンもしくはコーティングの熱処理の間に微分散された顔料に変換される。その熱処理は、潜在顔料含有の光画像形成性の層の露光後または現像後に実施できる。そのような潜在顔料は、例えばＵＳ５８７９８５５に記載されるような化学的方法、熱的方法、光分解的方法または放射誘発型の方法によって不溶性顔料に変換できる可溶性の顔料前駆体である。そのような潜在顔料のこの変換は、化学線にさらしたときまたは酸性化合物を添加することによって酸を生成する化合物を組成物に添加することによって増強できる。従って、本発明による組成物中に潜在顔料を含むカラーフィルターレジストを製造することもできる。
【０２６４】
カラーフィルターの例は、特に前記の顔料とイオン性不純物スカベンジャーの組み合わせに関しては、ＥＰ３２０２６４に示されている。本発明による光開始剤、すなわちＥＰ３２０２６４に記載されるカラーフィルター配合物中の式ＩまたはＩＩの化合物は、トリアジン開始剤化合物と置き換えられると理解される。カラーフィルタ組成物のために適した成分は、先により詳細に記載されている。
【０２６５】
カラーフィルターレジスト、そのようなレジストの組成およびプロセス条件は、Ｔ．Ｋｕｄｏら，Ｊｐｎ．Ｊ．Ａｐｐｌ．Ｐｈｙｓ．第３７巻（１９９８）３５９４；Ｔ．Ｋｕｄｏら，Ｊ．Ｐｈｏｔｏｐｏｌｙｍ．Ｓｃｉ．Ｔｅｃｈｎｏｌ．第９巻（１９９６）１０９；Ｋ．Ｋｏｂａｙａｓｈｉ，Ｓｏｌｉｄ  Ｓｔａｔｅ  Ｔｅｃｈｎｏｌ．Ｎｏｖ．１９９２，第１５頁〜第１８頁；ＵＳ５３６８９７６；ＵＳ５８００９５２；ＵＳ５８８２８４３；ＵＳ５８７９８５５；ＵＳ５８６６２９８；ＵＳ５８６３６７８；ＪＰ０６−２３０２１２Ａ；ＥＰ３２０２６４；ＪＰ０９−２６９４１０Ａ；ＪＰ１０−２２１８４３Ａ；ＪＰ０１−０９０５１６Ａ；ＪＰ１０−１７１１１９Ａ、ＵＳ５８２１０１６、ＵＳ５８４７０１５、ＵＳ５８８２８４３、ＵＳ５７１９００８、ＥＰ８８１５４１またはＥＰ９０２３２７に示されている。本発明の光開始剤は、カラーフィルターレジスト中で、例えば前記の例に示されるものにおいて使用できるか、またはそのようなレジストにおいて公知の光開始剤と部分的にもしくは完全に置き換えることができる。当業者によれば、本発明の新規の光開始剤の使用は、特定のバインダー樹脂、架橋剤に限定されず、前記明細書に示されるカラーフィルターレジストの例の配合物は、しかしながら、任意のラジカル重合性成分と組み合わせて、染料または着色顔料または潜在顔料と組み合わせて使用して、感光性のカラーフィルターインキまたはカラーフィルターレジストが形成されることは理解される。
【０２６６】
従ってまた、本発明の主題は、全てが感光性の樹脂および顔料を有する、赤色、緑色および青色（ＲＧＢ）のカラーエレメントと、任意に黒色マトリックスを透明基材上に準備することと、前記基材の表面上か前記カラーフィルター層の表面上のいずれかに透明電極を準備することと、によって製造されたカラーフィルターであって、前記の感光性の樹脂は、多官能性のアクリレートモノマー、有機ポリマーバインダーおよび前記の式ＩもしくはＩＩの光重合開始剤を含む前記カラーフィルターである。前記モノマーおよびバインダー成分ならびに好適な顔料は、前記の通りである。カラーフィルターの製造において、前記透明電極層は、透明基材の表面上に適用されるか、または赤色、緑色および青色の画素および黒色マトリックスの表面上に準備できる。透明な基材は、例えばガラス基材であって、その表面上に更に電極を有してよい基材である。
【０２６７】
カラーフィルターのコントラストを向上させるために、異なる色の色領域の間に黒色マトリックスを適用することが好ましい。
【０２６８】
本発明の感光性組成物は、既に示したように、カラーフィルターの黒色マトリックスの製造のためにも適している。前記の黒色マトリックス組成物は、例えば、本発明の式ＩまたはＩＩの光開始剤化合物、有機バインダー、特にカルボキシル基を有するエポキシアクリレート樹脂である有機バインダー、黒色着色材料、ポリマー分散剤、特に塩基性官能基を含むポリマー分散剤を含む。当業者は、そのような配合に関して熟知している。前記の好適な黒色マトリックス組成物および成分（光開始剤以外）の例は、日本国特許第３７５４０６５号に示されており、その開示内容は、参照をもって記載されたものとする。
【０２６９】
感光性組成物を使用して黒色マトリックスを形成し、そして該黒色の感光性組成物をフォトリソグラフィーによってパターン状の露光によって（すなわち好適なマスクを通じて）パターン形成させることで、透明基材上で赤色、緑色および青色の領域を分ける黒色パターンを形成する代わりに、選択的に、無機の黒色マトリックスを使用することが可能である。そのような無機の黒色マトリックスは、堆積された（すなわちスパッタリングされた）金属（すなわちクロム）の被膜から透明基材上で、好適な画像形成プロセスによって、例えばエッチングレジストによるフォトリソグラフィーによるパターン形成と、エッチングレジストによって保護されていない領域における無機層のエッチングと、次いで残りのエッチングレジストの除去によって形成することができる。
【０２７０】
カラーフィルター製造方法においてどのように、そしてどのステップで黒色マトリックスが適用できるかについて種々の方法が知られている。既に前記のように、黒色マトリックスは、赤色、緑色および青色（ＲＧＢ）の形成前に透明基材上に直接適用でき、またはＲＧＢカラーフィルターを基材上に形成させた後に適用することができる。
【０２７１】
ＵＳ６２６７９６による液晶ディスプレイ用のカラーフィルタの種々の実施態様においては、黒色マトリックスは、また、ＲＧＢカラーフィルタエレメントを有する基材に対向する、液晶層によって隔離されている基材上に適用してもよい。
【０２７２】
透明電極層が、ＲＧＢカラーフィルターエレメントと、任意に黒色マトリックスを適用した後に堆積される場合に、保護層としての追加のオーバーコートを、例えばＵＳ５６５０２６３に記載されるように、電極層の堆積前にカラーフィルター層上に適用することができる。
【０２７３】
カラーフィルターのオーバーコート層を形成するために、感光性または熱硬化性の樹脂組成物が使用される。本発明の感光性の組成物を使用してそのようなオーバーコート層を形成することもできる。それというのも、該組成物の硬化された被膜は、平坦性、硬度、化学的および熱的な耐久性、透明性、特に可視領域における透過性、基材への付着性ならびにその上への透明な導電性被膜、例えばＩＴＯ被膜を形成するための適性の点で優れている。保護層の製造において、保護層の不要な部分を、例えば基材の切断のためのけがき線でかつ固体イメージセンサの結合パッド上で、ＪＰ５７−４２００９Ａ、ＪＰ１−１３０１０３ＡおよびＪＰ１−１３４３０６Ａに記載されるように基材から取り除くべきであるという要求があった。この点で、上述の熱硬化性樹脂を使用して良好な精度で保護層を選択的に形成することは困難である。しかしながら、感光性の組成物は、保護層の不要な部分を、フォトリソグラフィーによって簡単に取り除くことを可能にする。
【０２７４】
当業者には、本発明の感光性組成物は、赤色、緑色および青色のカラーピクセルと黒色マトリックスを生成するために、カラーフィルタの製造のために、前記の加工における相違点にもかかわらず、適用できる追加の層にもかかわらず、かつカラーフィルタのデザインにおける相違点にもかかわらず使用できることは明らかである。本発明による組成物を使用してカラーエレメントを形成することは、種々のデザインおよびそのようなカラーフィルターの製造法によって制限されるものではない。
【０２７５】
本発明の感光性組成物は、適宜、カラーフィルタの形成のために使用できるが、この用途に限定されるものではない。同様に、記録材料、レジスト材料、保護層、誘電体層、ディスプレイ用途およびディスプレイエレメント、塗料および印刷インキにおいても有用である。
【０２７６】
本発明による感光性組成物は、また、液晶ディスプレイ、より具体的には反射型液晶ディスプレイにおける、スイッチング素子として薄膜トランジスタ（ＴＦＴ）を有するアクティブマトリックス型ディスプレイとスイッチング素子を有さないパッシブマトリックス型ディスプレイを含むディスプレイにおける層間の絶縁層または誘電体層の製造のためにも適している。
【０２７７】
近年では、液晶ディスプレイは、例えばポケット型ＴＶセットおよび通信用の端末デバイスのために、その薄さと軽量の点で広く用いられている。バックライトの使用が必要無い反射型の液晶ディスプレイが特に要求される。それというのも、超薄型で軽量であり、かつ電力消費を大きく削減できるからである。しかしながら、バックライトが現在入手できる透過型のカラー液晶ディスプレイから取り除かれ、かつ光反射板が、該ディスプレイのより下方の表面に付けられるとしても、光の利用効率が低く、実際の明るさを有することができないという問題点が生ずる。
【０２７８】
この問題の解決策としては、光の利用効率を高めるために種々の反射型の液晶ディスプレイが提案されている。例えば、一定の反射型液晶ディスプレイは、反射機能を有するピクセル電極を含むようにデザインされている。
【０２７９】
反射型液晶ディスプレイは、絶縁性基材と、該絶縁性基材を隔てて配置された対向する基材とを含む。前記基材間の間隔は、液晶で満たされている。ゲート電極は、前記の絶縁性基材上に形成され、ゲート電極と絶縁性基材の両方は、ゲート絶縁性皮膜で覆われる。次いで、半導体層は、ゲート電極の上にあるゲート絶縁被膜上に形成される。ソース電極とドレイン電極は、また、ゲート絶縁被膜上に、半導体層と接触して形成される。ソース電極、ドレイン電極、半導体層およびゲート電極は、互いに協調し、それによりボトムゲート型ＴＦＴをスイッチング素子として構成する。
【０２８０】
層間絶縁皮膜が形成され、それがソース電極、ドレイン電極、半導体層およびゲート絶縁皮膜を覆う。コンタクトホールは、ドレイン電極上の層間絶縁被膜を通じて形成される。アルミニウム製のピクセル電極は、層間絶縁性皮膜とコンタクトホールの内部側壁の両方に形成される。ＴＦＴのドレイン電極は、事実上、層間絶縁被膜を通じてピクセル電極と接触される。層間絶縁層は、一般に、粗面化された表面を有するように設計され、それによって、ピクセル電極は、反射板として作用し、前記反射板は、より広い観賞用の角度（鑑賞角）を得るために光を拡散する。
【０２８１】
反射型の液晶ディスプレイは、ピクセル電極が光反射板として作用する点で光を使用する効率を顕著に高める。
【０２８２】
上述の反射型液晶ディスプレイにおいて、層間絶縁被膜は、フォトリソグラフィーによって凹凸を有するように設計される。表面粗さについてマイクロメートル規模の凹凸の微細形状を形成し制御し、かつコンタクトホールを形成するために、ポジ型およびネガ型のフォトレジストを使用したフォトリソグラフィー法が使用される。これらのレジストのためには、本発明による組成物が特に適している。
【０２８３】
本発明による感光性組成物は、更に、液晶ディスプレイパネルにおける液晶部のセル間隔を制御するスペーサーの製造のために使用できる。透明なカラムスペーサーは、ＬＣＤ技術で広く知られているが、透明なスペーサーは、コントラスト比を減らす偏光を妨害する。考えられる解決策の一つは、偏光を散乱させずに吸収するために黒色の着色剤と混ぜることであり、すなわちは黒色のカラムスペーサーとすることである。ブラックカラムスペーサーもＬＣＤ技術で使用されている。ブラックカラムスペーサーの場合に、１種以上の更なる黒色の着色剤または前記の他の色の着色剤の混合物が使用される。
【０２８４】
液晶ディスプレイにおいて液晶層を通じて透過されたまたは反射された光の特性はセル間隔に依存するので、厚さの精度およびピクセルアレイにわたる均一性は、液晶ディスプレイユニットの性能のための決定的なパラメータである。液晶セルにおいて、セル中の基材の間の間隔は、基材の間のスペーサーとして直径数マイクロメートルのガラスもしくはポリマーの球体をまばらに分配することによって一定に保持される。それらのスペーサーは、このように基材の間で、該基材の間で一定値で距離を維持するように保持される。その距離は、スペーサーの直径によって決定される。それらのスペーサーは、基材の間の最小間隔を保証する；すなわち、それらは基材の間で距離の低下を防ぐ。しかしながら、それらは、基材が互いに離れることを防ぐことはできない。すなわち基材の間の距離は増大する。更に、スペーサービーズのこの使用方法は、スペーサービーズの直径の均一性の問題と、パネル上でのスペーサービーズの一様な分配の困難性、ならびに不均一な配向、そして明るさおよび／または光学的開口の問題を、ピクセルアレイ領域でのスペーサーの位置に応じて有する。大きい画像表示領域を有する液晶ディスプレイは、最近では、多くの注意を引いている。しかしながら、液晶セルの面積の増加は、一般に、セルを構成する基材の歪みをもたらす。液晶の層構造は、基材の変形により破壊される傾向がある。このように、基材の間の間隔を一定に保持するためにスペーサーが使用される場合でさえも、大きい画像表示面積を有する液晶ディスプレイは、そのディスプレイが故障を生ずるので実行できない。前記のスペーサー球の分配法の代わりに、セル間隔においてスペーサーとしてカラムを形成する方法も提案されている。この方法において、ピクセルアレイ領域と対向電極との間の領域にスペーサーとして、定められたセル間隔を形成するために、樹脂のカラムが形成される。フォトリソグラフィーで接着特性を有する感光性材料は、通常は、例えばカラーフィルタの製造方法において使用される。この方法は、スペーサーの位置、数および高さを自由に制御できるスペーサービーズを使用した慣用の方法と比較して好ましい。近年では、タッチパネル型の液晶ディスプレイ、例えばモバイルオーディオプレイヤーおよび手持ち式のゲームプラットフォームの広がりにともない、液晶パネルへの機械的応力が高まる傾向にある。機械的強度を高めるためにセル間隔を制御するスペーサーの要求が強まるため、こうしてマルチスペーサー法が使用される。マルチスペーサー法によれば、セル間隔が外側からの圧力により狭まるときに、セル間隔を制御するメインスペーサーへの添加は、通常は、サブスペーサーの外的応力に対するセル間隔の支持を低下させる。このマルチスペーサーは、メインスペーサーによる低温条件での液晶の収縮を引き起こし、液晶内の気泡の生成を抑制しうる。
【０２８５】
メインスペーサーとサブスペーサーを含むマルチスペーサーは、同じステップにおいて、例えばＪＰＡ−２０１１０６５１３３に記載されるようなハーフトーンマスクを使用して形成される。本発明による感光性組成物は、ハーフトーンマスクを使用した製造方法のために望ましい。
【０２８６】
カラー液晶ディスプレイパネルでは、カラーフィルターエレメントの黒色マトリックス下の非画像形成領域に、このようなスペーサーが形成される。従って、感光性組成物を用いて形成されるスペーサーは、明るさおよび光学的開口を減少させない。
【０２８７】
カラーフィルター用のスペーサーを有する保護層を製造するための感光性組成物は、ＪＰ２０００−８１７０１Ａに開示されており、そしてスペーサー材料用の乾燥被膜型フォトレジストもまた、ＪＰ１１−１７４４５９ＡおよびＪＰ１１−１７４４６４Ａに開示されている。前記文献に記載されるように、感光性組成物、液体型および乾燥皮膜型フォトレジストは、少なくとも１種のアルカリ性もしくは酸可溶性バインダーポリマー、ラジカル重合性モノマーおよびラジカル開始剤を含んでいる。幾つかの場合には、更にエポキシドおよびカルボン酸のような熱架橋性成分が含まれてもよい。
【０２８８】
感光性組成物を使用してスペーサーを形成するステップは以下の通りである。
【０２８９】
感光性組成物を基材、例えば、カラーフィルターパネルに適用して、基体をプリベーク後、マスクを通してこれを露光する。次に、基材を現像液で現像して、パターン形成することにより所望のスペーサーを形成する。組成物が、幾らかの熱硬化性成分を含むとき、通常ポストベークを行って組成物を熱硬化させる。
【０２９０】
本発明の光硬化性組成物は、その高い感度のため、（上述の）液晶ディスプレイ用のスペーサーを製造するのに適している。
【０２９１】
本発明の感光性組成物はまた、液晶ディスプレイパネル、イメージセンサー等に使用されるマイクロレンズアレイを製造するためにも適している。
【０２９２】
マイクロレンズは、検出器、ディスプレイ、および発光装置（発光ダイオード、横および縦キャビティーレーザー）のような能動オプトエレクトロニクス装置に適合して、これらの光学入力または出力特性を改善するための、微小な受動光学部品である。応用の分野は広く、遠距離通信、情報工学、視聴覚サービス、太陽電池、検出器、固体光源、および光学的相互接続のような分野をカバーする。
【０２９３】
現在の光学システムでは、種々の技術を利用することにより、マイクロレンズと微小光学装置の間の効率的なカップリングが得られている。
【０２９４】
マイクロレンズアレイは、ディスプレイの明るさを増大させるため液晶ディスプレイ装置のような非発光ディスプレイ装置の画素領域上の照明光を集光するために、入射光を集光するために、あるいは、例えばファクシミリ等に、これらの装置の感度を改善するために使用されるラインイメージセンサーの光電変換領域上に画像を形成するための、および液晶プリンターまたは発光ダイオード（ＬＥＤ）プリンターにおいて使用される感光性手段上に印刷すべき画像を形成するために使用される。
【０２９５】
最も一般的な応用は、電荷結合素子（ＣＣＤ）のような固体画像検知装置の光検出器アレイの効率を改善するためのその使用である。検出器アレイでは、各検出エレメントまたはピクセルにおいて可能な限り多くの光の捕集が望まれる。マイクロレンズを各ピクセルの頂部に置けば、レンズは、入射光を捕集して、レンズのサイズより小さな能動領域にこれを集中させる。
【０２９６】
先行技術によれば、マイクロレンズアレイは、種々の方法により製造することができる：そのそれぞれについて本発明による組成物を使用してよい。（１）凸レンズを得るための方法（平面配置のレンズのパターンを、従来のフォトリソグラフィー法等により熱可塑性樹脂に描き、次に熱可塑性樹脂を樹脂の軟化点を超える温度まで加熱することにより流動性を持たせ、これによってパターンエッジに沈下を引き起こす（いわゆる「リフロー化」）］（例えば、ＪＰ６０−３８９８９−Ａ、ＪＰ６０−１６５６２３−Ａ、ＪＰ６１−６７００３−Ａ、およびＪＰ２０００−３９５０３−Ａを参照のこと）。この方法では、使用される熱可塑性樹脂が感光性であるとき、レンズのパターンは、この樹脂の露光により得ることができる。
【０２９７】
（２）成形型またはスタンパーを使用することによるプラスチックもしくはガラスの材料の形成方法。レンズ材料としては、光硬化性樹脂および熱硬化性樹脂がこの方法で使用できる（例えばＷＯ９９／３８０３５を参照のこと）。
【０２９８】
（３）アライナーの使用により感光性樹脂を所望のパターンで露光すると、未反応モノマーが、非露光領域から露光領域へ移動することによって、露光領域の膨潤が生じるという現象に基づく、凸レンズを形成するための方法（例えば、Ｊｏｕｒｎａｌ  ｏｆ  ｔｈｅ  Ｒｅｓｅａｒｃｈ  Ｇｒｏｕｐ  ｉｎ  Ｍｉｃｒｏｏｐｔｉｃｓ  Ｊａｐａｎｅｓｅ  Ｓｏｃｉｅｔｙ  ｏｆ  Ａｐｐｌｉｅｄ  Ｐｈｙｓｉｃｓ，Ｃｏｌｌｏｑｕｉｕｍ  ｉｎ  Ｏｐｔｉｃｓ，第５巻，第２号，第１１８頁〜第１２３頁（１９８７）および第６巻，第２号，第８７頁〜第９２頁（１９８８）を参照のこと）。支持基材の上面上に、感光性樹脂層を形成する。次に独立した遮光マスクを使用して、感光性樹脂層の上面を水銀灯等からの光で照らすことにより、感光性樹脂層を露光する。結果として、感光性樹脂層の露光部分が凸レンズの形状に膨潤することにより、複数のマイクロレンズを有する集光層が形成される。
【０２９９】
（４）凸レンズを得るための方法（フォトマスクを樹脂と接触させないような近接露光法により感光性樹脂を露光することにより、パターンエッジにブラーが生じるため、光化学反応生成物の量は、パターンエッジのブラー化の程度に依存して分布する）（例えば、ＪＰ６１−１５３６０２Ａを参照のこと）。
【０３００】
（５）レンズ作用を生みだすための方法（感光性樹脂を特定強度分布の光に露光することにより、光強度に依存して屈折率の分布パターンを形成する）（例えば、ＪＰ６０−７２９２７ＡおよびＪＰ６０−１６６９４６Ａを参照のこと）。
【０３０１】
上述の方法のいずれにおいても、本発明の感光性組成物を使用して、光硬化性樹脂組成物を用いてマイクロレンズアレイを形成することができる。
【０３０２】
ある特定の種類の技術は、フォトレジストのような熱可塑性樹脂におけるマイクロレンズの形成に専念する。一例が、Ｐｏｐｏｖｉｃらにより参考文献：ＳＰＩＥ  ８９８，第２３頁〜第２５頁（１９８８）に発表されている。リフロー法と名付けられたこの方法は、熱可塑性樹脂中のレンズのフットプリントを画定し（例えば、フォトレジストのような感光性樹脂中でフォトリソグラフィーにより）、続いてこの材料をそのリフロー温度を超えて加熱するという工程を含む。表面張力が、リフロー前の元の島と等しい容量を有する、フォトレジストの島を球形のキャップへともたらす。このキャップは、平凸マイクロレンズである。この技術の利点は、特に、簡単さ、再現性、および発光または光検出オプトエレクトロニクス装置の頂上部への直接組み込みの可能性にある。
【０３０３】
幾つかの場合には、リフロー化前にオーバーコート層を長方形の形状でパターン形成されたレンズ単位上に形成することにより、リフロー工程での球形キャップへのリフローなしに中央での樹脂の島の沈下が回避される。オーバーコートは、永久保護層として作用する。コーティング層もまた、感光性組成物から作られる。
【０３０４】
マイクロレンズアレイは、例えばＥＰ０９３２２５６に開示される、成形型またはスタンパーの使用によって製作することもできる。平面マイクロレンズアレイを製造する方法は、下記のとおりである：凸面部分を密に配置したスタンパーの成形面に、離型剤をコーティングし、高い屈折率を有する光硬化性合成樹脂材料を、スタンパーの成形面上にセットする。次に、ガラス基材を合成樹脂材料に押し付け、それによって、合成樹脂材料を伸展させ、紫外線での照射または加熱によって合成樹脂材料を硬化させ、凸マイクロレンズを形成するよう成形する。その後、スタンパーを剥がす。次いで、低い屈折率を有する光硬化性合成樹脂材料を、接着層として凸マイクロレンズ上にさらにコーティングし、カバーガラス板へ作成したガラス基材を、合成樹脂材料に押し付け、それによってこれを伸展させる。次いで、合成樹脂材料を硬化させ、最後に、平面マイクロレンズアレイを形成する。
【０３０５】
ＵＳ５９６９８６７に開示されたとおり、型を用いた類似の方法が、プリズムシートの製造に適用され、これは、カラー液晶表示パネル用のバックライトユニットの一部として、明るさを増強するために用いられる。片側にプリズム列を形成するプリズムシートは、バックライトの発光面に取り付けられる。プリズムシートを製造するには、活性エネルギー線硬化性組成物を、金属製、ガラス製または樹脂製のレンズ型にキャストし伸展させ、プリズム列等のレンズ形状を形成し、その後、透明な基材シートをその上に置き、活性エネルギー線放出源からの活性エネルギー線を、硬化のために該シートを通して照射する。次いで、製造されたレンズシートを、レンズ成形用型から離型して、レンズシートを得る。
【０３０６】
レンズ部分を形成するのに用いられる活性エネルギー線硬化性組成物は、透明な基材への接着性、および適当な光学特性を含む、様々な特性を保有しなければならない。
【０３０７】
少なくとも従来の技術の何らかのフォトレジストによるレンズは、光学スペクトルの青色端における光学的透過率が不良であるため、いくつかの用途に対して望ましくない。本発明の光硬化性組成物は、熱的にも光化学的にも、黄変性が低いため、上記マイクロレンズアレイの製造に適している。
【０３０８】
新規な放射線感受性組成物は、プラズマ表示パネル（ＰＤＰ）の製造法に用いられるフォトリソグラフィー工程、特にバリヤーリブ、蛍光層および電極の画像形成プロセスにも適している。
【０３０９】
ＰＤＰは、ガス放電による発光によって画像および情報を表示するための、平面表示装置である。パネルの構成、および操作の方法によって、二つの種類、すなわちＤＣ（直流）型およびＡＣ（交流）型が知られている。
【０３１０】
例示のため、ＤＣ型カラーＰＤＰの原理を簡潔に説明する。ＤＣ型カラーＰＤＰでは、２枚の透明な基材（一般的にはガラス板）の間に介在する空間が、この透明基材間に挿入された格子状のバリヤーリブによって、多数の微細なセルに分割される。個々のセルにおいて、放電ガス、例えばＨｅまたはＸｅが密閉される。各セルの後方壁には、蛍光層が存在し、該層は放電ガスの放電によって生成された紫外光によって励起されると、三原色の可視光を発する。前記の２つの基材の内面側において、電極は、関連のセルにわたって互いに対向して配置されている。一般に、カソードは、ＮＥＳＡガラスのような、透明な導電性材料フィルムで形成される。前壁および後壁に形成されたこれらの電極間に高電圧が印加されたとき、セルに密閉された放電ガスは、プラズマ放電を誘発し、その結果放射される紫外光によって、赤、青および緑色の蛍光要素を励起して発光し、画像を表示する。フルカラー表示系では、それぞれ、上記の赤、青および緑色の３原色の各蛍光要素は、連帯して、一つの画素を形成する。
【０３１１】
ＤＣ型ＰＤＰにおけるセルは、格子の構成バリヤーリブによって分割されるのに対し、ＡＣ型ＰＤＰにおけるそれは、基材面に互いに平行に配置されたバリヤーリブによって分割される。いずれの場合も、セルは、バリヤーリブによって分割される。これらのバリヤーリブは、発光放電を固定された領域内に閉じ込めて、隣接する放電セル間の誤った放電またはクロストークを除外し、理想的な表示を確保することを目的とする。
【０３１２】
本発明による組成物は、また、単色または多色であってよい画像記憶または画像複写（コピー、リプログラフィー）のための１層以上の材料の製造のために使用される。更に、前記材料は、色校正システムのために適している。この技術において、マイクロカプセルを含む配合物を適用でき、画像作成のために放射線硬化に引き続き熱処理を行うことができる。そのようなシステムおよび技術ならびにそれらの適用は、例えばＵＳ５３７６４５９に開示されている。
【０３１３】
式ＩまたはＩＩで表される化合物はホログラフィックデータ記憶用途における光開始剤としても適している。前記光開始剤はラジカルを発生させ、ブルーレーザー放射で照射してモノマーの重合を開始するホログラフィックデータ記憶に適している。ブルーレーザーの波長範囲は３９０ｎｍ〜４２０ｎｍ、好ましくは４００ｎｍ〜４１０ｎｍであり、特に４０５ｎｍである。ホログラフィック記憶系（ホログラフィック記録媒体）は、例えば大容量データを素早いアクセス時間で記録および読み出すのに使用される。本発明の光開始剤は例えば特にＷＯ０３／０２１３５８に記載のシステムに適している。
【０３１４】
ホログラフィックデータ記憶系は、好ましくは、低屈折率のマトリックス前駆体のマトリックスネットワークと高屈折率の光重合性モノマーからなる。
【０３１５】
マトリックス前駆体および光活性モノマーは、（ａ）マトリックス前駆体が硬化中に重合する反応が、パターン、例えばデータの記録の間に光活性モノマーが重合する反応から独立しているように選択されるとともに、（ｂ）マトリックスポリマーと光活性モノマー（感光性ポリマー）の重合によって得られるポリマーとは互いに混合可能であるように選択される。光記録材料（すなわちマトリックス材料、さらに光活性モノマー、光開始剤および／または添加剤を加えたもの）は少なくとも約１０５Ｐａの、一般に約１０５Ｐａ〜１０９Ｐａの弾性率を示すとき、マトリックスは形成されると判断される。
【０３１６】
媒体のマトリックスは「溶解」され未反応のままである光重合性モノマーの存在下で、架橋ネットワークとして得られる、その場の重合によって形成される。未反応の光重合性モノマーを含有するマトリックスはまた他の手段、例えば、光反応性の液体モノマーが均一に分散した、固体−樹脂マトリックス材料を用いることによっても形成される。そして、単色照射が、ホログラフィックパターンを生成し、該パターンは光度分布に従い、固体の予形成されたマトリックス中で光反応性モノマーを重合させる。未反応モノマー（光度が最少である場合）はマトリックス中に拡散し、モノマーとマトリックスの屈折率の相違によって、ならびに、モノマーの体積分率によって決定される屈折率の変調を生成する。記録層の厚さは数マイクロメートルの範囲から最高１ミリメートルの厚さである。そのように厚いホログラフィックデータ記憶層であることから、該層を上記レーザー波長で透明にして、光重合の程度が記録層における露光深さに極力依存しないようにするために、光開始剤は高い光反応性と低い吸光度を兼ね備えていることが要求される。
【０３１７】
本発明の光開始剤が、４０５ｎｍにおける高い反応性と低い吸光度を兼ね備え、本用途に適当であることが見出された。染料および増感剤もまた配合物に添加可能である。ブルーレーザー照射に適当な染料および増感剤は、例えばクマリン、キサントン、チオキサントン等である（上記リストを参照）。
【０３１８】
上記のリスト中の項目１．、２．および３．に記載されたチオキサントン、クマリンおよびベンゾフェノンが特に適切である。
【０３１９】
該光開始剤が、ホログラフィックデータ記憶に要求されるような、厚い層中で、高感度で、モノマーの光重合を可能にし、ブルーレーザー照射に高感度な記録層が得られることが判明した。光開始剤は、２０マイクロメートル厚さの感光層中、２質量％〜８質量％の濃度で使用されるとき、レーザー波長における、光開始剤を含む層の０．４未満、好ましくは０．２未満の吸収をもたらす。
【０３２０】
光開始剤は、特に光学物品（例えば光導波路）または、上述のポリマーおよび有機光開始剤を含み、３４０ｎｍ〜４５０ｎｍ範囲のＵＶ波長で最大吸収を有し、屈折率コントラストに当てはめた感度が３×１０−６Δｎ／（ｍＪ／ｃｍ２）より大きい、ホログラフィック記録媒体の製造に特に適している。例えば、該ポリマーは成分１および成分２（成分１はＮＣＯ−末端プレポリマーを含み、成分２はポリオールを含む）を含む材料を重合することによって形成される。成分１は、例えば、ジフェニルメタンジイソシアネート、トルエンジイソシアネート、ヘキサメチレンジイソシアネート、ヘキサメチレンジイソシアネート誘導体、メチレンビスシクロヘキシルイソシアネート、メチレンビスシクロヘキシルイソシアネート誘導体である。成分２は、例えばポリプロピレンオキシドのポリオールである。好ましくは、光活性モノマーはアクリレートモノマーである。前記媒体中、書き込みによって引き起こされる収縮は通常０．２５％未満である。
【０３２１】
光硬化はさらに印刷にとって非常に重要である。それというのも、インクの乾燥時間はグラフィック製品の製造速度にとって決定的な要因であり、かつ、何分の１秒のオーダーであるべきだからである。ＵＶ硬化性インクは、スクリーン印刷インキおよびオフセットインクのために特に重要である。
【０３２２】
既に上述したように、新規混合物は、印刷版の製造のためにも極めて適している。この用途は、例えば可溶性の直鎖状ポリアミドもしくはスチレン／ブタジエンおよび／またはスチレン／イソプレンゴム、カルボキシル基を含むポリアクリレートもしくはポリメチルメタクリレート、ポリビニルアルコールもしくはウレタンアクリレートと、光重合性モノマー、例えばアクリルアミドおよび／またはメタクリルアミドまたはアクリレートおよび／またはメタクリレートおよび光開始剤との混合物を使用する。これらの系の被膜および板（湿式または乾式）は、印刷される原画の陰画（または陽画）を通じて露光され、未硬化の部分は引き続き好適な溶剤または水溶液を使用して洗出される。
【０３２３】
光硬化が使用される別の分野は、金属のコーティングであり、その場合に、例えば金属板および金属管、金属缶もしくは金属ボトルキャップのコーティングおよびポリマーコーティングの、例えばＰＶＣをベースとする床もしくは壁のカバーのコーティングの光硬化である。紙用コーティングの光硬化の例は、ラベル、レコード立ておよびブックカバーの無色のワニスである。
【０３２４】
複合組成物製の成形物品の硬化のために、新規の光開始剤を使用することも関心が持たれている。前記複合コンパウンドは、光硬化性配合物で含浸されている、自己支持性マトリックス材料、例えばガラス繊維、あるいは例えば植物繊維［Ｋ．−Ｐ．Ｍｉｅｃｋ，Ｔ．Ｒｅｕｓｓｍａｎｎ  ｉｎ  Ｋｕｎｓｔｓｔｏｆｆｅ  ８５（１９９５），３６６−３７０を参照］からなる。
【０３２５】
本発明による組成物および化合物は、ホログラフィー、導波体、光学スイッチの製造のために使用でき、その際、照射領域と未照射領域との間の屈折率の差の発生が利用される。
【０３２６】
イメージング技術および情報担体の光学的製造のための光硬化性組成物の使用も重要である。そのような用途において、既に記載したように、支持体に適用された層（湿式もしくは環式）は、図状に、例えばフォトマスクを通じて、紫外線もしくは可視光で照射され、該層の未露光領域は現像液での処理により除去される。光硬化性層の金属への適用は、電着によって実施することもできる。露光領域は、架橋により高分子となり、従って不溶性であり、該支持体上に留まる。適度な着色が可視的像を生成する。前記支持体が金属化された層である場合に、該金属は、露光と現像の後に、未露光領域でエッチング除去されうるか、または電気メッキによって強化されうる。このように、電子回路およびフォトレジストを製造可能である。画像形成材料に用いた場合は、この新規光開始剤は、いわゆるプリントアウト画像を生成し、それにより、照射に起因して色の変化が誘発される、優れた性能を与える。そのようなプリントアウト画像を形成するには、異なる染料、および／またはそのロイコ形態が用いられ、そのようなプリントアウト画像系についての例は、例えばＷＯ９６／４１２４０、ＥＰ７０６０９１、ＥＰ５１１４０３、ＵＳ３５７９３３９およびＵＳ４６２２２８６に見出すことができる。
【０３２７】
新規光開始剤はまた、逐次積層法により製造される多層回路基板の誘電体層を形成するための光パターン形成可能な組成物に適している。
【０３２８】
本発明は、前記のように、顔料着色されたおよび顔料着色されていないペイントおよびワニス、粉末コーティング、印刷インキ、印刷版、接着剤、感圧性接着剤、歯科用組成物、ゲルコート、エレクトロニクス用フォトレジスト、エッチング用レジスト、液状被膜と乾燥被膜の両方、ソルダーレジスト、種々のディスプレイ用途のためのカラーフィルタの製造のためのレジスト（カラーフィルタレジストは、顔料を、顔料と染料を（すなわちハイブリッド系）または染料単独を含有する）、プラズマディスプレイパネル（例えばバリヤーリブ、蛍光体層、電極）、エレクトロルミネッセンスディスプレイおよびＬＣＤ（例えば層間絶縁層、スペーサー、マルチスペーサー、マイクロレンズアレイ）の製造方法において構造を生成するためのレジスト、電機部品および電子部品の封入のための、磁気記録材料、マイクロメカニカル部品、導波路、光スイッチ、めっきマスク、色校正システム、ガラス繊維ケーブル用コーティング、スクリーン印刷用ステンシルの製造のための、立体リソグラフィーによる３次元物品の製造のための、ホログラフィック記録（例えばホログラフィーデータ記憶（ＨＤＳ）のため）のための画像記録材料としての、マイクロエレクトロニクス回路、脱色材料のための、マイクロカプセルを含む配合物、紫外線のおよび可視光のレーザー直描システム用のフォトレジストとして、印刷回路基板の逐次積層における誘電体層、ＯＬＥＤ用のバンク／ピクセル画定層、ＬＣＤおよびＯＬＥＤ用のシーラント、ＬＣＤおよびＯＬＥＤ用の絶縁／パッシベーション層の形成、タッチパネル用の金属ワイヤ／透明導電性フィルムのための絶縁、タッチパネル用のコーティング、タッチパネル用の装飾インキ、タッチパネル用の保護被膜またはタッチパネル用のエッチングレジストのための組成物ならびに方法を提供し、その際、前記方法は、上記の組成物を１５０ｎｍ〜６００ｎｍの範囲の電磁線または電子ビームもしくはＸ線で照射することを含む。
【０３２９】
写真情報記録のために使用される基材は、例えばポリエステルのフィルム、酢酸セルロースもしくはポリマーコート紙を含み、オフセット印刷形状用の基材は、特別に処理されたアルミニウムであり、印刷回路の製造のための基材は、銅クラッドラミネートであり、かつ集積回路の製造のための基材は、例えばシリコンウェハである。写真材料用の感光性層およびオフセット印刷形状の層厚は、一般に、約０．５μｍ〜１０μｍであり、一方で、印刷回路については、０．１μｍ〜約１００μｍである。前記基材のコーティングの後に、溶剤を、一般に乾燥によって除去して、フォトレジストのコートが基材上に残る。
【０３３０】
基材のコーティングは、該基材に液状組成物、溶液もしくは懸濁液を適用することによって実施することができる。溶剤および濃度の選択は、原則的に、組成物型およびコーティング技術に依存する。前記溶剤は不活性であることが望ましい。すなわち、該溶剤は、それらの成分と化学反応を起こさないことが望ましく、コーティング後に乾燥の間に再び除去できることが望ましい。好適な溶剤の例は、ケトン、エーテルおよびエステル、例えばメチルエチルケトン、イソブチルメチルケトン、シクロペンタノン、シクロヘキサノン、Ｎ−メチルピロリドン、ジオキサン、テトラヒドロフラン、２−メトキシエタノール、２−エトキシエタノール、１−メトキシ−２−プロパノール、１，２−ジメトキシエタン、酢酸エチル、ｎ−ブチルアセテート、エチル  ３−エトキシプロピオネート、２−メトキシプロピルアセテート、メチル−３−メトキシプロピオネート、２−ヘプタノン、２−ペンタノンおよび乳酸エチルである。
【０３３１】
前記溶液は、基材へと、公知のコーティング技術によって、例えばスピンコート法、ディップコート法、ナイフコート法、カーテンコート法、ブラシ塗布法、吹き付け法によって、殊に静電的吹き付け法、リバースロールコート法によって、また電気泳動的堆積によって均一に適用される。また、感光性層を一時的な可撓性支持体に適用し、次いで最終基材、例えば銅クラッド回路板またはガラス基材を積層を介した層の転移によりコーティングすることも可能である。
【０３３２】
適用量（被覆厚）および基材（層支持体）の性質は、所望の適用分野に依存する。被覆厚の範囲は、一般に約０．１μｍから１００μｍ超まで、例えば０．１μｍから１ｃｍまで、好ましくは０．５μｍから１０００μｍまでの値を含む。
【０３３３】
前記基材のコーティングの後に、溶剤を、一般に乾燥によって除去して、フォトレジストの実質的に乾燥したレジスト被膜が基材上に残る。
【０３３４】
前記の新規組成物の感光性は、一般に、約１５０ｎｍ〜６００ｎｍ、例えば１９０ｎｍ〜６００ｎｍ（紫外可視領域）に及びうる。好適な放射線は、例えば日光または人工光源からの光に存在する。従って、多数の非常に様々な種類の光源が使用される。点光源とアレイ（「ランプカーペット」）の両方が好適である。例は、カーボンアークランプ、キセノンアークランプ、低圧−、中圧−、高圧−および超高圧水銀ランプ、場合により金属ハロゲン化物ドープを有するランプ（メタルハロゲンランプ）、マイクロ波刺激金属蒸気ランプ（ｍｉｃｒｏｗａｖｅ−ｓｔｉｍｕｌａｔｅｄ  ｍｅｔａｌ  ｖａｐｏｕｒ  ｌａｍｐｓ）、エキシマランプ、超化学線（ｓｕｐｅｒａｃｔｉｎｉｃ）蛍光管、蛍光灯、白熱アルゴン灯、電子フラッシュライト、写真用投光照明灯、発光ダイオード（ＬＥＤ、ＯＬＥＤ）、電子ビーム並びにＸ線がある。ランプと露光される基材との距離は、本発明によれば、用途およびランプの種類および出力に依存して変化してよく、例えば２ｃｍ〜１５０ｃｍであってよい。レーザ光源、例えばエキシマレーザ、例えば１５７ｎｍ露光用のＦ２エキシマレーザ、２４８ｎｍ露光用のＫｒＦエキシマレーザおよび１９３ｎｍ露光用のＡｒＦエキシマレーザも好適である。可視領域のレーザも使用できる。
【０３３５】
用語「図状」露光は、予め定められたパターンを含むフォトマスク、例えばスライド、クロムマスク、ステンシルマスクもしくはレチクルを通じた露光と、レーザもしくは光線による露光であって、コンピュータ制御下で被覆される基材の表面上を動き、こうして画像を生成する露光の両方を含む。そのために好適なＵＶレーザ露光システムは、例えばＥｔｅｃおよびＯｒｂｏｔｅｃｈによって提供される（ＤＰ−１００（商標）ＤＩＲＥＣＴ  ＩＭＡＧＩＮＧ  ＳＹＳＴＥＭ）。レーザ光源の他の例は、例えばエキシマレーザ、例えば１５７ｎｍ露光用のＦ２エキシマレーザ、２４８ｎｍ露光用のＫｒＦエキシマレーザおよび１９３ｎｍ露光用のＡｒＦエキシマレーザである。更に好適なのは、固体ＵＶレーザ（例えばＭａｎｉａＢａｒｃｏ社製のＧｅｍｉｎｉ、ＰＥＮＴＡＸ社製のＤＩ−２０５０）ならびに４０５ｎｍの出力を有するバイオレットレーザダイオード（ＰＥＮＴＡＸ社製のＤＩ−２０８０、ＤＩ−ＰＤＰ）である。可視領域のレーザも使用できる。そして、コンピュータ制御された放射も電子ビームによって達成できる。また、ピクセル毎にアドレスしてデジタル画像を生成できる液晶製のマスクを使用することもでき、それらは、例えばＡ．Ｂｅｒｔｓｃｈ，Ｊ．Ｙ．Ｊｅｚｅｑｕｅｌ，Ｊ．Ｃ．ＡｎｄｒｅによってＪｏｕｒｎａｌ  ｏｆ  Ｐｈｏｔｏｃｈｅｍｉｓｔｒｙ  ａｎｄ  Ｐｈｏｔｏｂｉｏｌｏｇｙ  Ａ：Ｃｈｅｍｉｓｔｒｙ  １９９７，１０７，第２７５頁〜第２８１頁に記載され、かつＫ．−Ｐ．Ｎｉｃｏｌａｙによって、Ｏｆｆｓｅｔ  Ｐｒｉｎｔｉｎｇ  １９９７，６，第３４頁〜第３７頁に記載されている。
【０３３６】
前記材料の図状露光の後で現像の前に、短時間の熱処理を行うことが好ましいことがある。現像後に、熱によるポストベークを実施して、該組成物を硬化させ、かつあらゆる微量の溶剤を除去することができる。使用される温度は、一般に、５０℃〜２５０℃、好ましくは８０℃〜２２０℃であり、熱処理の時間は、一般に０．２５分〜６０分である。
【０３３７】
従って、本発明は、また、エチレン性不飽和二重結合を含む化合物、すなわち少なくとも１つのエチレン性不飽和二重結合を含むモノマー、オリゴマーもしくはポリマーの化合物の光重合のための方法であって、これらの化合物に少なくとも１種の前記の式ＩまたはＩＩの光開始剤を添加し、得られた組成物を電磁線、特に１５０ｎｍ〜６００ｎｍの波長の、特に１９０ｎｍ〜６００ｎｍの波長の電磁線、電子ビームもしくはＸ線で照射することを含む前記方法を提供する。
【０３３８】
換言すると、エチレン性不飽和二重結合を含む化合物に少なくとも１種の前記の式Ｉ、ＩＩ、ＩＩＩ、ＩＶまたはＶの光開始剤を添加し、得られた組成物を電磁線、特に１５０ｎｍ〜６００ｎｍの波長の、特に１９０ｎｍ〜６００ｎｍの波長の光、電子ビームもしくはＸ線で照射する。
【０３３９】
本発明は、更に、前記の組成物で少なくとも１つの表面がコーティングされた、コーティングされた基材を提供する。
【０３４０】
また、レリーフ像の写真的製造方法であって、前記のコーティングされた基材を画像様の露光（像様露光）に付し、次いで、非露光部分を現像剤で除去する前記方法も関心が持たれる。図状露光は、マスクを通じて照射するか、またはレーザもしくは電子ビームによって既に前記のように照射することによって行うことができる。この内容において特に好ましいのは、既に上述したレーザビーム露光である。
【０３４１】
本発明の化合物は、良好な熱安定性、低い揮発性、良好な貯蔵安定性および高い可溶性を有し、また空気（酸素）の存在下での光重合のためにも適している。更に、前記化合物は、光重合後に組成物においてわずかな黄変しか引き起こさない。
【実施例】
【０３４２】
以下の実施例は、本発明をより詳細に説明するものであるが、本発明の範囲を前記実施例のみに制限するものではない。部およびパーセンテージは、発明の詳細な説明の残りの部分と特許請求の範囲において、特に記載がない限り質量に対するものである。３つより多くの炭素原子を有するアルキル基が、特定の異性体を何ら挙げていない例において示される場合に、それぞれの場合においてｎ−異性体を表す。
【０３４３】
合成例
例１：ＯＥ−１
【化９８】
0006530410.tif 000099
の製造
１．１：ＩＭ−１：
【化９９】
0006530410.tif 000100
の製造
ジクロロメタン（５０ｍＬ）中の７．３６ｇの塩化アルミニウムへと、９．３１ｇの硫化ジフェニルを小分けにして０℃で添加する。次いで、５．５６ｇのクロロアセチルクロリドを０℃で添加し、そして室温で２時間にわたり撹拌する。該反応混合物へと、７．３３ｇの塩化アルミニウムおよび５．５９ｇのｎ−ブチリルクロリドをその混合物へと０℃で添加し、次いで該混合物を一晩撹拌する。該反応混合物を氷水へと注いだ後に、有機層をジクロロメタンで抽出する。その溶液をＭｇＳＯ４を通じて乾燥させ、濃縮し、その残留物をカラムクロマトグラフィーによって精製することで、１０．３５ｇのＩＭ−１が白色の粉末として得られる。
【０３４４】
１．２：ＩＭ−２：
【化１００】
0006530410.tif 000101
の製造
３０ｍｌのアセトン中の１．０ｇのジケトン（ＩＭ−１）へと、１．１１ｇの炭酸カリウムおよび０．７３ｇのサリチルアルデヒドを添加し、そして還流下で３時間にわたり撹拌する。該反応混合物を室温にまで温め、水を添加し、そして水性ＨＣｌの添加により酸性化させる。その沈殿物を濾過により回収し、乾燥させることで、１．０ｇのＩＭ−２が得られる。
【０３４５】
１．３：ＩＭ−３：
【化１０１】
0006530410.tif 000102
の製造
ＣＨ３（ＣＯ）ＯＣ２Ｈ５（ＡｃＯＥｔ）（１０ｍｌ）中の１．０ｇのＩＭ−２へと、０．３５ｇの塩化ヒドロキシルアンモニウムおよび５ｍｌのピリジンを添加する。該混合物を還流下で３時間にわたり撹拌する。該反応混合物を室温にまで温め、次いで水中に注ぐ。有機層をＡｃＯＥｔで抽出し、そしてＭｇＳＯ４を通じて乾燥させる。濃縮した後に、粗生成物をカラムクロマトグラフィーによって精製することで、２８３ｍｇのＩＭ−３が淡黄色の固体として得られる。
【０３４６】
１．４：ＯＥ−１の製造
ＡｃＯＥｔ（１４ｍｌ）中の２８３ｍｇのＩＭ−３へと、７８．５ｍｇの塩化アセチルおよび１１１ｍｇのトリエチルアミンを添加し、そして室温で３時間にわたり撹拌する。該反応混合物を水中に注ぎ、そしてＡｃＯＥｔで抽出する。濃縮した後に、粗生成物をカラムクロマトグラフィーによって精製することで、２２６ｍｇのＯＥ−１が淡黄色の固体として得られる。
【０３４７】
例２：ＯＥ−２の製造
ＯＥ−２は、相応の酸塩化物を使用することを除き、例１に記載される方法に従って製造される。構造データおよび物理データは、以下の第１表にまとめる。
【０３４８】
例３：ＯＥ−３の製造
ＯＳ−３は、相応の酸塩化物を使用するとともに、サリチルアルデヒドの代わりに２−ヒドロキシ−１−ナフトアルデヒドを使用することを除き、例１に記載される方法に従って製造される。構造データおよび物理データは、以下の第１表にまとめる。
【０３４９】
例４：ＯＥ−４の製造
ＯＥ−４は、硫化ジフェニルの代わりにジフェニルエーテルを使用することを除き、例１に記載される方法に従って製造される。構造データおよび物理データは、以下の第１表にまとめる。
【０３５０】
例５：ＯＥ−５
【化１０２】
0006530410.tif 000103
の製造
５．１：ＩＭ−４：
【化１０３】
0006530410.tif 000104
の製造
ジクロロメタン（２０ｍＬ）中の２．９５ｇの塩化アルミニウムへと、５．５９ｇの硫化ジフェニルを小分けにして０℃で添加する。次いで、３．４２ｇの２−メトキシベンゾイルクロリドを０℃で添加し、そして室温で２時間にわたり撹拌する。該反応混合物を氷水へと注いだ後に、有機層をジクロロメタンで抽出する。その溶液をＭｇＳＯ４を通じて乾燥させ、濃縮し、その残留物をカラムクロマトグラフィーによって精製することで、２．８０ｇのＩＭ−４が黄色の固体として得られる。
【０３５１】
５．２：ＩＭ−６：
【化１０４】
0006530410.tif 000105
の製造
１３ｍｌのアセトン中の１．００ｇのジケトン（ＩＭ−４）へと、０．４６ｇの炭酸カリウムおよび０．４６ｇの２−クロロアセトフェノンを添加し、そして還流下で一晩撹拌する。該反応混合物を室温へと温めた後に、水を添加し、酢酸エチルで抽出し、そしてＭｇ２ＳＯ４を通じて乾燥させる。有機層を蒸発させることで、１．０ｇのＩＭ−５が得られる。フリーデル・クラフツアセチル化によってＩＭ−５をＩＭ−６へと転化させる。
【０３５２】
５．３：ＯＥ−５の製造
ＩＭ−６を、例１．４に記載される方法に従ってＯＥ−５へと転化させる。相応の物理データは、以下の第１表にまとめる。
【０３５３】
例６〜１１：ＯＥ６〜ＯＥ１１の製造
化合物ＯＥ６〜ＯＥ１１は、例１に記載される方法に従って製造される。構造データおよび物理データは、第１表にまとめる。
【０３５４】
例１２〜３１、３３〜７３：ＯＥ１２〜ＯＥ３１およびＯＥ３３〜ＯＥ７３の製造
オキシムエステル化合物ＯＥ１２〜ＯＥ３１およびＯＥ３３〜ＯＥ７３は、例１に記載される方法に従って、相応のケトンを用いてオキシム化に引き続きエステル化を行うことで製造される。
【０３５５】
例３２：ＯＥ３２の製造
化合物ＯＥ３２は、例１に記載される方法に従ってジケトン（ＩＭ−７）およびオキシム（ＩＭ−８）を介して製造される。その粗生成物をＣＨ３ＣＯＯＣ２Ｈ５（ＡｃＯＥｔ）／ヘキサンから再結晶化させることにより精製することで、ＯＥ３２がＥＺ異性体混合物（９３：７）として得られる。
【０３５６】
【化１０５】
0006530410.tif 000106
【０３５７】
例７４〜７５
オキシムＥＺ異性体（ＩＭ−８）の混合物をカラムクロマトグラフィーによって精製することで、オキシム異性体Ｅ（ＩＭ−９）およびオキシム異性体Ｚ（ＩＭ−１０）の単独の成分が得られる。ＯＥ７４およびＯＥ７５は、従来のエステル化を介して、それぞれＩＭ−９およびＩＭ−１０から製造される。
【０３５８】
【化１０６】
0006530410.tif 000107
【０３５９】
オキシムエステル化合物（ＯＥ）は、Ｅ／Ｚ異性体混合物で形成される。単独の異性体の場合にのみ、前記形態の分別および分離が必要とされる。
【０３６０】
第１表
【表１】
0006530410.tif 000108
【０３６１】
【表２】
0006530410.tif 000109
【０３６２】
【表３】
0006530410.tif 000110
【０３６３】
【表４】
0006530410.tif 000111
【０３６４】
【表５】
0006530410.tif 000112
【０３６５】
【表６】
0006530410.tif 000113
【０３６６】
【表７】
0006530410.tif 000114
【０３６７】
【表８】
0006530410.tif 000115
【０３６８】
【表９】
0006530410.tif 000116
【０３６９】
【表１０】
0006530410.tif 000117
【０３７０】
【表１１】
0006530410.tif 000118
【０３７１】
【表１２】
0006530410.tif 000119
【０３７２】
【表１３】
0006530410.tif 000120
【０３７３】
適用例
ポリ（ベンジルメタクリレート−コ−メタクリル酸）の製造
２４ｇのベンジルメタクリレート、６ｇのメタクリル酸および０．５２５ｇのアゾビスイソブチロニトリル（ＡＩＢＮ）を、９０ｍｌのプロピレングリコール１−モノメチルエーテル２−アセテート（ＰＧＭＥＡ）中に溶解させる。得られた反応混合物を、８０℃の予熱された油浴中に入れる。８０℃で５時間にわたり窒素下で撹拌した後に、得られた粘性の溶液を室温に冷却し、更なる精製を行わずに使用する。固体含有率は、約２５％である。
【０３７４】
感度試験Ａ
感度試験用の光硬化性組成物は、以下の成分を混合することによって製造される：
前記の例で製造された、２５％のプロピレングリコール１−モノメチルエーテル２−アセテート（ＰＧＭＥＡ）溶液としての、ベンジルメタクリレートおよびメタクリル酸のコポリマー（ベンジルメタクリレート：メタクリル酸＝８０質量％：２０質量％）を、１００．０質量部で、
ジペンタエリトリトールヘキサアクリレート（（ＤＰＨＡ）、ＳＩＧＭＡ−ＡＬＤＲＩＣＨ社によって販売される）を、２５．０質量部で、
光開始剤（ＰＩ）を、１．０質量部で、かつ
ＰＧＭＥＡを、７５．０質量部で。
【０３７５】
全ての作業は、黄色光のもとで行われる。該組成物を、アルミニウム板上に線巻棒を有する電気式アプリケータを使用して適用する。溶剤を、対流式オーブン中で８０℃で１０分にわたり加熱することによって除去する。乾燥被膜の厚さは、約２μｍである。２１ステップの異なる光学密度を有する標準化された試験用ネガフィルム（Ｓｔｏｕｆｆｅｒ社のステップウェッジ）を、前記被膜とレジストとの間に約３００μｍのエアギャップをもって配置する。前記ネガフィルム上にガラス板を置いて２１ステップを有するマスクを固定する。露光は、２５０Ｗの超高圧水銀灯（ウシオ、ＵＳＨ−２５０ＢＹ）を使用して２０ｃｍの距離で行う。ガラス板上で光パワー計（ウシオ、ＵＶＤ−Ｓ３６５検出器を有するＵＮＩＭＥＴＥＲ  ＵＩＴ−１５０−Ａ）によって測定された全照射線量は、２５０ｍＪ／ｃｍ２である。露光後に、露光されたフィルムを、アルカリ溶液（ＤＬ−Ａ４の５％水溶液、横浜油脂）を用いて２８℃で１２０秒間にわたって吹き付け型現像剤（ＡＤ−１２００、滝沢産業）を使用することによって現像する。使用される開始剤の感度は、現像後に残る（すなわち重合される）最高のステップ数を示すことによって特徴付けられる。ステップ数が高ければ高いほど、試験された開始剤の感度はより高い。結果を、第２表に示す。
【０３７６】
第２表：感光性
【表１４】
0006530410.tif 000121
【０３７７】
例６
第２表に示されるように、本発明による化合物は、比較化合物よりも高い感光性を示す。
【０３７８】
感度試験Ｂ
感受性試験用の光硬化性組成物は、以下の成分を混合することによって製造される：
溶剤（ＰＧＭＥＡ）を、８８．６質量部で、
アルカリ現像可能なバインダーの２９．０％溶液（Ｒｉｐｏｘｙ  ＳＰＣ−１０００、昭和ハイポリマーによって販売される）を、８６．１質量部で、
多官能性アクリレート（ＤＰＨＡ、ＳＩＧＭＡ−ＡＬＤＲＩＣＨによって販売される）を、２５．３質量部で、
光開始剤（ＰＩ）を、１．０質量部で。
【０３７９】
全ての作業は、黄色光のもとで行われる。該組成物を、スピンコーターを使用してシリコンウェハ上に適用する。溶剤を、対流式オーブン中で８０℃で１０分にわたり加熱することによって除去する。乾燥被膜の厚さは、約２μｍである。３０ステップの異なる光学密度を有する標準化された試験用ネガフィルム（富士フイルムイメージングシステムズ、グレーステップチャート）を、前記被膜とレジストとの間に約３００μｍのエアギャップをもって配置する。前記ネガフィルム上にシリコンウェハを置いて３０ステップを有するマスクを固定する。露光は、２５０Ｗの超高圧水銀灯（ウシオ、ＵＳＨ−２５０ＢＹ）を使用して２０ｃｍの距離で行う。シリコンウェハ上で光パワー計（ウシオ、ＵＶＤ−Ｓ３６５検出器を有するＵＮＩＭＥＴＥＲ  ＵＩＴ−１５０−Ａ）によって測定された全照射線量は、１５０ｍＪ／ｃｍ２である。露光後に、露光されたフィルムを、アルカリ溶液（ＤＬ−Ａ４の５％水溶液、横浜油脂）を用いて２８℃で６０秒間にわたって吹き付け型現像剤（ＡＤ−１２００、滝沢産業）を使用することによって現像する。必要なＵＶ線量は、現像後の完全硬化（すなわち、該パターンがアルカリ溶液で溶解されない）のＵＶ線量に相当する。線量の値が小さければ小さいほど、試験された開始剤の感度はより高い。結果を、第３表に示す。
【０３８０】
第３表
【表１５】
0006530410.tif 000122
【０３８１】
【表１６】
0006530410.tif 000123
【０３８２】
第３表に示されるように、本発明による化合物は、比較化合物よりも高い感光性を示す。